【手続補正書】
【提出日】平成21年3月3日(2009.3.3)
【手続補正１】
【補正対象書類名】特許請求の範囲
【補正対象項目名】全文
【補正方法】変更
【補正の内容】
【特許請求の範囲】
【請求項１】
約１重量％〜約９９重量％のＨＦＣ−１２３４ｙｆと
約９９重量％〜約１重量％のＨＦＣ−１３４ａとを含むことを特徴とする共沸または
擬共沸組成物。
【請求項２】
請求項１に記載の組成物であって、
約３０重量パーセント〜約９９重量パーセントのＨＦＣ−１２３４ｙｆおよび約７０重量パーセント〜約１重量パーセントのＨＦＣ−１３４ａを含むことを特徴とする請求項１に記載の組成物。
【請求項３】
請求項１に記載の組成物であって、
約９０重量パーセントのＨＦＣ−１２３４ｙｆおよび約１０重量パーセントのＨＦＣ−１３４ａを含むことを特徴とする請求項１に記載の組成物。
【請求項４】
請求項１に記載の組成物であって、
約−２５℃の温度で約１８．４ｐｓｉａ（１２７ｋＰａ）の蒸気圧を有する７０．４重量パーセントのＨＦＣ−１２３４ｙｆおよび２９．６重量パーセントのＨＦＣ−１３４ａを含む共沸組成物を含むことを特徴とする請求項１に記載の組成物。
【請求項５】
ポリオールエステル、ポリアルキレングリコール、ポリビニルエーテル、鉱油、アルキルベンゼン、合成パラフィン、合成ナフテン、およびポリ（アルファ）オレフィンからなる群から選択された潤滑油をさらに含むことを特徴とする請求項１〜４のいずれか一項に記載の組成物。
【請求項６】
ハイドロフルオロカーボン、重水素化炭化水素、重水素化ハイドロフルオロカーボン、パーフルオロカーボン、フルオロエーテル、臭素化化合物、ヨウ素化化合物、アルコール、アルデヒド、ケトン、亜酸化窒素（Ｎ2Ｏ）およびそれらの組み合わせからなる群から選択されたトレーサーをさらに含むことを特徴とする請求項１〜４のいずれか一項に記載の組成物。
【請求項７】
請求項６に記載の組成物であって、
ＣＤ3ＣＤ3、ＣＤ3ＣＤ2ＣＤ3、ＣＤ2Ｆ2、ＣＦ3ＣＤ2ＣＦ3、ＣＤ2ＦＣＦ3、ＣＤ3ＣＦ3、ＣＤＦ2ＣＦ3、ＣＦ3ＣＤＦＣＦ3、ＣＦ3ＣＦ2ＣＤＦ2、ＣＤＦ2ＣＤＦ2、ＣＦ3ＣＦ2ＣＤ3、ＣＦ3ＣＤ2ＣＨ3、ＣＦ2ＣＨ2ＣＤ3、ＣＦ3ＣＦ3、シクロ−ＣＦ2ＣＦ2ＣＦ2−、ＣＦ3ＣＦ2ＣＦ3、シクロ−ＣＦ2ＣＦ2ＣＦ2ＣＦ2−、ＣＦ3ＣＦ2ＣＦ2ＣＦ3、ＣＦ3ＣＦ（ＣＦ3）2、シクロ−ＣＦ（ＣＦ3）ＣＦ2ＣＦ（ＣＦ3）ＣＦ2−、トランス−シクロ−ＣＦ2ＣＦ（ＣＦ3）ＣＦ（ＣＦ3）ＣＦ2−、シス−シクロ−ＣＦ2ＣＦ（ＣＦ3）ＣＦ（ＣＦ3）ＣＦ2−、ＣＦ3ＯＣＨＦ2、ＣＦ3ＯＣＨ2Ｆ、ＣＦ3ＯＣＨ3、ＣＦ3ＯＣＨＦＣＦ3、ＣＦ3ＯＣＨ2ＣＦ3、ＣＦ3ＯＣＨ2ＣＨＦ2、ＣＦ3ＣＨ2ＯＣＨＦ2、ＣＨ3ＯＣＦ2ＣＦ3、ＣＨ3ＣＦ2ＯＣＦ3、ＣＦ3ＣＦ2ＣＦ2ＯＣＨＦＣＦ3、ＣＦ3ＣＦ2ＣＦ2ＯＣＦ（ＣＦ3）ＣＦ2ＯＣＨＦＣＦ3、ＣＨＦ3、ＣＨ2ＦＣＨ3、ＣＨＦ2ＣＨ3、ＣＨＦ2ＣＨＦ2、ＣＦ3ＣＨＦＣＦ3、ＣＦ3ＣＦ2ＣＨＦ2、ＣＦ3ＣＦ2ＣＨ2Ｆ、ＣＨＦ2ＣＨＦＣＦ3、ＣＦ3ＣＨ2ＣＦ3、ＣＦ3ＣＦ2ＣＨ3、ＣＦ3ＣＨ2ＣＨＦ2、ＣＨＦ2ＣＦ2ＣＨ3、ＣＦ3ＣＨＦＣＨ3、ＣＦ3ＣＨ2ＣＨ3、ＣＨ3ＣＦ2ＣＨ3、ＣＨ3ＣＨＦＣＨ3、ＣＨ2ＦＣＨ2ＣＨ3、ＣＨＦ2ＣＦ2ＣＦ2ＣＦ3、（ＣＦ3）2ＣＨＣＦ3、ＣＦ3ＣＨ2ＣＦ2ＣＦ3、ＣＨＦ2ＣＦ2ＣＦ2ＣＨＦ2、ＣＨ3ＣＦ2ＣＦ2ＣＦ3、ＣＦ3ＣＨＦＣＨＦＣＦ2ＣＦ3、パーフルオロメチルシクロペンタン、パーフルオロメチルシクロヘキサン、パーフルオロジメチルシクロヘキサン（オルト、メタ、またはパラ）、パーフルオロエチルシクロヘキサン、パーフルオロインダン、パーフルオロトリメチルシクロヘキサンおよびその異性体、パーフルオロイソプロピルシクロヘキサン、シス−パーフルオロデカリン、トランス−パーフルオロデカリン、シス−またはトランス−パーフルオロメチルデカリンおよびその異性体、ＣＨ3Ｂｒ、ＣＨ2ＦＢｒ、ＣＨＦ2Ｂｒ、ＣＨＦＢｒ2、ＣＨＢｒ3、ＣＨ2ＢｒＣＨ3、ＣＨＢｒ＝ＣＨ2、ＣＨ2ＢｒＣＨ2Ｂｒ、ＣＦＢｒ＝ＣＨＦ、ＣＦ3Ｉ、ＣＨＦ2Ｉ、ＣＨ2ＦＩ、ＣＦ2ＩＣＨ2Ｆ、ＣＦ2ＩＣＨＦ2、ＣＦ2ＩＣＦ2Ｉ、Ｃ6Ｆ5Ｉ、エタノール、ｎ−プロパノール、イソプロパノール、アセトン、ｎ−プロパナール、ｎ−ブタナール、メチルエチルケトン、亜酸化窒素、ならびにそれらの組み合わせからなる群から選択されたトレーサーをさらに含むことを特徴とする請求項６に記載の組成物。
【請求項８】
請求項１〜４のいずれか一項に記載の組成物であって、
ａ）式Ｒ1［（ＯＲ2）xＯＲ3］yで表されるポリオキシアルキレングリコールエーテルであって、ｘが１〜３の整数であり、ｙが１〜４の整数であり、Ｒ1が水素ならびに１〜６個の炭素原子およびｙ個の結合部位を有する脂肪族炭化水素基から選択され、Ｒ2が２〜４個の炭素原子を有する脂肪族ヒドロカルビレン基から選択され、Ｒ3が水素ならびに１〜６個の炭素原子を有する脂肪族および脂環式炭化水素基から選択され、Ｒ1およびＲ3の少なくとも１つが前記炭化水素基から選択され、かつ、約１００〜約３００原子質量単位の分子量を有するポリオキシアルキレングリコールエーテル；
ｂ）式Ｒ1Ｃ（Ｏ）ＮＲ2Ｒ3およびシクロ−［Ｒ4ＣＯＮ（Ｒ5）−］で表されるアミドであって、Ｒ1、Ｒ2、Ｒ3およびＲ5が独立して１〜１２個の炭素原子を有する脂肪族および脂環式炭化水素基、ならびに６〜１２個の炭素原子を有する多くても１つの芳香族基から選択され、Ｒ4が３〜１２個の炭素原子を有する脂肪族ヒドロカルビレン基から選択され、かつ、約１００〜約３００原子質量単位の分子量を有するアミド；
ｃ）式Ｒ1Ｃ（Ｏ）Ｒ2で表されるケトンであって、Ｒ1およびＲ2が独立して１〜１２個の炭素原子を有する脂肪族、脂環式およびアリール炭化水素基から選択され、かつ、約７０〜約３００原子質量単位の分子量を有するケトン；
ｄ）式Ｒ1ＣＮで表されるニトリルであって、Ｒ1が５〜１２個の炭素原子を有する脂肪族、脂環式またはアリール炭化水素基から選択される、約９０〜約２００原子質量単位の分子量を有するニトリル；
ｅ）式ＲＣｌxで表されるクロロカーボンであって、ｘが１または２であり、Ｒが１〜１２個の炭素原子を有する脂肪族および脂環式炭化水素基から選択され、かつ、約１００〜約２００原子質量単位の分子量を有するクロロカーボン；
ｆ）式Ｒ1ＯＲ2で表されるアリールエーテルであって、Ｒ1が６〜１２個の炭素原子を有するアリール炭化水素基から選択され、Ｒ2が１〜４個の炭素原子を有する脂肪族炭化水素基から選択され、かつ、約１００〜約１５０原子質量単位の分子量を有するアリールエーテル、
ｇ）式ＣＦ3Ｒ1で表される１，１，１−トリフルオロアルカンであって、Ｒ1が約５〜約１５個の炭素原子を有する脂肪族および脂環式炭化水素基から選択される１，１，１−トリフルオロアルカン；
ｈ）式Ｒ1ＯＣＦ2ＣＦ2Ｈで表されるフルオロエーテルであって、
Ｒ1が約５〜約１５個の炭素原子を有する脂肪族、脂環式、および芳香族炭化水素基から選択されるか、または、
フルオロオレフィンとポリオールとから誘導され、ここで、前記フルオロオレフィンがタイプＣＦ2＝ＣＸＹ（式中、Ｘは水素、塩素またはフッ素であり、そしてＹは塩素、フッ素、ＣＦ3またはＲfがＣＦ3，Ｃ2Ｆ5もしくはＣ3Ｆ7であるＯＲfである）のものであり、そして前記ポリオールが線状または分岐であり、ここで、前記線状ポリオールがタイプＨＯＣＨ2ＣＲＲ'（ＣＨ2）z（ＣＨＯＨ）xＣＨ2（ＣＨ2ＯＨ）y（式中、ＲおよびＲ’は水素、ＣＨ3またはＣ2Ｈ5であり、ｘは０〜４の整数であり、ｙは０〜３の整数であり、そしてｚは０か１かのどちらかである）のものであり、そして前記分岐ポリオールがタイプＣ（ＯＨ）t（Ｒ）u（ＣＨ2ＯＨ）v［（ＣＨ2）mＣＨ2ＯＨ］w（式中、Ｒは水素、ＣＨ3またはＣ2Ｈ5であってもよく、ｍは０〜３の整数であり、ｔおよびｕは０または１であり、ｖおよびｗは０〜４の整数であり、そしてまたここで、ｔ＋ｕ＋ｖ＋ｗ＝４である）のものである、
フルオロエーテル；
ｉ）構造［Ｂ］、［Ｃ］、および［Ｄ］で表されるラクトンであって、Ｒ1〜Ｒ8が独立して水素か、線状、分岐、環式、二環式、飽和および不飽和のヒドロカルビル基から選択され、かつ、分子量が約１００〜約３００原子質量単位であるラクトン；
【化１】
2008531836.tif 000001
ならびに
ｊ）一般式Ｒ1ＣＯ2Ｒ2で表されるエステルであって、Ｒ1およびＲ2が独立して線状および環式の、飽和および不飽和の、アルキルおよびアリール基から選択され、かつ、約８０〜約５５０原子質量単位の分子量を有するエステル
からなる群から選択された相溶化剤をさらに含むことを特徴とする請求項１〜４のいずれか一項に記載の組成物。
【請求項９】
ナフタルイミド、ペリレン、クマリン、アントラセン、フェナントレン、キサンテン、チオキサンテン、ナフトキサンテン、フルオレセイン、前記染料の誘導体およびそれらの組み合わせからなる群から選択された少なくとも１つの紫外線蛍光染料をさらに含むことを特徴とする請求項１〜４のいずれか一項に記載の組成物。
【請求項１０】
炭化水素、ジメチルエーテル、ポリオキシアルキレングリコールエーテル、アミド、ケトン、ニトリル、クロロカーボン、エステル、ラクトン、アリールエーテル、ハイドロフルオロエーテル、および１，１，１−トリフルオロアルカンからなる群から選択された少なくとも１つの可溶化剤をさらに含むことを特徴とする請求項９に記載の組成物。
【請求項１１】
請求項１０に記載の組成物であって、前記可溶化剤が、
ａ）式Ｒ1［（ＯＲ2）xＯＲ3］yで表されるポリオキシアルキレングリコールエーテルであって、ｘが１〜３の整数であり、ｙが１〜４の整数であり、Ｒ1が水素ならびに１〜６個の炭素原子およびｙ個の結合部位を有する脂肪族炭化水素基から選択され、Ｒ2が２〜４個の炭素原子を有する脂肪族ヒドロカルビレン基から選択され、Ｒ3が水素ならびに１〜６個の炭素原子を有する脂肪族および脂環式炭化水素基から選択され、Ｒ1およびＲ3の少なくとも１つが前記炭化水素基から選択され、かつ、約１００〜約３００原子質量単位の分子量を有するポリオキシアルキレングリコールエーテル；
ｂ）式Ｒ1Ｃ（Ｏ）ＮＲ2Ｒ3およびシクロ−［Ｒ4ＣＯＮ（Ｒ5）−］で表されるアミドであって、Ｒ1、Ｒ2、Ｒ3およびＲ5が独立して１〜１２個の炭素原子を有する脂肪族および脂環式炭化水素基、ならびに６〜１２個の炭素原子を有する多くても１つの芳香族基から選択され、Ｒ4が３〜１２個の炭素原子を有する脂肪族ヒドロカルビレン基から選択され、かつ、約１００〜約３００原子質量単位の分子量を有するアミド；
ｃ）式Ｒ1Ｃ（Ｏ）Ｒ2で表されるケトンであって、Ｒ1およびＲ2が独立して１〜１２個の炭素原子を有する脂肪族、脂環式およびアリール炭化水素基から選択され、かつ、約７０〜約３００原子質量単位の分子量を有するケトン；
ｄ）式Ｒ1ＣＮで表されるニトリルであって、Ｒ1が５〜１２個の炭素原子を有する脂肪族、脂環式またはアリール炭化水素基から選択され、かつ、約９０〜約２００原子質量単位の分子量を有するニトリル；
ｅ）式ＲＣｌxで表されるクロロカーボンであって、ｘが１または２であり、Ｒが１〜１２個の炭素原子を有する脂肪族および脂環式炭化水素基から選択され、かつ、約１００〜約２００原子質量単位の分子量を有するクロロカーボン；
ｆ）式Ｒ1ＯＲ2で表されるアリールエーテルであって、Ｒ1が６〜１２個の炭素原子を有するアリール炭化水素基から選択され、Ｒ2が１〜４個の炭素原子を有する脂肪族炭化水素基から選択され、かつ、約１００〜約１５０原子質量単位の分子量を有するアリールエーテル；
ｇ）式ＣＦ3Ｒ1で表される１，１，１−トリフルオロアルカンであって、Ｒ1が約５〜約１５個の炭素原子を有する脂肪族および脂環式炭化水素基から選択される１，１，１−トリフルオロアルカン；
ｈ）式Ｒ1ＯＣＦ2ＣＦ2Ｈで表されるフルオロエーテルであって、
Ｒ1が約５〜約１５個の炭素原子を有する脂肪族、脂環式、および芳香族炭化水素基から選択されるか、または、
フルオロオレフィンとポリオールとから誘導され、ここで、前記フルオロオレフィンがタイプＣＦ2＝ＣＸＹ（式中、Ｘは水素、塩素またはフッ素であり、そしてＹは塩素、フッ素、ＣＦ3またはＲfがＣＦ3、Ｃ2Ｆ5もしくはＣ3Ｆ7であるＯＲfである）のものであり、そして前記ポリオールが線状または分岐であり、ここで、前記線状ポリオールがタイプＨＯＣＨ2ＣＲＲ'（ＣＨ2）z（ＣＨＯＨ）xＣＨ2（ＣＨ2ＯＨ）y（式中、ＲおよびＲ’は水素、ＣＨ3またはＣ2Ｈ5であり、ｘは０〜４の整数であり、ｙは０〜３の整数であり、そしてｚは０か１かのどちらかである）のものであり、そして前記分岐ポリオールがタイプＣ（ＯＨ）t（Ｒ）u（ＣＨ2ＯＨ）v［（ＣＨ2）mＣＨ2ＯＨ］w（式中、Ｒは水素、ＣＨ3またはＣ2Ｈ5であってもよく、ｍは０〜３の整数であり、ｔおよびｕは０または１であり、ｖおよびｗは０〜４の整数であり、そしてまたここで、ｔ＋ｕ＋ｖ＋ｗ＝４である）のものである、
フルオロエーテル；
ｉ）構造［Ｂ］、［Ｃ］、および［Ｄ］で表されるラクトンであって、Ｒ1〜Ｒ8が独立して水素か、線状、分岐、環式、二環式、飽和および不飽和のヒドロカルビル基から選択され、かつ、分子量が約１００〜約３００原子質量単位であるラクトン；
【化２】
2008531836.tif 000002
ならびに
ｊ）一般式Ｒ1ＣＯ2Ｒ2で表されるエステルであって、Ｒ1およびＲ2が独立して線状および環式の、飽和および不飽和の、アルキルおよびアリール基から選択され、かつ、約８０〜約５５０原子質量単位の分子量を有するエステル
からなる群から選択されることを特徴とする請求項１０に記載の組成物。
【請求項１２】
安定剤、水捕捉剤、または臭いマスキング剤をさらに含むことを特徴とする請求項１〜４のいずれか一項に記載の組成物。
【請求項１３】
前記安定剤が、ニトロメタン、ヒンダードフェノール、ヒドロキシルアミン、チオール、ホスファイトおよびラクトンからなる群から選択されることを特徴とする請求項１２に記載の組成物。
【請求項１４】
冷却を行うための方法であって、冷却されるべき本体の近くで請求項１〜４のいずれか一項に記載の前記組成物を蒸発させる工程と、その後前記組成物を凝縮させる工程とを含むことを特徴とする方法。
【請求項１５】
熱を産生させるための方法であって、加熱されるべき本体の近くで請求項１〜４のいずれか一項に記載の前記組成物を凝縮させる工程と、その後前記組成物を蒸発させる工程とを含むことを特徴とする方法。
【請求項１６】
圧縮冷凍、エアコン、またはヒートポンプ装置で請求項９に記載の組成物を検出するための方法であって、前記組成物を前記装置に提供する工程と、前記装置の漏洩ポイントでまたは該装置の近くで前記組成物を検出するための好適な手段を提供する工程とを含むことを特徴とする方法。
【請求項１７】
鉱油、アルキルベンゼン、合成パラフィン、合成ナフテン、およびポリ（アルファ）オレフィンからなる群から選択された冷凍潤滑油への請求項１〜４のいずれか一項に記載の組成物を含む冷媒または伝熱流体組成物の可溶化方法であって、前記方法が有効量の相溶化剤の存在下で前記潤滑油を前記組成物と接触させる工程を含み、前記相溶化剤が、
ａ）式Ｒ1［（ＯＲ2）xＯＲ3］yで表されるポリオキシアルキレングリコールエーテルであって、ｘが１〜３の整数であり、ｙが１〜４の整数であり、Ｒ1が水素ならびに１〜６個の炭素原子およびｙ個の結合部位を有する脂肪族炭化水素基から選択され、Ｒ2が２〜４個の炭素原子を有する脂肪族ヒドロカルビレン基から選択され、Ｒ3が水素ならびに１〜６個の炭素原子を有する脂肪族および脂環式炭化水素基から選択され、Ｒ1およびＲ3の少なくとも１つが前記炭化水素基から選択され、かつ、約１００〜約３００原子質量単位の分子量を有するポリオキシアルキレングリコールエーテル；
ｂ）式Ｒ1Ｃ（Ｏ）ＮＲ2Ｒ3およびシクロ−［Ｒ4ＣＯＮ（Ｒ5）−］で表されるアミドであって、Ｒ1、Ｒ2、Ｒ3およびＲ5が独立して１〜１２個の炭素原子を有する脂肪族および脂環式炭化水素基、ならびに６〜１２個の炭素原子を有する多くても１つの芳香族基から選択され、Ｒ4が３〜１２個の炭素原子を有する脂肪族ヒドロカルビレン基から選択され、かつ、約１００〜約３００原子質量単位の分子量を有するアミド；
ｃ）式Ｒ1Ｃ（Ｏ）Ｒ2で表されるケトンであって、Ｒ1およびＲ2が独立して１〜１２個の炭素原子を有する脂肪族、脂環式およびアリール炭化水素基から選択され、かつ、約７０〜約３００原子質量単位の分子量を有するケトン；
ｄ）式Ｒ1ＣＮで表されるニトリルであって、Ｒ1が５〜１２個の炭素原子を有する脂肪族、脂環式またはアリール炭化水素基から選択され、かつ、約９０〜約２００原子質量単位の分子量を有するニトリル；
ｅ）式ＲＣｌxで表されるクロロカーボンであって、ｘが１または２であり、Ｒが１〜１２個の炭素原子を有する脂肪族および脂環式炭化水素基から選択され、かつ、約１００〜約２００原子質量単位の分子量を有するクロロカーボン；
ｆ）式Ｒ1ＯＲ2で表されるアリールエーテルであって、Ｒ1が６〜１２個の炭素原子を有するアリール炭化水素基から選択され、Ｒ2が１〜４個の炭素原子を有する脂肪族炭化水素基から選択され、かつ、約１００〜約１５０原子質量単位の分子量を有するアリールエーテル；
ｇ）式ＣＦ3Ｒ1で表される１，１，１−トリフルオロアルカンであって、Ｒ1が約５〜約１５個の炭素原子を有する脂肪族および脂環式炭化水素基から選択される１，１，１−トリフルオロアルカン；
ｈ）式Ｒ1ＯＣＦ2ＣＦ2Ｈで表されるフルオロエーテルであって、
Ｒ1が約５〜約１５個の炭素原子を有する脂肪族および脂環式炭化水素基から選択されるか、または、
フルオロオレフィンとポリオールとから誘導され、ここで、前記フルオロオレフィンがタイプＣＦ2＝ＣＸＹ（式中、Ｘは水素、塩素またはフッ素であり、そしてＹは塩素、フッ素、ＣＦ3またはＲfがＣＦ3、Ｃ2Ｆ5もしくはＣ3Ｆ7であるＯＲfである）のものであり、そして前記ポリオールがタイプＨＯＣＨ2ＣＲＲ’（ＣＨ2）z（ＣＨＯＨ）xＣＨ2（ＣＨ2ＯＨ）y（式中、ＲおよびＲ’は水素、ＣＨ3またはＣ2Ｈ5であり、ｘは０〜４の整数であり、ｙは０〜３の整数であり、そしてｚは０か１かのどちらかである）のものである、
フルオロエーテル、
ｉ）構造［Ｂ］、［Ｃ］、および［Ｄ］で表されるラクトンであって、Ｒ1〜Ｒ8が独立して水素か、線状、分岐、環式、二環式、飽和および不飽和のヒドロカルビル基から選択され、かつ、分子量が約１００〜約３００原子質量単位であるラクトン、
【化３】
2008531836.tif 000003
ならびに
ｊ）一般式Ｒ1ＣＯ2Ｒ2で表されるエステルであって、Ｒ1およびＲ2が独立して線状および環式の、飽和および不飽和の、アルキルおよびアリール基から選択され、かつ、約８０〜約５５０原子質量単位の分子量を有するエステル
からなる群から選択されることを特徴とする方法。
【請求項１８】
圧縮冷凍、エアコンまたはヒートポンプ装置の圧縮機への油戻しの改良方法であって、前記装置に請求項５に記載の組成物を使用する工程を含むことを特徴とする方法。
【請求項１９】
請求項１〜４のいずれか一項に記載の組成物を伝熱流体として使用する方法であって、前記組成物を熱源からヒートシンクへ運ぶ工程を含むことを特徴とする方法。
【請求項２０】
請求項１〜４のいずれか一項に記載の組成物の製造方法であって、
（ｉ）冷媒組成物の１つまたは複数の成分のある容量を少なくとも１つの冷媒容器から回収する工程と、
（ｉｉ）前記回収成分の１つまたは複数の再使用を可能にするのに十分なほど不純物を除去する工程と、
（ｉｉｉ）場合により、前記回収容量の成分のすべてまたは一部を少なくとも１つの追加の冷媒組成物または成分と組み合わせる工程と
を含むことを特徴とする方法。
【請求項２１】
請求項１〜４のいずれか一項に記載の組成物を含有することを特徴とする冷凍、エアコン、またはヒートポンプ装置。
【請求項２２】
移動式または定置型エアコン装置を含むことを特徴とする請求項２１に記載の冷凍、エアコン、またはヒートポンプ装置。
【請求項２３】
請求項１〜４のいずれか一項に記載の組成物を含むことを特徴とする発泡剤。
【請求項２４】
（ａ）請求項１〜４のいずれか一項に記載の組成物を発泡性組成物に加える工程と、
（ｂ）発泡体を形成するのに有効な条件下に発泡性組成物を反応させる工程と
を含むことを特徴とする発泡体の形成方法。
【請求項２５】
請求項１〜４のいずれか一項に記載の組成物を含むことを特徴とするスプレー可能な組成物。
【請求項２６】
請求項１〜４のいずれか一項に記載の組成物をエアゾール容器中の活性成分に加える工程を含むエアゾール製品の製造方法であって、前記組成物が噴射剤として機能することを特徴とする方法。
【請求項２７】
火炎を、請求項１〜４のいずれか一項に記載の組成物を含む流体と接触させる工程を含むことを特徴とする火炎の抑制方法。
【請求項２８】
（ａ）請求項１〜４のいずれか一項に記載の組成物を含む試剤を提供する工程と、
（ｂ）該試剤を加圧吐出システムに配置する工程と、
（ｃ）該試剤をある区域へ吐出して当該区域で火を消すまたは抑制する工程と
を含むトータル−フラッド用途での火の消火または抑制方法。
【請求項２９】
（ａ）請求項１〜４のいずれか一項に記載の組成物を含む試剤を提供する工程と、
（ｂ）該試剤を加圧吐出システムに配置する工程と、
（ｃ）該試剤をある区域へ吐出して火災または爆発が起こるのを防ぐ工程と
を含むことを特徴とする火災または爆発を防止するための区域の不活性化方法。
【請求項３０】
プロパン、ｎ−ブタン、イソブタン、およびジメチルエーテルからなる群から選択された少なくとも一の化合物を含むことを特徴とする請求項１に記載の組成物。
【請求項３１】
請求項８に記載の組成物であって、前記共沸または擬共沸組成物が、
約１重量％〜約８０重量％のＨＦＣ−１２３４ｙｆ、約１重量％〜約８０重量％のＨＦＣ−１３４ａ、および約１９重量％〜約９８重量％のプロパン；
約１重量％〜約９８重量％のＨＦＣ−１２３４ｙｆ、約１重量％〜約９８重量％のＨＦＣ−１３４ａ、および約１重量％〜約３０重量％のｎ−ブタン；
約１重量％〜約９８重量％のＨＦＣ−１２３４ｙｆ、約１重量％〜約９８重量％のＨＦＣ−１３４ａ、および約１重量％〜約３０重量％のイソブタン；ならびに
約１重量％〜約９８重量％のＨＦＣ−１２３４ｙｆ、約１重量％〜約９８重量％のＨＦＣ−１３４ａ、および約１重量％〜約４０重量％のジメチルエーテル
からなる群から選択されることを特徴とする請求項８に記載の組成物。
【請求項３２】
請求項８に記載の組成物であって、前記組成物が、
約−２５℃の温度で約１８．４ｐｓｉａ（１２７ｋＰａ）の蒸気圧を有する、約７０．４重量％のＨＦＣ−１２４３ｙｆおよび約２９．６重量％のＨＦＣ−１３４ａ；
約−２５℃の温度で約３４．０１ｐｓｉａ（２３４ｋＰａ）の蒸気圧を有する、約２４．５重量％のＨＦＣ−１２４３ｙｆ、約３１．１重量％のＨＦＣ−１３４ａ、および約４４．５重量％のプロパン；
約−２５℃の温度で約１８．５８ｐｓｉａ（１２８ｋＰａ）の蒸気圧を有する、約６０．３重量％のＨＦＣ−１２４３ｙｆ、約３５．２重量％のＨＦＣ−１３４ａ、および約４．５重量％のｎ−ブタン；
約−２５℃の温度で約１９．８６ｐｓｉａ（１３７ｋＰａ）の蒸気圧を有する、約４８．６重量％のＨＦＣ−１２４３ｙｆ、約３７．２重量％のＨＦＣ−１３４ａ、および約１４．３重量％のイソブタン；ならびに
約−２５℃の温度で約１７．２１ｐｓｉａ（１１０ｋＰａ）の蒸気圧を有する、約２４．０重量％のＨＦＣ−１２４３ｙｆ、約６７．９重量％のＨＦＣ−１３４ａ、および約８．１重量％のジメチルエーテル
からなる群から選択される共沸組成物であることを特徴とする請求項８に記載の組成物。
【手続補正２】
【補正対象書類名】明細書
【補正対象項目名】００１４
【補正方法】変更
【補正の内容】
【００１４】
本発明はさらに、
冷媒または伝熱流体組成物であって、
ａ）約１重量パーセント〜約９９重量パーセントのＨＦＣ−１２２５ｙｅおよび約９９重量パーセント〜約１重量パーセントのＨＦＣ−１５２ａ；
約１重量パーセント〜約９９重量パーセントのＨＦＣ−１２２５ｙｅおよび約９９重量パーセント〜約１重量パーセントのＨＦＣ−１２３４ｙｆ；
約１重量パーセント〜約９９重量パーセントのＨＦＣ−１２２５ｙｅおよび約９９重量パーセント〜約１重量パーセントのトランス−ＨＦＣ−１２３４ｚｅ；
約１重量パーセント〜約９９重量パーセントのＨＦＣ−１２２５ｙｅおよび約９９重量パーセント〜約１重量パーセントのＨＦＣ−１２４３ｚｆ；
約１重量パーセント〜約９９重量パーセントのトランス−ＨＦＣ−１２３４ｚｅおよび約９９重量パーセント〜約１重量パーセントのＨＦＣ−１３４ａ；
約１重量パーセント〜約９９重量パーセントのトランス−ＨＦＣ−１２３４ｚｅおよび約９９重量パーセント〜約１重量パーセントのＨＦＣ−１５２ａ；
約１重量パーセント〜約９９重量パーセントのトランス−ＨＦＣ−１２３４ｚｅおよび約９９重量パーセント〜約１重量パーセントのＨＦＣ−２２７ｅａ；ならびに
約１重量パーセント〜約９９重量パーセントのトランス−ＨＦＣ−１２３４ｚｅおよび約９９重量パーセント〜約１重量パーセントのＣＦ3Ｉ
からなる群から選択された冷媒または伝熱流体組成物と、
ｂ）相溶化剤であって、
ｉ）式Ｒ1［（ＯＲ2）xＯＲ3］yで表されるポリオキシアルキレングリコールエーテルであって、ｘが１〜３の整数であり、ｙが１〜４の整数であり、Ｒ1が水素ならびに１〜６個の炭素原子およびｙ個の結合部位を有する脂肪族炭化水素基から選択され、Ｒ2が２〜４個の炭素原子を有する脂肪族ヒドロカルビレン基から選択され、Ｒ3が水素ならびに１〜６個の炭素原子を有する脂肪族および脂環式炭化水素基から選択され、Ｒ1およびＲ3の少なくとも１つが前記炭化水素基から選択され、かつ約１００〜約３００原子質量単位の分子量を有するポリオキシアルキレングリコールエーテル；
ｉｉ）式Ｒ1Ｃ（Ｏ）ＮＲ2Ｒ3およびシクロ−［Ｒ4ＣＯＮ（Ｒ5）−］で表されるアミドであって、Ｒ1、Ｒ2、Ｒ3およびＲ5が独立して１〜１２個の炭素原子を有する脂肪族および脂環式炭化水素基、ならびに６〜１２個の炭素原子を有する多くても１つの芳香族基から選択され、Ｒ4が３〜１２個の炭素原子を有する脂肪族ヒドロカルビレン基から選択され、かつ、約１００〜約３００原子質量単位の分子量を有するアミド；
ｉｉｉ）式Ｒ1Ｃ（Ｏ）Ｒ2で表されるケトンであって、Ｒ1およびＲ2が独立して１〜１２個の炭素原子を有する脂肪族、脂環式およびアリール炭化水素基から選択され、かつ、約７０〜約３００原子質量単位の分子量を有するケトン；
ｉｖ）式Ｒ1ＣＮで表されるニトリルであって、Ｒ1が５〜１２個の炭素原子を有する脂肪族、脂環式またはアリール炭化水素基から選択され、かつ、約９０〜約２００原子質量単位の分子量を有するニトリル；
ｖ）式ＲＣｌxで表されるクロロカーボンであって、ｘが１または２であり、Ｒが１〜１２個の炭素原子を有する脂肪族および脂環式炭化水素基から選択され、かつ、約１００〜約２００原子質量単位の分子量を有するクロロカーボン；
ｖｉ）式Ｒ1ＯＲ2で表されるアリールエーテルであって、Ｒ1が６〜１２個の炭素原子を有するアリール炭化水素基から選択され、Ｒ2が１〜４個の炭素原子を有する脂肪族炭化水素基から選択され、かつ、約１００〜約１５０原子質量単位の分子量を有するアリールエーテル；
ｖｉｉ）式ＣＦ3Ｒ1で表される１，１，１−トリフルオロアルカンであって、Ｒ1が約５〜約１５個の炭素原子を有する脂肪族および脂環式炭化水素基から選択される１，１，１−トリフルオロアルカン；
ｖｉｉｉ）式Ｒ1ＯＣＦ2ＣＦ2Ｈで表されるフルオロエーテルであって、Ｒ1が約５〜約１５個の炭素原子を有する脂肪族、脂環式、および芳香族炭化水素基から選択されるか、または、
フルオロオレフィンとポリオールとから誘導され、ここで、前記フルオロオレフィンがタイプＣＦ2＝ＣＸＹ（式中、Ｘは水素、塩素またはフッ素であり、そしてＹは塩素、フッ素、ＣＦ3またはＲfがＣＦ3、Ｃ2Ｆ5もしくはＣ3Ｆ7であるＯＲfである）のものであり、そして前記ポリオールが線状または分岐であり、ここで、前記線状ポリオールがタイプＨＯＣＨ2ＣＲＲ'（ＣＨ2）z（ＣＨＯＨ）xＣＨ2（ＣＨ2ＯＨ）y（式中、ＲおよびＲ'は水素、ＣＨ3またはＣ2Ｈ5であり、ｘは０〜４の整数であり、ｙは０〜３の整数であり、そしてｚは０か１かのどちらかである）のものであり、そして前記分岐ポリオールがタイプＣ（ＯＨ）t（Ｒ）u（ＣＨ2ＯＨ）v［（ＣＨ2）mＣＨ2ＯＨ］w（式中、Ｒは水素、ＣＨ3またはＣ2Ｈ5であってもよく、ｍは０〜３の整数であり、ｔおよびｕは０または１であり、ｖおよびｗは０〜４の整数であり、そしてまたここで、ｔ＋ｕ＋ｖ＋ｗ＝４である）のものであるフルオロエーテル、
ｉｘ）構造［Ｂ］、［Ｃ］、および［Ｄ］で表されるラクトンであって、Ｒ1〜Ｒ8が独立して水素か、線状、分岐、環式、二環式、飽和および不飽和のヒドロカルビル基から選択され、かつ、分子量が約１００〜約３００原子質量単位であるラクトン；
【手続補正３】
【補正対象書類名】明細書
【補正対象項目名】０１０８
【補正方法】変更
【補正の内容】
【０１０８】
フルオロエーテル相溶化剤は、フルオロオレフィンとポリオールとから誘導されたエーテルをさらに含んでもよい。フルオロオレフィンは、Ｘが水素、塩素またはフッ素であり、Ｙが塩素、フッ素、ＣＦ3またはＲfがＣＦ3、Ｃ2Ｆ5もしくはＣ3Ｆ7であるＯＲfである、タイプＣＦ2＝ＣＸＹのものであってもよい。代表的なフルオロオレフィンは、テトラフルオロエチレン、クロロトリフルオロエチレン、ヘキサフルオロプロピレン、およびパーフルオロメチルビニルエーテルである。ポリオールは線状または分岐であってもよい。線状ポリオールは、ＲおよびＲ'が水素、またはＣＨ3、またはＣ2Ｈ5であり、そしてｘが０〜４の整数であり、ｙは０〜３の整数であり、そしてｚは０か１かのどちらかである、タイプＨＯＣＨ2ＣＲＲ'（ＣＨ2）z（ＣＨＯＨ）xＣＨ2（ＣＨ2ＯＨ）yのものであってもよい。分岐ポリオールは、Ｒが水素、ＣＨ3またはＣ2Ｈ5であってもよく、ｍが０〜３の整数であってもよく、ｔおよびｕが０または１であってもよく、ｖおよびｗが０〜４の整数であり、そしてまたここで、ｔ＋ｕ＋ｖ＋ｗ＝４である、タイプＣ（ＯＨ）t（Ｒ）u（ＣＨ2ＯＨ）v［（ＣＨ2）mＣＨ2ＯＨ］wのものであってもよい。代表的なポリオールはトリメチロールプロパン、ペンタエリスリトール、ブタンジオール、およびエチレングリコールである。
【手続補正４】
【補正対象書類名】明細書
【補正対象項目名】０１８７
【補正方法】変更
【補正の内容】
【０１８７】
結果は、ＨＦＣ−１２３４ｙｆが引火性であるが、ＨＦＣ−１２２５ｙｅの添加が引火性を下げることを示唆する。それ故、約１重量パーセント〜約４９重量パーセントのＨＦＣ−１２３４ｙｆおよび約９９重量パーセント〜約５１重量パーセントのＨＦＣ−１２２５ｙｅを含む組成物が好ましい。
本発明は以下の実施の態様を含むものである。
１．ＨＦＣ−１２２５ｙｅと
ＨＦＣ−１２３４ｚｅ、ＨＦＣ−１２３４ｙｆ、ＨＦＣ−１２３４ｙｅ、ＨＦＣ−１２４３ｚｆ、ＨＦＣ−３２、ＨＦＣ−１２５、ＨＦＣ−１３４、ＨＦＣ−１３４ａ、ＨＦＣ−１４３ａ、ＨＦＣ−１５２ａ、ＨＦＣ−１６１、ＨＦＣ−２２７ｅａ、ＨＦＣ−２３６ｅａ、ＨＦＣ−２３６ｆａ、ＨＦＣ−２４５ｆａ、ＨＦＣ−３６５ｍｆｃ、プロパン、ｎ−ブタン、イソブタン、２−メチルブタン、ｎ−ペンタン、シクロペンタン、ジメチルエーテル、ＣＦ3ＳＣＦ3、ＣＯ2およびＣＦ3Ｉ
からなる群から選択された少なくとも１つの化合物とを含むことを特徴とする組成物。
２．  ＨＦＣ−１２３４ｚｅと
ＨＦＣ−１２３４ｙｆ、ＨＦＣ−１２３４ｙｅ、ＨＦＣ−１２４３ｚｆ、ＨＦＣ−３２、ＨＦＣ−１２５、ＨＦＣ−１３４、ＨＦＣ−１３４ａ、ＨＦＣ−１４３ａ、ＨＦＣ−１５２ａ、ＨＦＣ−１６１、ＨＦＣ−２２７ｅａ、ＨＦＣ−２３６ｅａ、ＨＦＣ−２３６ｆａ、ＨＦＣ−２４５ｆａ、ＨＦＣ−３６５ｍｆｃ、プロパン、ｎ−ブタン、イソブタン、２−メチルブタン、ｎ−ペンタン、シクロペンタン、ジメチルエーテル、ＣＦ3ＳＣＦ3、ＣＯ2およびＣＦ3Ｉ
からなる群から選択された少なくとも１つの化合物とを含むことを特徴とする組成物。
３．ＨＦＣ−１２３４ｙｆと
ＨＦＣ−１２３４ｙｅ、ＨＦＣ−１２４３ｚｆ、ＨＦＣ−３２、ＨＦＣ−１２５、ＨＦＣ−１３４、ＨＦＣ−１３４ａ、ＨＦＣ−１４３ａ、ＨＦＣ−１５２ａ、ＨＦＣ−１６１、ＨＦＣ−２２７ｅａ、ＨＦＣ−２３６ｅａ、ＨＦＣ−２３６ｆａ、ＨＦＣ−２４５ｆａ、ＨＦＣ−３６５ｍｆｃ、プロパン、ｎ−ブタン、イソブタン、２−メチルブタン、ｎ−ペンタン、シクロペンタン、ジメチルエーテル、ＣＦ3ＳＣＦ3、ＣＯ2およびＣＦ3Ｉ
からなる群から選択された少なくとも１つの化合物とを含むことを特徴とする組成物。
４．ＨＦＣ−１２３４ｙｅと
ＨＦＣ−１２４３ｚｆ、ＨＦＣ−３２、ＨＦＣ−１２５、ＨＦＣ−１３４、ＨＦＣ−１３４ａ、ＨＦＣ−１４３ａ、ＨＦＣ−１５２ａ、ＨＦＣ−１６１、ＨＦＣ−２２７ｅａ、ＨＦＣ−２３６ｅａ、ＨＦＣ−２３６ｆａ、ＨＦＣ−２４５ｆａ、ＨＦＣ−３６５ｍｆｃ、プロパン、ｎ−ブタン、イソブタン、２−メチルブタン、ｎ−ペンタン、シクロペンタン、ジメチルエーテル、ＣＦ3ＳＣＦ3、ＣＯ2およびＣＦ3Ｉ
からなる群から選択された少なくとも１つの化合物とを含むことを特徴とする組成物。
５．ＨＦＣ−１２４３ｚｆと
ＨＦＣ−３２、ＨＦＣ−１２５、ＨＦＣ−１３４、ＨＦＣ−１３４ａ、ＨＦＣ−１４３ａ、ＨＦＣ−１５２ａ、ＨＦＣ−１６１、ＨＦＣ−２２７ｅａ、ＨＦＣ−２３６ｅａ、ＨＦＣ−２３６ｆａ、ＨＦＣ−２４５ｆａ、ＨＦＣ−３６５ｍｆｃ、プロパン、ｎ−ブタン、イソブタン、２−メチルブタン、ｎ−ペンタン、シクロペンタン、ジメチルエーテル、ＣＦ3ＳＣＦ3、ＣＯ2およびＣＦ3Ｉ
からなる群から選択された少なくとも１つの化合物とを含むことを特徴とする組成物。
６．前記１．に記載の組成物であって、
ＨＦＣ−１２２５ｙｅおよびＨＦＣ−３２；
ＨＦＣ−１２２５ｙｅおよびＨＦＣ−１３４ａ；
ＨＦＣ−１２２５ｙｅおよびＨＦＣ−１３４；
ＨＦＣ−１２２５ｙｅおよびＣＯ2；
ＨＦＣ−１２２５ｙｅ、ＨＦＣ−１５２ａ、およびＨＦＣ−３２；
ＨＦＣ−１２２５ｙｅ、ＨＦＣ−１５２ａ、およびＣＯ2；
ＨＦＣ−１２２５ｙｅ、ＨＦＣ−１５２ａ、およびプロパン；
ＨＦＣ−１２２５ｙｅ、ＨＦＣ−１５２ａ、およびイソブタン；
ＨＦＣ−１２２５ｙｅ、ＨＦＣ−１５２ａ、およびジメチルエーテル；
ＨＦＣ−１２２５ｙｅ、ＨＦＣ−１３４ａ、およびＨＦＣ−１５２ａ；
ＨＦＣ−１２２５ｙｅ、ＨＦＣ−１３４ａ、ＨＦＣ−１５２ａおよびＨＦＣ−３２；
ＨＦＣ−１２２５ｙｅ、ＨＦＣ−１３４ａ、およびＨＦＣ−３２；
ＨＦＣ−１２２５ｙｅ、ＨＦＣ−１３４ａ、およびＨＦＣ−１６１；
ＨＦＣ−１２２５ｙｅ、ＨＦＣ−１３４ａ、およびＣＯ2；
ＨＦＣ−１２２５ｙｅ、ＨＦＣ−１３４ａ、およびプロパン；
ＨＦＣ−１２２５ｙｅ、ＨＦＣ−１３４ａ、およびイソブタン；
ＨＦＣ−１２２５ｙｅ、ＨＦＣ−１３４ａ、およびジメチルエーテル；
ＨＦＣ−１２２５ｙｅ、ＨＦＣ−１３４、およびＨＦＣ−３２；
ＨＦＣ−１２２５ｙｅ、ＨＦＣ−１２３４ｙｆおよびＨＦＣ−１３４ａ；
ＨＦＣ−１２２５ｙｅ、ＨＦＣ−１２３４ｙｆおよびＨＦＣ−３２；
ＨＦＣ−１２２５ｙｅ、ＨＦＣ−１２３４ｙｆおよびＨＦＣ−１５２ａ；
ＨＦＣ−１２２５ｙｅ、ＨＦＣ−１２３４ｙｆおよびＨＦＣ−１２５；
ＨＦＣ−１２２５ｙｅ、ＨＦＣ−１２３４ｙｆおよびＣＦ3Ｉ；
ＨＦＣ−１２２５ｙｅ、ＨＦＣ−３２およびＨＦＣ−１２５；
ＨＦＣ−１２２５ｙｅ、ＨＦＣ−１２５およびｎ−ブタン；
ＨＦＣ−１２２５ｙｅ、ＨＦＣ−１２５およびイソブタン；
ＨＦＣ−１２２５ｙｅ、トランス−ＨＦＣ−１２３４ｚｅおよびＨＦＣ−１３４；
ＨＦＣ−１２２５ｙｅ、トランス−ＨＦＣ−１２３４ｚｅおよびＨＦＣ−２２７ｅａ；
ＨＦＣ−１２２５ｙｅ、トランス−ＨＦＣ−１２３４ｚｅおよびプロパン；
ＨＦＣ−１２２５ｙｅ、トランス−ＨＦＣ−１２３４ｚｅおよびｎ−ブタン；
ＨＦＣ−１２２５ｙｅ、トランス−ＨＦＣ−１２３４ｚｅおよびジメチルエーテル；
ＨＦＣ−１２２５ｙｅ、トランス−ＨＦＣ−１２３４ｚｅおよびＣＦ3ＳＣＦ3；
ＨＦＣ−１２２５ｙｅ、ＨＦＣ−１２４３ｚｆおよびＨＦＣ−１３４；
ＨＦＣ−１２２５ｙｅ、ＨＦＣ−１２４３ｚｆおよびｎ−ブタン；
ＨＦＣ−１２２５ｙｅ、ＨＦＣ−１２４３ｚｆおよびイソブタン；
ＨＦＣ−１２２５ｙｅ、ＨＦＣ−１２４３ｚｆおよびジメチルエーテル；
ＨＦＣ−１２２５ｙｅ、ＨＦＣ−１２４３ｚｆおよびＣＦ3Ｉ；
ＨＦＣ−１２２５ｙｅ、ＨＦＣ−１３４およびＨＦＣ−１５２ａ；
ＨＦＣ−１２２５ｙｅ、ＨＦＣ−１３４およびＨＦＣ−２２７ｅａ；
ＨＦＣ−１２２５ｙｅ、ＨＦＣ−１３４およびｎ−ブタン；
ＨＦＣ−１２２５ｙｅ、ＨＦＣ−１３４およびイソブタン；
ＨＦＣ−１２２５ｙｅ、ＨＦＣ−１３４およびジメチルエーテル；
ＨＦＣ−１２２５ｙｅ、ＨＦＣ−２２７ｅａおよびジメチルエーテル；
ＨＦＣ−１２２５ｙｅ、ｎ−ブタンおよびジメチルエーテル；
ＨＦＣ−１２２５ｙｅ、ｎ−ブタンおよびＣＦ3ＳＣＦ3；
ＨＦＣ−１２２５ｙｅ、イソブタンおよびジメチルエーテル；
ＨＦＣ−１２２５ｙｅ、イソブタンおよびＣＦ3Ｉ；
ＨＦＣ−１２２５ｙｅ、ＨＦＣ−３２およびＣＦ3Ｉ；
ＨＦＣ−１２２５ｙｅ、ＨＦＣ−１２３４ｙｆ、ＨＦＣ−３２およびＨＦＣ−１２５；
ＨＦＣ−１２２５ｙｅ、ＨＦＣ−１２３４ｙｆ、ＨＦＣ−３２、ＨＦＣ−１２５およびＣＦ3Ｉ；
ＨＦＣ−１２２５ｙｅ、ＨＦＣ−３２、ＨＦＣ−１２５およびＨＦＣ−１５２ａ；
ＨＦＣ−１２２５ｙｅ、ＨＦＣ−３２、ＨＦＣ−１２５およびイソブタン；
ＨＦＣ−１２２５ｙｅ、ＨＦＣ−３２、ＨＦＣ−１２５およびプロパン；
ＨＦＣ−１２２５ｙｅ、ＨＦＣ−３２、ＨＦＣ−１２５およびジメチルエーテル；
ＨＦＣ−１２２５ｙｅ、ＨＦＣ−３２、ＣＦ3Ｉおよびジメチルエーテル；
ＨＦＣ−１２２５ｙｅ、ＨＦＣ−３２、ＨＦＣ−１２５およびＣＦ3Ｉ；ならびに
ＨＦＣ−１２２５ｙｅ、ＨＦＣ−１２３４ｙｆ、ＨＦＣ−３２およびＨＦＣ−１３４ａ
からなる群から選択されることを特徴とする前記１．に記載の組成物。
７．前記１．に記載の組成物であって、
約１重量パーセント〜約９９重量パーセントのＨＦＣ−１２２５ｙｅおよび約９９重量パーセント〜約１重量パーセントのＨＦＣ−３２；
約１重量パーセント〜約９９重量パーセントのＨＦＣ−１２２５ｙｅおよび約９９重量パーセント〜約１重量パーセントのＨＦＣ−１３４ａ；
約０．１重量パーセント〜約９９．９重量パーセントのＨＦＣ−１２２５ｙｅおよび約９９．９重量パーセント〜約０．１重量パーセントのＣＯ2；
約１重量パーセント〜約９８重量パーセントのＨＦＣ−１２２５ｙｅ、約１重量パーセント〜約９８重量パーセントのＨＦＣ−１５２ａ、および約１〜約９８重量パーセントのＨＦＣ−３２；
約１重量パーセント〜約９８重量パーセントのＨＦＣ−１２２５ｙｅ、約１重量パーセント〜約９８重量パーセントのＨＦＣ−１５２ａ、および約０．１〜約９８重量パーセントのＣＯ2；
約１重量パーセント〜約９８重量パーセントのＨＦＣ−１２２５ｙｅ、約１重量パーセント〜約９８重量パーセントのＨＦＣ−１５２ａ、および約１〜約９８重量パーセントのプロパン；
約１重量パーセント〜約９８重量パーセントのＨＦＣ−１２２５ｙｅ、約１重量パーセント〜約９８重量パーセントのＨＦＣ−１５２ａ、および約１〜約９８重量パーセントのイソブタン；
約１重量パーセント〜約９８重量パーセントのＨＦＣ−１２２５ｙｅ、約１重量パーセント〜約９８重量パーセントのＨＦＣ−１５２ａ、および約１〜約９８重量パーセントのジメチルエーテル；
約１重量パーセント〜約９８重量パーセントのＨＦＣ−１２２５ｙｅ、約１重量パーセント〜約９８重量パーセントのＨＦＣ−１３４ａ、および約１〜約９８重量パーセントのＨＦＣ−１５２ａ；
約１重量パーセント〜約９７重量パーセントのＨＦＣ−１２２５ｙｅ、約１重量パーセント〜約９７重量パーセントのＨＦＣ−１３４ａ、約１重量パーセント〜約９７重量パーセントのＨＦＣ−１５２ａ、および約０．１重量パーセント〜約９７重量パーセントのＨＦＣ−３２；
約１重量パーセント〜約９８重量パーセントのＨＦＣ−１２２５ｙｅ、約１重量パーセント〜約９８重量パーセントのＨＦＣ−１３４ａ、および約１重量パーセント〜約９８重量パーセントのＨＦＣ−３２；
約１重量パーセント〜約９８重量パーセントのＨＦＣ−１２２５ｙｅ、約１重量パーセント〜約９８重量パーセントのＨＦＣ−１３４ａ、および約１重量パーセント〜約９８重量パーセントのＨＦＣ−１６１；
約１重量パーセント〜約９８重量パーセントのＨＦＣ−１２２５ｙｅ、約１重量パーセント〜約９８重量パーセントのＨＦＣ−１３４ａ、および約０．１重量パーセント〜約９８重量パーセントのＣＯ2；
約１重量パーセント〜約９８重量パーセントのＨＦＣ−１２２５ｙｅ、約１重量パーセント〜約９８重量パーセントのＨＦＣ−１３４ａ、および約１重量パーセント〜約９８重量パーセントのプロパン；
約１重量パーセント〜約９８重量パーセントのＨＦＣ−１２２５ｙｅ、約１重量パーセント〜約９８重量パーセントのＨＦＣ−１３４ａ、および約１重量パーセント〜約９８重量パーセントのイソブタン；
約１重量パーセント〜約９８重量パーセントのＨＦＣ−１２２５ｙｅ、約１重量パーセント〜約９８重量パーセントのＨＦＣ−１３４ａ、および約１重量パーセント〜約９８重量パーセントのジメチルエーテル；
約１重量パーセント〜約９８重量パーセントのＨＦＣ−１２２５ｙｅ、約１重量パーセント〜約９８重量パーセントのＨＦＣ−１３４、および約１重量パーセント〜約９８重量パーセントのＨＦＣ−３２；
約１重量パーセント〜約９８重量パーセントのＨＦＣ−１２２５ｙｅ、約１重量パーセント〜約９８重量パーセントのＨＦＣ−１２３４ｙｆ、および約０．１重量パーセント〜約９８重量パーセントのＨＦＣ−１３４ａ；
約１重量パーセント〜約９８重量パーセントのＨＦＣ−１２２５ｙｅ、約１重量パーセント〜約９８重量パーセントのＨＦＣ−１２３４ｙｆ、および約０．１重量パーセント〜約９８重量パーセントのＨＦＣ−３２；
約１重量パーセント〜約９８重量パーセントのＨＦＣ−１２２５ｙｅ、約１重量パーセント〜約９８重量パーセントのＨＦＣ−１２３４ｙｆ、および約０．１重量パーセント〜約９８重量パーセントのＨＦＣ−１５２ａ；
約１重量パーセント〜約９８重量パーセントのＨＦＣ−１２２５ｙｅ、約１重量パーセント〜約９８重量パーセントのＨＦＣ−１２３４ｙｆ、および約０．１重量パーセント〜約９８重量パーセントのＨＦＣ−１２５；
約１重量パーセント〜約９８重量パーセントのＨＦＣ−１２２５ｙｅ、約１重量パーセント〜約９８重量パーセントのＨＦＣ−１２３４ｙｆ、および約０．１重量パーセント〜約９８重量パーセントのＣＦ3Ｉ；
約０．１重量パーセント〜約９８重量パーセントのＨＦＣ−３２、約０．１重量パーセント〜約９８重量パーセントのＨＦＣ−１２５、および約０．１重量パーセント〜約９８重量パーセントのＨＦＣ−１２２５ｙｅ；
約０．１重量パーセント〜約９８重量パーセントのＨＦＣ−１２５、約０．１重量パーセント〜約９８重量パーセントのＨＦＣ−１２２５ｙｅ、および約０．１重量パーセント〜約９８重量パーセントのｎ−ブタン；
約０．１重量パーセント〜約９８重量パーセントのＨＦＣ−１２５、約０．１重量パーセント〜約９８重量パーセントのＨＦＣ−１２２５ｙｅ、および約０．１重量パーセント〜約９８重量パーセントのイソブタン；
約１重量パーセント〜約９８重量パーセントのＨＦＣ−１２２５ｙｅ、約１重量パーセント〜約９８重量パーセントのトランス−ＨＦＣ−１２３４ｚｅおよび約１重量パーセント〜約９８重量パーセントのＨＦＣ−１３４；
約１重量パーセント〜約９８重量パーセントのＨＦＣ−１２２５ｙｅ、約１重量パーセント〜約９８重量パーセントのトランス−ＨＦＣ−１２３４ｚｅおよび約１重量パーセント〜約９８重量パーセントのＨＦＣ−２２７ｅａ；
約１重量パーセント〜約６０重量パーセントのＨＦＣ−１２２５ｙｅ、約１重量パーセント〜約６０重量パーセントのトランス−ＨＦＣ−１２３４ｚｅおよび約３９重量パーセント〜約９８重量パーセントのプロパン；
約１重量パーセント〜約９８重量パーセントのＨＦＣ−１２２５ｙｅ、約１重量パーセント〜約９８重量パーセントのトランス−ＨＦＣ−１２３４ｚｅおよび約１重量パーセント〜約３０重量パーセントのｎ−ブタン；
約１重量パーセント〜約９８重量パーセントのＨＦＣ−１２２５ｙｅ、約１重量パーセント〜約９８重量パーセントのトランス−ＨＦＣ−１２３４ｚｅおよび約１重量パーセント〜約９８重量パーセントのジメチルエーテル；
約１重量パーセント〜約９８重量パーセントのＨＦＣ−１２２５ｙｅ、約１重量パーセント〜約９８重量パーセントのトランス−ＨＦＣ−１２３４ｚｅおよび約１重量パーセント〜約９８重量パーセントのＣＦ3ＳＣＦ3；
約１重量パーセント〜約９８重量パーセントのＨＦＣ−１２２５ｙｅ、約１重量パーセント〜約９８重量パーセントのＨＦＣ−１２４３ｚｆおよび約１重量パーセント〜約９８重量パーセントのＨＦＣ−１３４；
約１重量パーセント〜約９８重量パーセントのＨＦＣ−１２２５ｙｅ、約１重量パーセント〜約９８重量パーセントのＨＦＣ−１２４３ｚｆおよび約１重量パーセント〜約３０重量パーセントのｎ−ブタン；
約１重量パーセント〜約９８重量パーセントのＨＦＣ−１２２５ｙｅ、約１重量パーセント〜約９８重量パーセントのＨＦＣ−１２４３ｚｆおよび約１重量パーセント〜約４０重量パーセントのイソブタン；
約１重量パーセント〜約９８重量パーセントのＨＦＣ−１２２５ｙｅ、約１重量パーセント〜約９８重量パーセントのＨＦＣ−１２４３ｚｆおよび約１重量パーセント〜約９８重量パーセントのジメチルエーテル；
約１重量パーセント〜約９８重量パーセントのＨＦＣ−１２２５ｙｅ、約１重量パーセント〜約９８重量パーセントのＨＦＣ−１２４３ｚｆおよび約１重量パーセント〜約９８重量パーセントのＣＦ3Ｉ；
約１重量パーセント〜約９８重量パーセントのＨＦＣ−１２２５ｙｅ、約１重量パーセント〜約９８重量パーセントのＨＦＣ−１３４および約１重量パーセント〜約９８重量パーセントのＨＦＣ−１５２ａ；
約１重量パーセント〜約９８重量パーセントのＨＦＣ−１２２５ｙｅ、約１重量パーセント〜約９８重量パーセントのＨＦＣ−１３４および約１重量パーセント〜約９８重量パーセントのＨＦＣ−２２７ｅａ；
約１重量パーセント〜約９８重量パーセントのＨＦＣ−１２２５ｙｅ、約１重量パーセント〜約９８重量パーセントのＨＦＣ−１３４および約１重量パーセント〜約４０重量パーセントのｎ−ブタン；
約１重量パーセント〜約９８重量パーセントのＨＦＣ−１２２５ｙｅ、約１重量パーセント〜約９８重量パーセントのＨＦＣ−１３４および約１重量パーセント〜約４０重量パーセントのイソブタン；
約１重量パーセント〜約９８重量パーセントのＨＦＣ−１２２５ｙｅ、約１重量パーセント〜約９８重量パーセントのＨＦＣ−１３４および約１重量パーセント〜約４０重量パーセントのジメチルエーテル、；
約４０重量パーセント〜約９８重量パーセントのＨＦＣ−１２２５ｙｅ、約１重量パーセント〜約５９重量パーセントのＨＦＣ−２２７ｅａおよび約１重量パーセント〜約３０重量パーセントのジメチルエーテル；
約１重量パーセント〜約９８重量パーセントのＨＦＣ−１２２５ｙｅ、約１重量パーセント〜約３０重量パーセントのｎ−ブタンおよび約１重量パーセント〜約９８重量パーセントのジメチルエーテル；
約１重量パーセント〜約９８重量パーセントのＨＦＣ−１２２５ｙｅ、約１重量パーセント〜約２０重量パーセントのｎ−ブタンおよび約１重量パーセント〜約９８重量パーセントのＣＦ3ＳＣＦ3；
約１重量パーセント〜約９８重量パーセントのＨＦＣ−１２２５ｙｅ、約１重量パーセント〜約６０重量パーセントのイソブタンおよび約１重量パーセント〜約９８重量パーセントのジメチルエーテル；
約１重量パーセント〜約９８重量パーセントのＨＦＣ−１２２５ｙｅ、約１重量パーセント〜約４０重量パーセントのイソブタンおよび約１重量パーセント〜約９８重量パーセントのＣＦ3Ｉ；
約１重量パーセント〜約９８重量パーセントのＨＦＣ−１２２５ｙｅ、約１重量パーセント〜約９８重量パーセントのＨＦＣ−３２および約１重量パーセント〜約９８重量パーセントのＣＦ3Ｉ；
約１重量パーセント〜約９７重量パーセントのＨＦＣ−１２２５ｙｅ、約１重量パーセント〜約９７重量パーセントのＨＦＣ−１２３４ｙｆおよび約１重量パーセント〜約９７重量パーセントのＨＦＣ−３２および約１重量パーセント〜約９７重量パーセントのＨＦＣ−１２５；
約１重量パーセント〜約９７重量パーセントのＨＦＣ−１２２５ｙｅ、約１重量パーセント〜約９７重量パーセントのＨＦＣ−１２３４ｙｆおよび約１重量パーセント〜約９７重量パーセントのＨＦＣ−３２および約１重量パーセント〜約９７重量パーセントのＨＦＣ−１３４ａ；
約１重量パーセント〜約９６重量パーセントのＨＦＣ−１２２５ｙｅ、約１重量パーセント〜約９６重量パーセントのＨＦＣ−１２３４ｙｆおよび約１重量パーセント〜約９６重量パーセントのＨＦＣ−３２および約１重量パーセント〜約９６重量パーセントのＨＦＣ−１２５および約１重量パーセント〜約９７重量パーセントのＣＦ3Ｉ；
約１重量パーセント〜約９７重量パーセントのＨＦＣ−１２２５ｙｅ、約１重量パーセント〜約９７重量パーセントのＨＦＣ−３２および約１重量パーセント〜約９７重量パーセントのＨＦＣ−１２５および約１重量パーセント〜約９７重量パーセントのＨＦＣ−１５２ａ；
約１重量パーセント〜約９７重量パーセントのＨＦＣ−１２２５ｙｅ、約１重量パーセント〜約９７重量パーセントのＨＦＣ−３２および約１重量パーセント〜約９７重量パーセントのＨＦＣ−１２５および約１重量パーセント〜約５０重量パーセントのイソブタン；
約１重量パーセント〜約９７重量パーセントのＨＦＣ−１２２５ｙｅ、約１重量パーセント〜約９７重量パーセントのＨＦＣ−３２および約１重量パーセント〜約９７重量パーセントのＨＦＣ−１２５および約１重量パーセント〜約５０重量パーセントのプロパン；
約１重量パーセント〜約９７重量パーセントのＨＦＣ−１２２５ｙｅ、約１重量パーセント〜約９７重量パーセントのＨＦＣ−３２および約１重量パーセント〜約９７重量パーセントのＨＦＣ−１２５および約１重量パーセント〜約５０重量パーセントのＤＭＥ；
約１重量パーセント〜約９７重量パーセントのＨＦＣ−１２２５ｙｅ、約１重量パーセント〜約９７重量パーセントのＨＦＣ−３２および約１重量パーセント〜約９７重量パーセントのＨＦＣ−１２５および約１重量パーセント〜約９７重量パーセントのＣＦ3Ｉ；ならびに
約１重量パーセント〜約９７重量パーセントのＨＦＣ−１２２５ｙｅ、約１重量パーセント〜約９７重量パーセントのＨＦＣ−３２および約１重量パーセント〜約９７重量パーセントのＣＦ3Ｉおよび約１重量パーセント〜約５０重量パーセントのＤＭＥ
からなる群から選択されることを特徴とする前記１．に記載の組成物。
８．前記１．に記載の組成物であって、
約５０重量パーセント〜約９９重量パーセントのＨＦＣ−１２２５ｙｅおよび約５０重量パーセント〜約１重量パーセントのＨＦＣ−３２；
約４０重量パーセント〜約９９重量パーセントのＨＦＣ−１２２５ｙｅおよび約６０重量パーセント〜約１重量パーセントのＨＦＣ−１３４ａ；
約７０重量パーセント〜約９９．７重量パーセントのＨＦＣ−１２２５ｙｅおよび約３０重量パーセント〜約０．３重量パーセントのＣＯ2；
約５１重量パーセント〜約９９重量パーセントのＨＦＣ−１２２５ｙｅおよび約４９重量パーセント〜約１重量パーセントのＨＦＣ−１２３４ｙｆ；
約５０重量パーセント〜約９８重量パーセントのＨＦＣ−１２２５ｙｅ、約１重量パーセント〜約４０重量パーセントのＨＦＣ−１５２ａ、および約１〜約４０重量パーセントのＨＦＣ−３２；
約５０重量パーセント〜約９８重量パーセントのＨＦＣ−１２２５ｙｅ、約１重量パーセント〜約４０重量パーセントのＨＦＣ−１５２ａ、および約０．３〜約３０重量パーセントのＨＦＣ−ＣＯ2；
約５０重量パーセント〜約９８重量パーセントのＨＦＣ−１２２５ｙｅ、約１重量パーセント〜約４０重量パーセントのＨＦＣ−１５２ａ、および約１〜約２０重量パーセントのプロパン；
約５０重量パーセント〜約９８重量パーセントのＨＦＣ−１２２５ｙｅ、約１重量パーセント〜約４０重量パーセントのＨＦＣ−１５２ａ、および約１重量パーセント〜約２０重量パーセントのイソブタン；
約５０重量パーセント〜約９８重量パーセントのＨＦＣ−１２２５ｙｅ、約１重量パーセント〜約４０重量パーセントのＨＦＣ−１５２ａ、および約１重量パーセント〜約２０重量パーセントのジメチルエーテル；
約４０重量パーセント〜約９８重量パーセントのＨＦＣ−１２２５ｙｅ、約１重量パーセント〜約５０重量パーセントのＨＦＣ−１３４ａ、および約１重量パーセント〜約４０重量パーセントのＨＦＣ−１５２ａ；
約２０重量パーセント〜約９７重量パーセントのＨＦＣ−１２２５ｙｅ、約１重量パーセント〜約８０重量パーセントのＨＦＣ−１３４ａ、約１重量パーセント〜約５０重量パーセントのＨＦＣ−１５２ａ、および約０．１重量パーセント〜約５０重量パーセントのＨＦＣ−３２；
約２０重量パーセント〜約９８重量パーセントのＨＦＣ−１２２５ｙｅ、約１重量パーセント〜約５０重量パーセントのＨＦＣ−１３４ａ、および約１重量パーセント〜約４０重量パーセントのＨＦＣ−３２；
約４０重量パーセント〜約９８重量パーセントのＨＦＣ−１２２５ｙｅ、約１重量パーセント〜約５０重量パーセントのＨＦＣ−１３４ａ、および約１重量パーセント〜約２０重量パーセントのＨＦＣ−１６１；
約４０重量パーセント〜約９８重量パーセントのＨＦＣ−１２２５ｙｅ、約１重量パーセント〜約５０重量パーセントのＨＦＣ−１３４ａ、および約０．３重量パーセント〜約３０重量パーセントのＣＯ2；
約４０重量パーセント〜約９８重量パーセントのＨＦＣ−１２２５ｙｅ、約１重量パーセント〜約５０重量パーセントのＨＦＣ−１３４ａ、および約１重量パーセント〜約２０重量パーセントのプロパン；
約４０重量パーセント〜約９８重量パーセントのＨＦＣ−１２２５ｙｅ、約１重量パーセント〜約５０重量パーセントのＨＦＣ−１３４ａ、および約１重量パーセント〜約２０重量パーセントのイソブタン；
約４０重量パーセント〜約９８重量パーセントのＨＦＣ−１２２５ｙｅ、約１重量パーセント〜約５０重量パーセントのＨＦＣ−１３４ａ、および約１重量パーセント〜約２０重量パーセントのジメチルエーテル；
約４０重量パーセント〜約９８重量パーセントのＨＦＣ−１２２５ｙｅ、約１重量パーセント〜約５０重量パーセントのＨＦＣ−１３４、および約１重量パーセント〜約４０重量パーセントのＨＦＣ−３２；
約１０重量パーセント〜約９０重量パーセントのＨＦＣ−１２２５ｙｅ、約１０重量パーセント〜約９０重量パーセントのＨＦＣ−１２３４ｙｆ、および約０．１重量パーセント〜約５０重量パーセントのＨＦＣ−１３４ａ；
約１０重量パーセント〜約９０重量パーセントのＨＦＣ−１２２５ｙｅ、約１１重量パーセント〜約９０重量パーセントのＨＦＣ−１２３４ｙｆ、および約０．１重量パーセント〜約５０重量パーセントのＨＦＣ−３２；
約１０重量パーセント〜約９０重量パーセントのＨＦＣ−１２２５ｙｅ、約１０重量パーセント〜約９０重量パーセントのＨＦＣ−１２３４ｙｆ、および約０．１重量パーセント〜約５０重量パーセントのＨＦＣ−１５２ａ；
約１０重量パーセント〜約９０重量パーセントのＨＦＣ−１２２５ｙｅ、約１０重量パーセント〜約９０重量パーセントのＨＦＣ−１２３４ｙｆ、および約０．１重量パーセント〜約５０重量パーセントのＨＦＣ−１２５；
約９重量パーセント〜約９０重量パーセントのＨＦＣ−１２２５ｙｅ、約９重量パーセント〜約９０重量パーセントのＨＦＣ−１２３４ｙｆ、および約１重量パーセント〜約６０重量パーセントのＣＦ3Ｉ；
約５重量パーセント〜約７０重量パーセントのＨＦＣ−３２、約５重量パーセント〜約７０重量パーセントのＨＦＣ−１２５、および約５重量パーセント〜約７０重量パーセントのＨＦＣ−１２２５ｙｅ、；
約５重量パーセント〜約７０重量パーセントのＨＦＣ−１２５、約５重量パーセント〜約７０重量パーセントのＨＦＣ−１２２５ｙｅ、および約１重量パーセント〜約２０重量パーセントのｎ−ブタン；
約５重量パーセント〜約７０重量パーセントのＨＦＣ−１２５、約５重量パーセント〜約７０重量パーセントのＨＦＣ−１２２５ｙｅ、および約１重量パーセント〜約２０重量パーセントのイソブタン；
約１０重量パーセント〜約８０重量パーセントのＨＦＣ−１２２５ｙｅ、約１０重量パーセント〜約８０重量パーセントのトランス−ＨＦＣ−１２３４ｚｅおよび約１０重量パーセント〜約８０重量パーセントのＨＦＣ−１３４；
約１０重量パーセント〜約８０重量パーセントのＨＦＣ−１２２５ｙｅ、約１０重量パーセント〜約８０重量パーセントのトランス−ＨＦＣ−１２３４ｚｅおよび約１０重量パーセント〜約８０重量パーセントのＨＦＣ−２２７ｅａ；
約１０重量パーセント〜約６０重量パーセントのＨＦＣ−１２２５ｙｅ、約１０重量パーセント〜約６０重量パーセントのトランス−ＨＦＣ−１２３４ｚｅおよび約３９重量パーセント〜約８０重量パーセントのプロパン；
約１０重量パーセント〜約８０重量パーセントのＨＦＣ−１２２５ｙｅ、約１０重量パーセント〜約８０重量パーセントのトランス−ＨＦＣ−１２３４ｚｅおよび約１重量パーセント〜約２０重量パーセントのｎ−ブタン；
約１０重量パーセント〜約８０重量パーセントのＨＦＣ−１２２５ｙｅ、約１０重量パーセント〜約８０重量パーセントのトランス−ＨＦＣ−１２３４ｚｅおよび約１重量パーセント〜約３０重量パーセントのジメチルエーテル；
約１０重量パーセント〜約８０重量パーセントのＨＦＣ−１２２５ｙｅ、約１０重量パーセント〜約８０重量パーセントのトランス−ＨＦＣ−１２３４ｚｅおよび約１０重量パーセント〜約８０重量パーセントのＣＦ3ＳＣＦ3；
約１０重量パーセント〜約８０重量パーセントのＨＦＣ−１２２５ｙｅ、約１０重量パーセント〜約８０重量パーセントのＨＦＣ−１２４３ｚｆおよび約１０重量パーセント〜約８０重量パーセントのＨＦＣ−１３４；
約１０重量パーセント〜約８０重量パーセントのＨＦＣ−１２２５ｙｅ、約１０重量パーセント〜約８０重量パーセントのＨＦＣ−１２４３ｚｆおよび約１重量パーセント〜約２０重量パーセントのｎ−ブタン；
約１０重量パーセント〜約８０重量パーセントのＨＦＣ−１２２５ｙｅ、約１０重量パーセント〜約８０重量パーセントのＨＦＣ−１２４３ｚｆおよび約１重量パーセント〜約３０重量パーセントのイソブタン；
約１０重量パーセント〜約８０重量パーセントのＨＦＣ−１２２５ｙｅ、約１０重量パーセント〜約８０重量パーセントのＨＦＣ−１２４３ｚｆおよび約１重量パーセント〜約３０重量パーセントのジメチルエーテル；
約１０重量パーセント〜約８０重量パーセントのＨＦＣ−１２２５ｙｅ、約１０重量パーセント〜約８０重量パーセントのＨＦＣ−１２４３ｚｆおよび約１０重量パーセント〜約８０重量パーセントのＣＦ3Ｉ；
約１０重量パーセント〜約８０重量パーセントのＨＦＣ−１２２５ｙｅ、約１０重量パーセント〜約８０重量パーセントのＨＦＣ−１３４および約１重量パーセント〜約５０重量パーセントのＨＦＣ−１５２ａ；
約１０重量パーセント〜約８０重量パーセントのＨＦＣ−１２２５ｙｅ、約１０重量パーセント〜約８０重量パーセントのＨＦＣ−１３４および約１０重量パーセント〜約８０重量パーセントのＨＦＣ−２２７ｅａ；
約１０重量パーセント〜約８０重量パーセントのＨＦＣ−１２２５ｙｅ、約１０重量パーセント〜約８０重量パーセントのＨＦＣ−１３４および約１重量パーセント〜約３０重量パーセントのｎ−ブタン；
約１０重量パーセント〜約８０重量パーセントのＨＦＣ−１２２５ｙｅ、約１０重量パーセント〜約８０重量パーセントのＨＦＣ−１３４および約１重量パーセント〜約３０重量パーセントのイソブタン；
約１０重量パーセント〜約８０重量パーセントのＨＦＣ−１２２５ｙｅ、約１０重量パーセント〜約８０重量パーセントのＨＦＣ−１３４および約１重量パーセント〜約３０重量パーセントのジメチルエーテル；
約５０重量パーセント〜約８０重量パーセントのＨＦＣ−１２２５ｙｅ、約１重量パーセント〜約４９重量パーセントのＨＦＣ−２２７ｅａおよび約１重量パーセント〜約２０重量パーセントのジメチルエーテル；
約６０重量パーセント〜約９８重量パーセントのＨＦＣ−１２２５ｙｅ、約１重量パーセント〜約２０重量パーセントのｎ−ブタンおよび約１重量パーセント〜約２０重量パーセントのジメチルエーテル；
約１０重量パーセント〜約８０重量パーセントのＨＦＣ−１２２５ｙｅ、約１重量パーセント〜約１０重量パーセントのｎ−ブタンおよび約１０重量パーセント〜約８０重量パーセントのＣＦ3ＳＣＦ3；
約４０重量パーセント〜約９０重量パーセントのＨＦＣ−１２２５ｙｅ、約１重量パーセント〜約３０重量パーセントのイソブタンおよび約１重量パーセント〜約３０重量パーセントのジメチルエーテル；
約１０重量パーセント〜約８０重量パーセントのＨＦＣ−１２２５ｙｅ、約１重量パーセント〜約３０重量パーセントのイソブタンおよび約１０重量パーセント〜約８０重量パーセントのＣＦ3Ｉ；
約５重量パーセント〜約８０重量パーセントのＨＦＣ−１２２５ｙｅ、約１重量パーセント〜約７０重量パーセントのＨＦＣ−３２および約１重量パーセント〜約８０重量パーセントのＣＦ3Ｉ；
約１重量パーセント〜約８０重量パーセントのＨＦＣ−１２２５ｙｅ、約１重量パーセント〜約７０重量パーセントのＨＦＣ−１２３４ｙｆおよび約５重量パーセント〜約７０重量パーセントのＨＦＣ−３２および約５重量パーセント〜約７０重量パーセントのＨＦＣ−１２５；
約５重量パーセント〜約８０重量パーセントのＨＦＣ−１２２５ｙｅ、約５重量パーセント〜約７０重量パーセントのＨＦＣ−１２３４ｙｆおよび約５重量パーセント〜約７０重量パーセントのＨＦＣ−３２および約５重量パーセント〜約７０重量パーセントのＨＦＣ−１３４ａ；
約１重量パーセント〜約７０重量パーセントのＨＦＣ−１２２５ｙｅ、約１重量パーセント〜約６０重量パーセントのＨＦＣ−１２３４ｙｆおよび約１重量パーセント〜約７０重量パーセントのＨＦＣ−３２および約１重量パーセント〜約６０重量パーセントのＨＦＣ−１２５および約１重量パーセント〜約６０重量パーセントのＣＦ3Ｉ；
約１０重量パーセント〜約８０重量パーセントのＨＦＣ−１２２５ｙｅ、約５重量パーセント〜約７０重量パーセントのＨＦＣ−３２および約５重量パーセント〜約７０重量パーセントのＨＦＣ−１２５および約５重量パーセント〜約７０重量パーセントのＨＦＣ−１５２ａ；
約５重量パーセント〜約７０重量パーセントのＨＦＣ−１２２５ｙｅ、約５重量パーセント〜約７０重量パーセントのＨＦＣ−３２および約５重量パーセント〜約７０重量パーセントのＨＦＣ−１２５および約１重量パーセント〜約３０重量パーセントのイソブタン；
約５重量パーセント〜約７０重量パーセントのＨＦＣ−１２２５ｙｅ、約５重量パーセント〜約７０重量パーセントのＨＦＣ−３２および約５重量パーセント〜約７０重量パーセントのＨＦＣ−１２５および約１重量パーセント〜約３０重量パーセントのプロパン；
約５重量パーセント〜約７０重量パーセントのＨＦＣ−１２２５ｙｅ、約５重量パーセント〜約７０重量パーセントのＨＦＣ−３２および約５重量パーセント〜約７０重量パーセントのＨＦＣ−１２５および約１重量パーセント〜約３０重量パーセントのＤＭＥ；
約１０重量パーセント〜約８０重量パーセントのＨＦＣ−１２２５ｙｅ、約５重量パーセント〜約７０重量パーセントのＨＦＣ−３２および約５重量パーセント〜約７０重量パーセントのＨＦＣ−１２５および約１重量パーセント〜約８０重量パーセントのＣＦ3Ｉ；ならびに
約５重量パーセント〜約７０重量パーセントのＨＦＣ−１２２５ｙｅ、約５重量パーセント〜約７０重量パーセントのＨＦＣ−３２および約５重量パーセント〜約７０重量パーセントのＣＦ3Ｉおよび約１重量パーセント〜約３０重量パーセントのＤＭＥ
からなる群から選択されることを特徴とする前記１．に記載の組成物。
９．前記１．に記載の組成物であって、
約９５重量パーセントのＨＦＣ−１２２５ｙｅおよび約５重量パーセントのＨＦＣ−３２；
約９７重量パーセントのＨＦＣ−１２２５ｙｅおよび約３重量パーセントのＨＦＣ−３２；
約９０重量パーセントのＨＦＣ−１２２５ｙｅおよび約１０重量パーセントのＨＦＣ−１３４ａ；
約９９重量パーセントのＨＦＣ−１２２５ｙｅおよび約１重量パーセントのＣＯ2；
約７５重量パーセントのＨＦＣ−１２２５ｙｅおよび約２５重量パーセントのＨＦＣ−１２３４ｙｆ；
約６０重量パーセントのＨＦＣ−１２２５ｙｅおよび約４０重量パーセントのＨＦＣ−１２３４ｙｆ；
約８５重量パーセントのＨＦＣ−１２２５ｙｅ、約１０重量パーセントのＨＦＣ−１５２ａ、および約５重量パーセントのＨＦＣ−３２；
約８１重量パーセントのＨＦＣ−１２２５ｙｅ、約１５重量パーセントのＨＦＣ−１５２ａ、および約４重量パーセントのＨＦＣ−３２；
約８２重量パーセントのＨＦＣ−１２２５ｙｅ、約１５重量パーセントのＨＦＣ−１５２ａ、および約３重量パーセントのＨＦＣ−３２；
約８４重量パーセントのＨＦＣ−１２２５ｙｅ、約１５重量パーセントのＨＦＣ−１５２ａ、および約１重量パーセントのＣＯ2；
約８４重量パーセントのＨＦＣ−１２２５ｙｅ、約１５．５重量パーセントのＨＦＣ−１５２ａ、および約０．５重量パーセントのＣＯ2；
約８５重量パーセントのＨＦＣ−１２２５ｙｅ、約１３重量パーセントのＨＦＣ−１５２ａ、および約２重量パーセントのプロパン；
約８５重量パーセントのＨＦＣ−１２２５ｙｅ、約１３重量パーセントのＨＦＣ−１５２ａ、および約２重量パーセントのイソブタン；
約８５重量パーセントのＨＦＣ−１２２５ｙｅ、約１３重量パーセントのＨＦＣ−１５２ａ、および約２重量パーセントのジメチルエーテル；
約７６重量パーセントのＨＦＣ−１２２５ｙｅ、約９重量パーセントのＨＦＣ−１３４ａ、および約１５重量パーセントのＨＦＣ−１５２ａ；
約７４重量パーセントのＨＦＣ−１２２５ｙｅ、約８重量パーセントのＨＦＣ−１３４ａ、１７重量パーセントのＨＦＣ−１５２ａ、および約１重量パーセントのＨＦＣ−３２；
約８８重量パーセントのＨＦＣ−１２２５ｙｅ、約９重量パーセントのＨＦＣ−１３４ａ、および約３重量パーセントのＨＦＣ−３２；
約８６重量パーセントのＨＦＣ−１２２５ｙｅ、約１０重量パーセントのＨＦＣ−１３４ａ、および約４重量パーセントのＨＦＣ−１６１；
約８８．５重量パーセントのＨＦＣ−１２２５ｙｅ、約１１重量パーセントのＨＦＣ−１３４ａ、および約０．５重量パーセントのＣＯ2；
約８７重量パーセントのＨＦＣ−１２２５ｙｅ、約１０重量パーセントのＨＦＣ−１３４ａ、および約３重量パーセントのプロパン；
約８７重量パーセントのＨＦＣ−１２２５ｙｅ、約１０重量パーセントのＨＦＣ−１３４ａ、および約３重量パーセントのイソブタン；
約８７重量パーセントのＨＦＣ−１２２５ｙｅ、約１０重量パーセントのＨＦＣ−１３４ａ、および約３重量パーセントのジメチルエーテル；
約８８重量パーセントのＨＦＣ−１２２５ｙｅ、約９重量パーセントのＨＦＣ−１３４、および約３重量パーセントのＨＦＣ−３２；
約７０重量パーセントのＨＦＣ−１２２５ｙｅ、約２０重量パーセントのＨＦＣ−１２３４ｙｆ、および約１０重量パーセントのＨＦＣ−１３４ａ；
約２０重量パーセントのＨＦＣ−１２２５ｙｅ、約７０重量パーセントのＨＦＣ−１２３４ｙｆ、および約１０重量パーセントのＨＦＣ−１３４ａ；
約２５重量パーセントのＨＦＣ−１２２５ｙｅ、約７３重量パーセントのＨＦＣ−１２３４ｙｆ、および約２重量パーセントのＨＦＣ−３２；
約７５重量パーセントのＨＦＣ−１２２５ｙｅ、約２３重量パーセントのＨＦＣ−１２３４ｙｆ、および約２重量パーセントのＨＦＣ−３２；
約７０重量パーセントのＨＦＣ−１２２５ｙｅ、約２５重量パーセントのＨＦＣ−１２３４ｙｆ、および約５重量パーセントのＨＦＣ−１５２ａ；
約２５重量パーセントのＨＦＣ−１２２５ｙｅ、約７０重量パーセントのＨＦＣ−１２３４ｙｆ、および約５重量パーセントのＨＦＣ−１５２ａ；
約２５重量パーセントのＨＦＣ−１２２５ｙｅ、約７１重量パーセントのＨＦＣ−１２３４ｙｆ、および約４重量パーセントのＨＦＣ−１２５；
約７５重量パーセントのＨＦＣ−１２２５ｙｅ、約２１重量パーセントのＨＦＣ−１２３４ｙｆ、および約４重量パーセントのＨＦＣ−１２５；
約７５重量パーセントのＨＦＣ−１２２５ｙｅ、約２４重量パーセントのＨＦＣ−１２３４ｙｆ、および約１重量パーセントのＨＦＣ−１２５；
約４０重量パーセントのＨＦＣ−１２２５ｙｅ、約４０重量パーセントのＨＦＣ−１２３４ｙｆ、および約２０重量パーセントのＣＦ3Ｉ；
約４５重量パーセントのＨＦＣ−１２２５ｙｅ、約４５重量パーセントのＨＦＣ−１２３４ｙｆ、および約１０重量パーセントのＣＦ3Ｉ；
約２５重量パーセントのＨＦＣ−１２２５ｙｅ、約７４重量パーセントのＨＦＣ−１２３４ｙｆ、および約１重量パーセントのＨＦＣ−１２５；
約３０重量パーセントのＨＦＣ−３２、約４０重量パーセントのＨＦＣ−１２５、および約３０重量パーセントのＨＦＣ−１２２５ｙｅ；
約２３重量パーセントのＨＦＣ−３２、約２５重量パーセントのＨＦＣ−１２５、および約５２重量パーセントのＨＦＣ−１２２５ｙｅ；
約６５重量パーセントのＨＦＣ−１２５、約３２重量パーセントのＨＦＣ−１２２５ｙｅ、および約３重量パーセントのｎ−ブタン；ならびに
約８５．１重量パーセントのＨＦＣ−１２５、約１１．５重量パーセントのＨＦＣ−１２２５ｙｅ、および約３．４重量パーセントのイソブタン
からなる群から選択されることを特徴とする前記１．に記載の組成物。
１０．前記２．に記載の組成物であって、
シス−ＨＦＣ−１２３４ｚｅおよびＨＦＣ−１２３４ｙｅ；
シス−ＨＦＣ−１２３４ｚｅおよびＨＦＣ−２３６ｅａ；
シス−ＨＦＣ−１２３４ｚｅおよびＨＦＣ−２３６ｆａ；
シス−ＨＦＣ−１２３４ｚｅおよびＨＦＣ−２４５ｆａ；
シス−ＨＦＣ−１２３４ｚｅおよびｎ−ブタン；
シス−ＨＦＣ−１２３４ｚｅおよびイソブタン；
シス−ＨＦＣ−１２３４ｚｅおよび２−メチルブタン；
シス−ＨＦＣ−１２３４ｚｅおよびｎ−ペンタン；
トランス−ＨＦＣ−１２３４ｚｅおよびＨＦＣ−１３４ａ；
トランス−ＨＦＣ−１２３４ｚｅおよびＨＦＣ−１５２ａ；
トランス−ＨＦＣ−１２３４ｚｅおよびＨＦＣ−３２；
トランス−ＨＦＣ−１２３４ｚｅ、ＨＦＣ−１２５およびｎ−ブタン；
トランス−ＨＦＣ−１２３４ｚｅ、ＨＦＣ−３２およびＨＦＣ−１２５；
トランス−ＨＦＣ−１２３４ｚｅ、ＨＦＣ−１２５およびイソブタン；
トランス−ＨＦＣ−１２３４ｚｅ、ＨＦＣ−１２４３ｚｆおよびＨＦＣ−２２７ｅａ；
トランス−ＨＦＣ−１２３４ｚｅ、ＨＦＣ−１２４３ｚｆおよびｎ−ブタン；
トランス−ＨＦＣ−１２３４ｚｅ、ＨＦＣ−１２４３ｚｆおよびイソブタン；
トランス−ＨＦＣ−１２３４ｚｅ、ＨＦＣ−１２４３ｚｆおよびジメチルエーテル；
トランス−ＨＦＣ−１２３４ｚｅ、ＨＦＣ−１３４およびＨＦＣ−１５２ａ；
トランス−ＨＦＣ−１２３４ｚｅ、ＨＦＣ−１３４およびＨＦＣ−２２７ｅａ；
トランス−ＨＦＣ−１２３４ｚｅ、ＨＦＣ−１３４およびジメチルエーテル；
トランス−ＨＦＣ−１２３４ｚｅ、ＨＦＣ−１３４ａおよびＨＦＣ−１５２ａ；
トランス−ＨＦＣ−１２３４ｚｅ、ＨＦＣ−１５２ａおよびｎ−ブタン；
トランス−ＨＦＣ−１２３４ｚｅ、ＨＦＣ−１５２ａおよびジメチルエーテル；
トランス−ＨＦＣ−１２３４ｚｅ、ＨＦＣ−２２７ｅａおよびｎ−ブタン；
トランス−ＨＦＣ−１２３４ｚｅ、ｎ−ブタンおよびジメチルエーテル；
トランス−ＨＦＣ−１２３４ｚｅ、ｎ−ブタンおよびＣＦ3Ｉ；
トランス−ＨＦＣ−１２３４ｚｅ、イソブタンおよびジメチルエーテル；
トランス−ＨＦＣ−１２３４ｚｅ、イソブタンおよびＣＦ3Ｉ；ならびに
トランス−ＨＦＣ−１２３４ｚｅ、イソブタンおよびＣＦ3ＳＣＦ3
からなる群から選択されることを特徴とする前記２．に記載の組成物。
１１．前記２．に記載の組成物であって、
約１重量パーセント〜約９９重量パーセントのシス−ＨＦＣ−１２３４ｚｅおよび約９９重量パーセント〜約１重量パーセントのＨＦＣ−１２３４ｙｅ；
約１重量パーセント〜約９９重量パーセントのシス−ＨＦＣ−１２３４ｚｅおよび約９９重量パーセント〜約１重量パーセントのＨＦＣ−２３６ｅａ；
約１重量パーセント〜約９９重量パーセントのシス−ＨＦＣ−１２３４ｚｅおよび約９９重量パーセント〜約１重量パーセントのＨＦＣ−２３６ｆａ；
約１重量パーセント〜約９９重量パーセントのシス−ＨＦＣ−１２３４ｚｅおよび約９９重量パーセント〜約１重量パーセントのＨＦＣ−２４５ｆａ；
約１重量パーセント〜約８０重量パーセントのシス−ＨＦＣ−１２３４ｚｅおよび約９９重量パーセント〜約２０重量パーセントのｎ−ブタン；
約１重量パーセント〜約６９重量パーセントのシス−ＨＦＣ−１２３４ｚｅおよび約９９重量パーセント〜約３１重量パーセントのイソブタン；
約６０重量パーセント〜約９９重量パーセントのシス−ＨＦＣ−１２３４ｚｅおよび約４０重量パーセント〜約１重量パーセントの２−メチルブタン；
約６３重量パーセント〜約９９重量パーセントのシス−ＨＦＣ−１２３４ｚｅおよび約３７重量パーセント〜約１重量パーセントのｎ−ペンタン；
約１重量パーセント〜約９９重量パーセントのトランス−ＨＦＣ−１２３４ｚｅおよび約９９重量パーセント〜約１重量パーセントのＨＦＣ−１３４ａ；
約１重量パーセント〜約９９重量パーセントのトランス−ＨＦＣ−１２３４ｚｅおよび約９９重量パーセント〜約１重量パーセントのＨＦＣ−３２；
約１重量パーセント〜約９９重量パーセントのトランス−ＨＦＣ−１２３４ｚｅおよび約９９重量パーセント〜約１重量パーセントのＨＦＣ−１５２ａ；
約０．１重量パーセント〜約９８重量パーセントのＨＦＣ−３２、約０．１重量パーセント〜約９８重量パーセントのＨＦＣ−１２５、および約０．１重量パーセント〜約９８重量パーセントのトランス−ＨＦＣ−１２３４ｚｅ；
約０．１重量パーセント〜約９８重量パーセントのＨＦＣ−１２５、約０．１重量パーセント〜約９８重量パーセントのトランス−ＨＦＣ−１２３４ｚｅ、および約０．１重量パーセント〜約９８重量パーセントのｎ−ブタン；
約０．１重量パーセント〜約９８重量パーセントのＨＦＣ−１２５、約０．１重量パーセント〜約９８重量パーセントのトランス−ＨＦＣ−１２３４ｚｅ、および約０．１重量パーセント〜約９８重量パーセントのイソブタン；
約１重量パーセント〜約９８重量パーセントのトランス−ＨＦＣ−１２３４ｚｅ、約１重量パーセント〜約９８重量パーセントのＨＦＣ−１２４３ｚｆおよび約１重量パーセント〜約９８重量パーセントのＨＦＣ−２２７ｅａ；
約１重量パーセント〜約９８重量パーセントのトランス−ＨＦＣ−１２３４ｚｅ、約１重量パーセント〜約９８重量パーセントのＨＦＣ−１２４３ｚｆおよび約１重量パーセント〜約３０重量パーセントのｎ−ブタン；
約１重量パーセント〜約９８重量パーセントのトランス−ＨＦＣ−１２３４ｚｅ、約１重量パーセント〜約９８重量パーセントのＨＦＣ−１２４３ｚｆおよび約１重量パーセント〜約４０重量パーセントのイソブタン；
約１重量パーセント〜約９８重量パーセントのトランス−ＨＦＣ−１２３４ｚｅ、約１重量パーセント〜約９８重量パーセントのＨＦＣ−１２４３ｚｆおよび約１重量パーセント〜約９８重量パーセントのジメチルエーテル；
約１重量パーセント〜約９８重量パーセントのトランス−ＨＦＣ−１２３４ｚｅ、約１重量パーセント〜約９８重量パーセントのＨＦＣ−１３４および約１重量パーセント〜約９８重量パーセントのＨＦＣ−１５２ａ；
約１重量パーセント〜約９８重量パーセントのトランス−ＨＦＣ−１２３４ｚｅ、約１重量パーセント〜約９８重量パーセントのＨＦＣ−１３４および約１重量パーセント〜約９８重量パーセントのＨＦＣ−２２７ｅａ；
約１重量パーセント〜約９８重量パーセントのトランス−ＨＦＣ−１２３４ｚｅ、約１重量パーセント〜約９８重量パーセントのＨＦＣ−１３４および約１重量パーセント〜約４０重量パーセントのジメチルエーテル；
約１重量パーセント〜約９８重量パーセントのトランス−ＨＦＣ−１２３４ｚｅ、約１重量パーセント〜約９８重量パーセントのＨＦＣ−１３４ａおよび約１重量パーセント〜約９８重量パーセントのＨＦＣ−１５２ａ；
約１重量パーセント〜約９８重量パーセントのトランス−ＨＦＣ−１２３４ｚｅ、約１重量パーセント〜約９８重量パーセントのＨＦＣ−１５２ａおよび約１重量パーセント〜約５０重量パーセントのｎ−ブタン；
約１重量パーセント〜約９８重量パーセントのトランス−ＨＦＣ−１２３４ｚｅ、約１重量パーセント〜約９８重量パーセントのＨＦＣ−１５２ａおよび約１重量パーセント〜約９８重量パーセントのジメチルエーテル；
約１重量パーセント〜約９８重量パーセントのトランス−ＨＦＣ−１２３４ｚｅ、約１重量パーセント〜約９８重量パーセントのＨＦＣ−２２７ｅａおよび約１重量パーセント〜約４０重量パーセントのｎ−ブタン；
約１重量パーセント〜約９８重量パーセントのトランス−ＨＦＣ−１２３４ｚｅ、約１重量パーセント〜約４０重量パーセントのｎ−ブタンおよび約１重量パーセント〜約９８重量パーセントのジメチルエーテル；
約１重量パーセント〜約９８重量パーセントのトランス−ＨＦＣ−１２３４ｚｅ、約１重量パーセント〜約３０重量パーセントのｎ−ブタンおよび約１重量パーセント〜約９８重量パーセントのＣＦ3Ｉ；
約１重量パーセント〜約９８重量パーセントのトランス−ＨＦＣ−１２３４ｚｅ、約１重量パーセント〜約６０重量パーセントのイソブタンおよび約１重量パーセント〜約９８重量パーセントのジメチルエーテル；
約１重量パーセント〜約９８重量パーセントのトランス−ＨＦＣ−１２３４ｚｅ、約１重量パーセント〜約４０重量パーセントのイソブタンおよび約１重量パーセント〜約９８重量パーセントのＣＦ3Ｉ；ならびに
約１重量パーセント〜約９８重量パーセントのトランス−ＨＦＣ−１２３４ｚｅ、約１重量パーセント〜約４０重量パーセントのイソブタンおよび約１重量パーセント〜約９８重量パーセントのＣＦ3ＳＣＦ3
からなる群から選択されることを特徴とする前記２．に記載の組成物。
１２．前記２．に記載の組成物であって、
約３０重量パーセント〜約９９重量パーセントのトランス−ＨＦＣ−１２３４ｚｅおよび約７０重量パーセント〜約１重量パーセントのＨＦＣ−１３４ａ；、
約４０重量パーセント〜約９９重量パーセントのトランス−ＨＦＣ−１２３４ｚｅおよび約６０重量パーセント〜約１重量パーセントのＨＦＣ−３２；、
約４０重量パーセント〜約９９重量パーセントのトランス−ＨＦＣ−１２３４ｚｅおよび約６０重量パーセント〜約１重量パーセントのＨＦＣ−１５２ａ；
約５重量パーセント〜約７０重量パーセントのＨＦＣ−３２、約５重量パーセント〜約７０重量パーセントのＨＦＣ−１２５、および約５重量パーセント〜約７０重量パーセントのトランス−ＨＦＣ−１２３４ｚｅ；
約５重量パーセント〜約７０重量パーセントのＨＦＣ−１２５、約５重量パーセント〜約７０重量パーセントのトランス−ＨＦＣ−１２３４ｚｅ、および約１重量パーセント〜約２０重量パーセントのｎ−ブタン；
約５重量パーセント〜約７０重量パーセントのＨＦＣ−１２５、約５重量パーセント〜約７０重量パーセントのトランス−ＨＦＣ−１２３４ｚｅ、および約１重量パーセント〜約２０重量パーセントのイソブタン；
約１０重量パーセント〜約８０重量パーセントのトランス−ＨＦＣ−１２３４ｚｅ、約１０重量パーセント〜約８０重量パーセントのＨＦＣ−１２４３ｚｆおよび約１０重量パーセント〜約８０重量パーセントのＨＦＣ−２２７ｅａ；
約１０重量パーセント〜約８０重量パーセントのトランス−ＨＦＣ−１２３４ｚｅ、約１０重量パーセント〜約８０重量パーセントのＨＦＣ−１２４３ｚｆおよび約１重量パーセント〜約２０重量パーセントのｎ−ブタン；
約１０重量パーセント〜約８０重量パーセントのトランス−ＨＦＣ−１２３４ｚｅ、約１０重量パーセント〜約８０重量パーセントのＨＦＣ−１２４３ｚｆおよび約１重量パーセント〜約３０重量パーセントのイソブタン；
約１０重量パーセント〜約８０重量パーセントのトランス−ＨＦＣ−１２３４ｚｅ、約１０重量パーセント〜約８０重量パーセントのＨＦＣ−１２４３ｚｆおよび約１重量パーセント〜約４０重量パーセントのジメチルエーテル；
約１０重量パーセント〜約８０重量パーセントのトランス−ＨＦＣ−１２３４ｚｅ、約１０重量パーセント〜約８０重量パーセントのＨＦＣ−１３４および約１重量パーセント〜約５０重量パーセントのＨＦＣ−１５２ａ；
約１０重量パーセント〜約８０重量パーセントのトランス−ＨＦＣ−１２３４ｚｅ、約１０重量パーセント〜約８０重量パーセントのＨＦＣ−１３４および約１０重量パーセント〜約８０重量パーセントのＨＦＣ−２２７ｅａ；
約１０重量パーセント〜約８０重量パーセントのトランス−ＨＦＣ−１２３４ｚｅ、約１０重量パーセント〜約８０重量パーセントのＨＦＣ−１３４および約１重量パーセント〜約３０重量パーセントのジメチルエーテル；
約１０重量パーセント〜約８０重量パーセントのトランス−ＨＦＣ−１２３４ｚｅ、約１０重量パーセント〜約８０重量パーセントのＨＦＣ−１３４ａおよび約１重量パーセント〜約５０重量パーセントのＨＦＣ−１５２ａ；
約１０重量パーセント〜約８０重量パーセントのトランス−ＨＦＣ−１２３４ｚｅ、約１０重量パーセント〜約８０重量パーセントのＨＦＣ−１５２ａおよび約１重量パーセント〜約３０重量パーセントのｎ−ブタン；
約２０重量パーセント〜約９０重量パーセントのトランス−ＨＦＣ−１２３４ｚｅ、約１重量パーセント〜約５０重量パーセントのＨＦＣ−１５２ａおよび約１重量パーセント〜約３０重量パーセントのジメチルエーテル；
約１０重量パーセント〜約８０重量パーセントのトランス−ＨＦＣ−１２３４ｚｅ、約１０重量パーセント〜約８０重量パーセントのＨＦＣ−２２７ｅａおよび約１重量パーセント〜約３０重量パーセントのｎ−ブタン；
約１０重量パーセント〜約９０重量パーセントのトランス−ＨＦＣ−１２３４ｚｅ、約１重量パーセント〜約３０重量パーセントのｎ−ブタンおよび約１重量パーセント〜約３０重量パーセントのジメチルエーテル；
約１０重量パーセント〜約８０重量パーセントのトランス−ＨＦＣ−１２３４ｚｅ、約１重量パーセント〜約２０重量パーセントのｎ−ブタンおよび約１０重量パーセント〜約８０重量パーセントのＣＦ3Ｉ；
約１０重量パーセント〜約９０重量パーセントのトランス−ＨＦＣ−１２３４ｚｅ、約１重量パーセント〜約３０重量パーセントのイソブタンおよび約１重量パーセント〜約３０重量パーセントのジメチルエーテル；
約１０重量パーセント〜約８０重量パーセントのトランス−ＨＦＣ−１２３４ｚｅ、約１重量パーセント〜約２０重量パーセントのイソブタンおよび約１０重量パーセント〜約８０重量パーセントのＣＦ3Ｉ；ならびに
約１０重量パーセント〜約８０重量パーセントのトランス−ＨＦＣ−１２３４ｚｅ、約１重量パーセント〜約２０重量パーセントのイソブタンおよび約１０重量パーセント〜約８０重量パーセントのＣＦ3ＳＣＦ3
からなる群から選択されることを特徴とする前記２．に記載の組成物。
１３．前記２．に記載の組成物であって、
約９０重量パーセントのトランス−ＨＦＣ−１２３４ｚｅおよび約１０重量パーセントのＨＦＣ−１３４ａ；
約９５重量パーセントのトランス−ＨＦＣ−１２３４ｚｅおよび約５重量パーセントのＨＦＣ−３２；
約８０重量パーセントのトランス−ＨＦＣ−１２３４ｚｅおよび約２０重量パーセントのＨＦＣ−１５２ａ；
約３０重量パーセントのＨＦＣ−３２、約５０重量パーセントのＨＦＣ−１２５、および約２０重量パーセントのトランス−ＨＦＣ−１２３４ｚｅ；
約２３重量パーセントのＨＦＣ−３２、約２５重量パーセントのＨＦＣ−１２５、および約５２重量パーセントのトランス−ＨＦＣ−１２３４ｚｅ；
約６６重量パーセントのＨＦＣ−１２５、約３２重量パーセントのトランス−ＨＦＣ−１２３４ｚｅ、および約２重量パーセントのｎ−ブタン；ならびに
約８６．１重量パーセントのＨＦＣ−１２５、約１１．５重量パーセントのトランス−ＨＦＣ−１２３４ｚｅ、および約２．４重量パーセントのイソブタン
からなる群から選択されることを特徴とする前記２．に記載の組成物。
１４．前記３．に記載の組成物であって、
ＨＦＣ−１２３４ｙｆおよびＨＦＣ−１３４ａ；
ＨＦＣ−１２３４ｙｆおよびＨＦＣ−１５２ａ；
ＨＦＣ−１２３４ｙｆおよびＨＦＣ−３２；
ＨＦＣ−１２３４ｙｆ、ＨＦＣ−１２５およびｎ−ブタン；
ＨＦＣ−１２３４ｙｆ、ＨＦＣ−３２およびＨＦＣ−１２５；
ＨＦＣ−１２３４ｙｆ、ＨＦＣ−１２５およびイソブタン；
ＨＦＣ−１２３４ｙｆ、ＨＦＣ−３２およびＨＦＣ−１４３ａ；
ＨＦＣ−１２３４ｙｆ、ＨＦＣ−３２およびイソブタン；
ＨＦＣ−１２３４ｙｆ、ＨＦＣ−１２５およびＨＦＣ−１４３ａ；
ＨＦＣ−１２３４ｙｆ、ＨＦＣ−１２５およびイソブタン；
ＨＦＣ−１２３４ｙｆ、ＨＦＣ−１３４およびプロパン；
ＨＦＣ−１２３４ｙｆ、ＨＦＣ−１３４およびジメチルエーテル；
ＨＦＣ−１２３４ｙｆ、ＨＦＣ−１３４ａおよびプロパン；
ＨＦＣ−１２３４ｙｆ、ＨＦＣ−１３４ａおよびｎ−ブタン；
ＨＦＣ−１２３４ｙｆ、ＨＦＣ−１３４ａおよびイソブタン；
ＨＦＣ−１２３４ｙｆ、ＨＦＣ−１３４ａおよびジメチルエーテル；
ＨＦＣ−１２３４ｙｆ、ＨＦＣ−１４３ａおよびプロパン；
ＨＦＣ−１２３４ｙｆ、ＨＦＣ−１４３ａおよびジメチルエーテル；
ＨＦＣ−１２３４ｙｆ、ＨＦＣ−１５２ａおよびｎ−ブタン；
ＨＦＣ−１２３４ｙｆ、ＨＦＣ−１５２ａおよびイソブタン；
ＨＦＣ−１２３４ｙｆ、ＨＦＣ−１５２ａおよびジメチルエーテル；
ＨＦＣ−１２３４ｙｆ、ＨＦＣ−２２７ｅａおよびプロパン；
ＨＦＣ−１２３４ｙｆ、ＨＦＣ−２２７ｅａおよびｎ−ブタン；
ＨＦＣ−１２３４ｙｆ、ＨＦＣ−２２７ｅａおよびイソブタン；
ＨＦＣ−１２３４ｙｆ、ＨＦＣ−２２７ｅａおよびジメチルエーテル；
ＨＦＣ−１２３４ｙｆ、ｎ−ブタンおよびジメチルエーテル；
ＨＦＣ−１２３４ｙｆ、イソブタンおよびジメチルエーテル；
ＨＦＣ−１２３４ｙｆ、ジメチルエーテルおよびＣＦ3Ｉ；
ＨＦＣ−１２３４ｙｆ、ジメチルエーテルおよびＣＦ3ＳＣＦ3；
ＨＦＣ−１２３４ｙｆ、ＨＦＣ−３２およびＣＦ3Ｉ；
ＨＦＣ−１２３４ｙｆ、ＨＦＣ−３２およびＨＦＣ−１２５；
ＨＦＣ−１２３４ｙｆ、ＨＦＣ−３２、ＨＦＣ−１２５およびＣＦ3Ｉ；ならびに
ＨＦＣ−１２３４ｙｆ、ＨＦＣ−３２、ＨＦＣ−１３４ａおよびＣＦ3Ｉ
からなる群から選択されることを特徴とする前記３．に記載の組成物。
１５．前記３．に記載の組成物であって、
約１重量パーセント〜約９９重量パーセントのＨＦＣ−１２３４ｙｆおよび約９９重量パーセント〜約１重量パーセントのＨＦＣ−１３４ａ；
約１重量パーセント〜約９９重量パーセントのＨＦＣ−１２３４ｙｆおよび約９９重量パーセント〜約１重量パーセントのＨＦＣ−３２；
約１重量パーセント〜約９９重量パーセントのＨＦＣ−１２３４ｙｆおよび約９９重量パーセント〜約１重量パーセントのＨＦＣ−１５２ａ；
約０．１重量パーセント〜約９８重量パーセントのＨＦＣ−３２、約０．１重量パーセント〜約９８重量パーセントのＨＦＣ−１２５、および約０．１重量パーセント〜約９８重量パーセントのＨＦＣ−１２３４ｙｆ；
約０．１重量パーセント〜約９８重量パーセントのＨＦＣ−１２５、約０．１重量パーセント〜約９８重量パーセントのＨＦＣ−１２３４ｙｆ、および約０．１重量パーセント〜約９８重量パーセントのｎ−ブタン；
約０．１重量パーセント〜約９８重量パーセントのＨＦＣ−１２５、約０．１重量パーセント〜約９８重量パーセントのＨＦＣ−１２３４ｙｆ、および約０．１重量パーセント〜約９８重量パーセントのイソブタン；
約１重量パーセント〜約５０重量パーセントのＨＦＣ−１２３４ｙｆ、約１重量パーセント〜約９８重量パーセントのＨＦＣ−３２および約１重量パーセント〜約９８重量パーセントのＨＦＣ−１４３ａ；
約１重量パーセント〜約４０重量パーセントのＨＦＣ−１２３４ｙｆ、約５９重量パーセント〜約９８重量パーセントのＨＦＣ−３２および約１重量パーセント〜約３０重量パーセントのイソブタン；
約１重量パーセント〜約６０重量パーセントのＨＦＣ−１２３４ｙｆ、約１重量パーセント〜約９８重量パーセントのＨＦＣ−１２５および約１重量パーセント〜約９８重量パーセントのＨＦＣ−１４３ａ；
約１重量パーセント〜約４０重量パーセントのＨＦＣ−１２３４ｙｆ、約５９重量パーセント〜約９８重量パーセントのＨＦＣ−１２５および約１重量パーセント〜約２０重量パーセントのイソブタン；
約１重量パーセント〜約８０重量パーセントのＨＦＣ−１２３４ｙｆ、約１重量パーセント〜約７０重量パーセントのＨＦＣ−１３４および約１９重量パーセント〜約９０重量パーセントのプロパン；
約１重量パーセント〜約７０重量パーセントのＨＦＣ−１２３４ｙｆ、約１重量パーセント〜約９８重量パーセントのＨＦＣ−１３４および約２９重量パーセント〜約９８重量パーセントのジメチルエーテル；
約１重量パーセント〜約８０重量パーセントのＨＦＣ−１２３４ｙｆ、約１重量パーセント〜約８０重量パーセントのＨＦＣ−１３４ａおよび約１９重量パーセント〜約９８重量パーセントのプロパン；
約１重量パーセント〜約９８重量パーセントのＨＦＣ−１２３４ｙｆ、約１重量パーセント〜約９８重量パーセントのＨＦＣ−１３４ａおよび約１重量パーセント〜約３０重量パーセントのｎ−ブタン；
約１重量パーセント〜約９８重量パーセントのＨＦＣ−１２３４ｙｆ、約１重量パーセント〜約９８重量パーセントのＨＦＣ−１３４ａおよび約１重量パーセント〜約３０重量パーセントのイソブタン；
約１重量パーセント〜約９８重量パーセントのＨＦＣ−１２３４ｙｆ、約１重量パーセント〜約９８重量パーセントのＨＦＣ−１３４ａおよび約１重量パーセント〜約４０重量パーセントのジメチルエーテル；
約１重量パーセント〜約８０重量パーセントのＨＦＣ−１２３４ｙｆ、約１重量パーセント〜約９８重量パーセントのＨＦＣ−１４３ａおよび約１重量パーセント〜約９８重量パーセントのプロパン；
約１重量パーセント〜約４０重量パーセントのＨＦＣ−１２３４ｙｆ、約５９重量パーセント〜約９８重量パーセントのＨＦＣ−１４３ａおよび約１重量パーセント〜約２０重量パーセントのジメチルエーテル；
約１重量パーセント〜約９８重量パーセントのＨＦＣ−１２３４ｙｆ、約１重量パーセント〜約９８重量パーセントのＨＦＣ−１５２ａおよび約１重量パーセント〜約３０重量パーセントのｎ−ブタン；
約１重量パーセント〜約９８重量パーセントのＨＦＣ−１２３４ｙｆ、約１重量パーセント〜約９０重量パーセントのＨＦＣ−１５２ａおよび約１重量パーセント〜約４０重量パーセントのイソブタン；
約１重量パーセント〜約７０重量パーセントのＨＦＣ−１２３４ｙｆ、約１重量パーセント〜約９８重量パーセントのＨＦＣ−１５２ａおよび約１重量パーセント〜約９８重量パーセントのジメチルエーテル；
約１重量パーセント〜約８０重量パーセントのＨＦＣ−１２３４ｙｆ、約１重量パーセント〜約７０重量パーセントのＨＦＣ−２２７ｅａおよび約２９重量パーセント〜約９８重量パーセントのプロパン；
約４０重量パーセント〜約９８重量パーセントのＨＦＣ−１２３４ｙｆ、約１重量パーセント〜約５９重量パーセントのＨＦＣ−２２７ｅａおよび約１重量パーセント〜約２０重量パーセントのｎ−ブタン；
約３０重量パーセント〜約９８重量パーセントのＨＦＣ−１２３４ｙｆ、約１重量パーセント〜約６９重量パーセントのＨＦＣ−２２７ｅａおよび約１重量パーセント〜約３０重量パーセントのイソブタン；
約１重量パーセント〜約９８重量パーセントのＨＦＣ−１２３４ｙｆ、約１重量パーセント〜約８０重量パーセントのＨＦＣ−２２７ｅａおよび約１重量パーセント〜約９８重量パーセントのジメチルエーテル；
約１重量パーセント〜約９８重量パーセントのＨＦＣ−１２３４ｙｆ、約１重量パーセント〜約４０重量パーセントのｎ−ブタンおよび約１重量パーセント〜約９８重量パーセントのジメチルエーテル；
約１重量パーセント〜約９８重量パーセントのＨＦＣ−１２３４ｙｆ、約１重量パーセント〜約５０重量パーセントのイソブタンおよび約１重量パーセント〜約９８重量パーセントのジメチルエーテル；
約１重量パーセント〜約９８重量パーセントのＨＦＣ−１２３４ｙｆ、約１重量パーセント〜約９８重量パーセントのジメチルエーテルおよび約１重量パーセント〜約９８重量パーセントのＣＦ3Ｉ；
約１重量パーセント〜約９８重量パーセントのＨＦＣ−１２３４ｙｆ、約１重量パーセント〜約４０重量パーセントのジメチルエーテルおよび約１重量パーセント〜約９８重量パーセントのＣＦ3ＳＣＦ3；
約１重量パーセント〜約９８重量パーセントのＨＦＣ−１２３４ｙｆ、約１重量パーセント〜約９８重量パーセントのＨＦＣ−３２および約１重量パーセント〜約９８重量パーセントのＨＦＣ−１２５；
約１重量パーセント〜約９７重量パーセントのＨＦＣ−１２３４ｙｆ、約１重量パーセント〜約９７重量パーセントのＨＦＣ−３２および約１重量パーセント〜約９７重量パーセントのＨＦＣ−１２５および約１重量パーセント〜約９７重量パーセントのＣＦ3Ｉ；
約１重量パーセント〜約９７重量パーセントのＨＦＣ−１２３４ｙｆ、約１重量パーセント〜約９７重量パーセントのＨＦＣ−３２および約１重量パーセント〜約９７重量パーセントのＨＦＣ−１３４ａおよび約１重量パーセント〜約９７重量パーセントのＣＦ3Ｉ；ならびに
約１重量パーセント〜約９８重量パーセントのＨＦＣ−１２３４ｙｆ、約１重量パーセント〜約９８重量パーセントのＨＦＣ−３２および約１重量パーセント〜約９８重量パーセントのＣＦ3Ｉ
からなる群から選択されることを特徴とする前記３．に記載の組成物。
１６．前記３．に記載の組成物であって、
約３０重量パーセント〜約９９重量パーセントのＨＦＣ−１２３４ｙｆおよび約７０重量パーセント〜約１重量パーセントのＨＦＣ−１３４ａ；
約４０重量パーセント〜約９９重量パーセントのＨＦＣ−１２３４ｙｆおよび約６０重量パーセント〜約１重量パーセントのＨＦＣ−３２；
約４０重量パーセント〜約９９重量パーセントのＨＦＣ−１２３４ｙｆおよび約６０重量パーセント〜約１重量パーセントのＨＦＣ−１５２ａ；
約５重量パーセント〜約７０重量パーセントのＨＦＣ−３２、約５重量パーセント〜約７０重量パーセントのＨＦＣ−１２５、および約５重量パーセント〜約７０重量パーセントのＨＦＣ−１２３４ｙｆ；
約５重量パーセント〜約７０重量パーセントのＨＦＣ−１２５、約５重量パーセント〜７０重量パーセントのＨＦＣ−１２３４ｙｆ、および約１重量パーセント〜約２０重量パーセントのｎ−ブタン；
約５重量パーセント〜約７０重量パーセントのＨＦＣ−１２５、約５重量パーセント〜約７０重量パーセントのＨＦＣ−１２３４ｙｆ、および約１重量パーセント〜約２０重量パーセントのイソブタン；
約１５重量パーセント〜約５０重量パーセントのＨＦＣ−１２３４ｙｆ、約２０重量パーセント〜約８０重量パーセントのＨＦＣ−３２および約５重量パーセント〜約６０重量パーセントのＨＦＣ−１４３ａ；
約１０重量パーセント〜約４０重量パーセントのＨＦＣ−１２３４ｙｆ、約５９重量パーセント〜約９０重量パーセントのＨＦＣ−３２および約１重量パーセント〜約１０重量パーセントのイソブタン；
約１０重量パーセント〜約６０重量パーセントのＨＦＣ−１２３４ｙｆ、約２０重量パーセント〜約７０重量パーセントのＨＦＣ−１２５および約２０重量パーセント〜約７０重量パーセントのＨＦＣ−１４３ａ；
約１０重量パーセント〜約４０重量パーセントのＨＦＣ−１２３４ｙｆ、約５９重量パーセント〜約９０重量パーセントのＨＦＣ−１２５および約１重量パーセント〜約１０重量パーセントのイソブタン；
約２０重量パーセント〜約８０重量パーセントのＨＦＣ−１２３４ｙｆ、約１０重量パーセント〜約７０重量パーセントのＨＦＣ−１３４および約１９重量パーセント〜約５０重量パーセントのプロパン；
約２０重量パーセント〜約７０重量パーセントのＨＦＣ−１２３４ｙｆ、約１０重量パーセント〜約７０重量パーセントのＨＦＣ−１３４および約２９重量パーセント〜約５０重量パーセントのジメチルエーテル；
約１０重量パーセント〜約８０重量パーセントのＨＦＣ−１２３４ｙｆ、約１０重量パーセント〜約８０重量パーセントのＨＦＣ−１３４ａおよび約１９重量パーセント〜約５０重量パーセントのプロパン；
約１０重量パーセント〜約８０重量パーセントのＨＦＣ−１２３４ｙｆ、約１０重量パーセント〜約８０重量パーセントのＨＦＣ−１３４ａおよび約１重量パーセント〜約２０重量パーセントのｎ−ブタン；、
約１０重量パーセント〜約８０重量パーセントのＨＦＣ−１２３４ｙｆ、約１０重量パーセント〜約８０重量パーセントのＨＦＣ−１３４ａおよび約１重量パーセント〜約２０重量パーセントのイソブタン；
約１０重量パーセント〜約８０重量パーセントのＨＦＣ−１２３４ｙｆ、約１０重量パーセント〜約８０重量パーセントのＨＦＣ−１３４ａおよび約１重量パーセント〜約２０重量パーセントのジメチルエーテル；
約１０重量パーセント〜約８０重量パーセントのＨＦＣ−１２３４ｙｆ、約１０重量パーセント〜約８０重量パーセントのＨＦＣ−１４３ａおよび約１重量パーセント〜約５０重量パーセントのプロパン；
約５重量パーセント〜約４０重量パーセントのＨＦＣ−１２３４ｙｆ、約５９重量パーセント〜約９０重量パーセントのＨＦＣ−１４３ａおよび約１重量パーセント〜約１０重量パーセントのジメチルエーテル；
約１０重量パーセント〜約８０重量パーセントのＨＦＣ−１２３４ｙｆ、約１０重量パーセント〜約８０重量パーセントのＨＦＣ−１５２ａおよび約１重量パーセント〜約２０重量パーセントのｎ−ブタン；
約１０重量パーセント〜約８０重量パーセントのＨＦＣ−１２３４ｙｆ、約１０重量パーセント〜約８０重量パーセントのＨＦＣ−１５２ａおよび約１重量パーセント〜約２０重量パーセントのイソブタン；
約１０重量パーセント〜約７０重量パーセントのＨＦＣ−１２３４ｙｆ、約１０重量パーセント〜約８０重量パーセントのＨＦＣ−１５２ａおよび約１重量パーセント〜約２０重量パーセントのジメチルエーテル；
約１０重量パーセント〜約６０重量パーセントのＨＦＣ−１２３４ｙｆ、約１０重量パーセント〜約６０重量パーセントのＨＦＣ−２２７ｅａおよび約２９重量パーセント〜約５０重量パーセントのプロパン；
約５０重量パーセント〜約９８重量パーセントのＨＦＣ−１２３４ｙｆ、約１０重量パーセント〜約４９重量パーセントのＨＦＣ−２２７ｅａおよび約１重量パーセント〜約１０重量パーセントのｎ−ブタン；
約５０重量パーセント〜約９８重量パーセントのＨＦＣ−１２３４ｙｆ、約１０重量パーセント〜約４９重量パーセントのＨＦＣ−２２７ｅａおよび約１重量パーセント〜約１０重量パーセントのイソブタン；
約１０重量パーセント〜約８０重量パーセントのＨＦＣ−１２３４ｙｆ、約１０重量パーセント〜約８０重量パーセントのＨＦＣ−２２７ｅａおよび約１重量パーセント〜約２０重量パーセントのジメチルエーテル；
約１０重量パーセント〜約８０重量パーセントのＨＦＣ−１２３４ｙｆ、約１０重量パーセント〜約４０重量パーセントのｎ−ブタンおよび約１重量パーセント〜約２０重量パーセントのジメチルエーテル；
約１０重量パーセント〜約９０重量パーセントのＨＦＣ−１２３４ｙｆ、約１重量パーセント〜約４０重量パーセントのイソブタンおよび約１重量パーセント〜約２０重量パーセントのジメチルエーテル；
約１０重量パーセント〜約８０重量パーセントのＨＦＣ−１２３４ｙｆ、約１重量パーセント〜約２０重量パーセントのジメチルエーテルおよび約１０重量パーセント〜約８０重量パーセントのＣＦ3Ｉ；
約１０重量パーセント〜約８０重量パーセントのＨＦＣ−１２３４ｙｆ、約１重量パーセント〜約２０重量パーセントのジメチルエーテルおよび約１０重量パーセント〜約７０重量パーセントのＣＦ3ＳＣＦ3；
約１０重量パーセント〜約８０重量パーセントのＨＦＣ−１２３４ｙｆ、約１０重量パーセント〜約８０重量パーセントのＨＦＣ−３２および約１０重量パーセント〜約８０重量パーセントのＨＦＣ−１２５；
約１０重量パーセント〜約８０重量パーセントのＨＦＣ−１２３４ｙｆ、約５重量パーセント〜約７０重量パーセントのＨＦＣ−３２および約１０重量パーセント〜約８０重量パーセントのＨＦＣ−１２５および約５重量パーセント〜約８０重量パーセントのＣＦ3Ｉ；
約１重量パーセント〜約７０重量パーセントのＨＦＣ−１２３４ｙｆ、約５重量パーセント〜約７０重量パーセントのＨＦＣ−３２および約５重量パーセント〜約８０重量パーセントのＨＦＣ−１３４ａおよび約５重量パーセント〜約７０重量パーセントのＣＦ3Ｉ；ならびに
約１０重量パーセント〜約８０重量パーセントのＨＦＣ−１２３４ｙｆ、約１重量パーセント〜約７０重量パーセントのＨＦＣ−３２および約１重量パーセント〜約８０重量パーセントのＣＦ3Ｉ
からなる群から選択されることを特徴とする前記３．に記載の組成物。
１７．前記３．に記載の組成物であって、
約９０重量パーセントのＨＦＣ−１２３４ｙｆおよび約１０重量パーセントのＨＦＣ−１３４ａ；
約９５重量パーセントのＨＦＣ−１２３４ｙｆおよび約５重量パーセントのＨＦＣ−３２；
約８０重量パーセントのＨＦＣ−１２３４ｙｆおよび約２０重量パーセントのＨＦＣ−１５２ａ；
約４０重量パーセントのＨＦＣ−３２、約５０重量パーセントのＨＦＣ−１２５、および約１０重量パーセントのＨＦＣ−１２３４ｙｆ；
約２３重量パーセントのＨＦＣ−３２、約２５重量パーセントのＨＦＣ−１２５、および約５２重量パーセントのＨＦＣ−１２３４ｙｆ；
約１５重量パーセントのＨＦＣ−３２、約４５重量パーセントのＨＦＣ−１２５、および約４０重量パーセントのＨＦＣ−１２３４ｙｆ；
約１０重量パーセントのＨＦＣ−３２、約６０重量パーセントのＨＦＣ−１２５、および約３０重量パーセントのＨＦＣ−１２３４ｙｆ；
約６７重量パーセントのＨＦＣ−１２５、約３２重量パーセントのＨＦＣ−１２３４ｙｆ、および約１重量パーセントのｎ−ブタン；ならびに
約８７．１重量パーセントのＨＦＣ−１２５、約１１．５重量パーセントのＨＦＣ−１２３４ｙｆ、および約１．４重量パーセントのイソブタン
からなる群から選択されることを特徴とする前記３．に記載の組成物。
１８．前記５．に記載の組成物であって、
ＨＦＣ−１２４３ｚｆ、ＨＦＣ−１３４およびＨＦＣ−２２７ｅａ；
ＨＦＣ−１２４３ｚｆ、ＨＦＣ−１３４およびｎ−ブタン；
ＨＦＣ−１２４３ｚｆ、ＨＦＣ−１３４およびジメチルエーテル；
ＨＦＣ−１２４３ｚｆ、ＨＦＣ−１３４およびＣＦ3Ｉ；
ＨＦＣ−１２４３ｚｆ、ＨＦＣ−１３４ａおよびＨＦＣ−１５２ａ；
ＨＦＣ−１２４３ｚｆ、ＨＦＣ−１３４ａおよびｎ−ブタン；
ＨＦＣ−１２４３ｚｆ、ＨＦＣ−１５２ａおよびプロパン；
ＨＦＣ−１２４３ｚｆ、ＨＦＣ−１５２ａおよびｎ−ブタン；
ＨＦＣ−１２４３ｚｆ、ＨＦＣ−１５２ａおよびイソブタン；
ＨＦＣ−１２４３ｚｆ、ＨＦＣ−１５２ａおよびジメチルエーテル；
ＨＦＣ−１２４３ｚｆ、ＨＦＣ−２２７ｅａおよびｎ−ブタン；
ＨＦＣ−１２４３ｚｆ、ＨＦＣ−２２７ｅａおよびイソブタン；
ＨＦＣ−１２４３ｚｆ、ＨＦＣ−２２７ｅａおよびジメチルエーテル；
ＨＦＣ−１２４３ｚｆ、ｎ−ブタンおよびジメチルエーテル；
ＨＦＣ−１２４３ｚｆ、イソブタンおよびジメチルエーテル；
ＨＦＣ−１２４３ｚｆ、イソブタンおよびＣＦ3Ｉ；ならびに
ＨＦＣ−１２４３ｚｆ、ジメチルエーテルおよびＣＦ3ＳＣＦ3
からなる群から選択されることを特徴とする前記５．に記載の組成物。
１９．前記５．に記載の組成物であって、
約１重量パーセント〜約９８重量パーセントのＨＦＣ−１２４３ｚｆ、約１重量パーセント〜約９８重量パーセントのＨＦＣ−１３４および約１重量パーセント〜約９８重量パーセントのＨＦＣ−２２７ｅａ；
約１重量パーセント〜約９８重量パーセントのＨＦＣ−１２４３ｚｆ、約１重量パーセント〜約９８重量パーセントのＨＦＣ−１３４および約１重量パーセント〜約４０重量パーセントのｎ−ブタン；
約１重量パーセント〜約９８重量パーセントのＨＦＣ−１２４３ｚｆ、約１重量パーセント〜約９８重量パーセントのＨＦＣ−１３４および約１重量パーセント〜約９８重量パーセントのジメチルエーテル；
約１重量パーセント〜約９８重量パーセントのＨＦＣ−１２４３ｚｆ、約１重量パーセント〜約９８重量パーセントのＨＦＣ−１３４および約１重量パーセント〜約９８重量パーセントのＣＦ3Ｉ；
約１重量パーセント〜約９８重量パーセントのＨＦＣ−１２４３ｚｆ、約１重量パーセント〜約９８重量パーセントのＨＦＣ−１３４ａおよび約１重量パーセント〜約９８重量パーセントのＨＦＣ−１５２ａ；
約１重量パーセント〜約９８重量パーセントのＨＦＣ−１２４３ｚｆ、約１重量パーセント〜約９８重量パーセントのＨＦＣ−１３４ａおよび約１重量パーセント〜約４０重量パーセントのｎ−ブタン；
約１重量パーセント〜約７０重量パーセントのＨＦＣ−１２４３ｚｆ、約１重量パーセント〜約７０重量パーセントのＨＦＣ−１５２ａおよび約２９重量パーセント〜約９８重量パーセントのプロパン；
約１重量パーセント〜約９８重量パーセントのＨＦＣ−１２４３ｚｆ、約１重量パーセント〜約９８重量パーセントのＨＦＣ−１５２ａおよび約１重量パーセント〜約３０重量パーセントのｎ−ブタン；
約１重量パーセント〜約９８重量パーセントのＨＦＣ−１２４３ｚｆ、約１重量パーセント〜約９８重量パーセントのＨＦＣ−１５２ａおよび約１重量パーセント〜約４０重量パーセントのイソブタン；
約１重量パーセント〜約９８重量パーセントのＨＦＣ−１２４３ｚｆ、約１重量パーセント〜約９８重量パーセントのＨＦＣ−１５２ａおよび約１重量パーセント〜約９８重量パーセントのジメチルエーテル；
約１重量パーセント〜約９８重量パーセントのＨＦＣ−１２４３ｚｆ、約１重量パーセント〜約９８重量パーセントのＨＦＣ−２２７ｅａおよび約１重量パーセント〜約４０重量パーセントのｎ−ブタン；
約１重量パーセント〜約９８重量パーセントのＨＦＣ−１２４３ｚｆ、約１重量パーセント〜約９０重量パーセントのＨＦＣ−２２７ｅａおよび約１重量パーセント〜約５０重量パーセントのイソブタン；
約１重量パーセント〜約９８重量パーセントのＨＦＣ−１２４３ｚｆ、約１重量パーセント〜約８０重量パーセントのＨＦＣ−２２７ｅａおよび約１重量パーセント〜約９０重量パーセントのジメチルエーテル；
約１重量パーセント〜約９８重量パーセントのＨＦＣ−１２４３ｚｆ、約１重量パーセント〜約４０重量パーセントのｎ−ブタンおよび約１重量パーセント〜約９８重量パーセントのジメチルエーテル；
約１重量パーセント〜約９８重量パーセントのＨＦＣ−１２４３ｚｆ、約１重量パーセント〜約６０重量パーセントのイソブタンおよび約１重量パーセント〜約９８重量パーセントのジメチルエーテル；
約１重量パーセント〜約９８重量パーセントのＨＦＣ−１２４３ｚｆ、約１重量パーセント〜約４０重量パーセントのイソブタンおよび約１重量パーセント〜約９８重量パーセントのＣＦ3Ｉ；ならびに
約１重量パーセント〜約９８重量パーセントのＨＦＣ−１２４３ｚｆ、約１重量パーセント〜約４０重量パーセントのジメチルエーテルおよび約１重量パーセント〜約９０重量パーセントのＣＦ3ＳＣＦ3
からなる群から選択されることを特徴とする前記５．に記載の組成物。
２０．前記５．に記載の組成物であって、
約１０重量パーセント〜約８０重量パーセントのＨＦＣ−１２４３ｚｆ、約１０重量パーセント〜約８０重量パーセントのＨＦＣ−１３４および約１０重量パーセント〜約８０重量パーセントのＨＦＣ−２２７ｅａ；
約１０重量パーセント〜約８０重量パーセントのＨＦＣ−１２４３ｚｆ、約１０重量パーセント〜約８０重量パーセントのＨＦＣ−１３４および約１重量パーセント〜約３０重量パーセントのｎ−ブタン；
約１０重量パーセント〜約８０重量パーセントのＨＦＣ−１２４３ｚｆ、約１０重量パーセント〜約８０重量パーセントのＨＦＣ−１３４および約１重量パーセント〜約３０重量パーセントのジメチルエーテル；
約１０重量パーセント〜約８０重量パーセントのＨＦＣ−１２４３ｚｆ、約１０重量パーセント〜約８０重量パーセントのＨＦＣ−１３４および約１０重量パーセント〜約８０重量パーセントのＣＦ3Ｉ；
約１０重量パーセント〜約８０重量パーセントのＨＦＣ−１２４３ｚｆ、約１０重量パーセント〜約８０重量パーセントのＨＦＣ−１３４ａおよび約１重量パーセント〜約５０重量パーセントのＨＦＣ−１５２ａ；
約１０重量パーセント〜約８０重量パーセントのＨＦＣ−１２４３ｚｆ、約１０重量パーセント〜約８０重量パーセントのＨＦＣ−１３４ａおよび約１重量パーセント〜約３０重量パーセントのｎ−ブタン；
約１０重量パーセント〜約７０重量パーセントのＨＦＣ−１２４３ｚｆ、約１重量パーセント〜約５０重量パーセントのＨＦＣ−１５２ａおよび約２９重量パーセント〜約４０重量パーセントのプロパン；
約１０重量パーセント〜約８０重量パーセントのＨＦＣ−１２４３ｚｆ、約１重量パーセント〜約８０重量パーセントのＨＦＣ−１５２ａおよび約１重量パーセント〜約２０重量パーセントのｎ−ブタン；
約１０重量パーセント〜約８０重量パーセントのＨＦＣ−１２４３ｚｆ、約１重量パーセント〜約８０重量パーセントのＨＦＣ−１５２ａおよび約１重量パーセント〜約３０重量パーセントのイソブタン；
約１０重量パーセント〜約８０重量パーセントのＨＦＣ−１２４３ｚｆ、約１重量パーセント〜約８０重量パーセントのＨＦＣ−１５２ａおよび約１重量パーセント〜約３０重量パーセントのジメチルエーテル；
約１０重量パーセント〜約８０重量パーセントのＨＦＣ−１２４３ｚｆ、約１重量パーセント〜約８０重量パーセントのＨＦＣ−２２７ｅａおよび約１重量パーセント〜約３０重量パーセントのｎ−ブタン；
約１０重量パーセント〜約８０重量パーセントのＨＦＣ−１２４３ｚｆ、約１重量パーセント〜約８０重量パーセントのＨＦＣ−２２７ｅａおよび約１重量パーセント〜約３０重量パーセントのイソブタン；
約１０重量パーセント〜約８０重量パーセントのＨＦＣ−１２４３ｚｆ、約１重量パーセント〜約８０重量パーセントのＨＦＣ−２２７ｅａおよび約１重量パーセント〜約３０重量パーセントのジメチルエーテル；
約１０重量パーセント〜約９０重量パーセントのＨＦＣ−１２４３ｚｆ、約１０９重量パーセント〜約３０重量パーセントのｎ−ブタンおよび約１重量パーセント〜約３０重量パーセントのジメチルエーテル；
約１０重量パーセント〜約９０重量パーセントのＨＦＣ−１２４３ｚｆ、約１重量パーセント〜約３０重量パーセントのイソブタンおよび約１重量パーセント〜約３０重量パーセントのジメチルエーテル；
約１０重量パーセント〜約８０重量パーセントのＨＦＣ−１２４３ｚｆ、約１重量パーセント〜約３０重量パーセントのイソブタンおよび約１０重量パーセント〜約８０重量パーセントのＣＦ3Ｉ；ならびに
約１０重量パーセント〜約８０重量パーセントのＨＦＣ−１２４３ｚｆ、約１重量パーセント〜約３０重量パーセントのジメチルエーテルおよび約１０重量パーセント〜約８０重量パーセントのＣＦ3ＳＣＦ3
からなる群から選択されることを特徴とする前記５．に記載の組成物。
２１．前記１．に記載の組成物であって、
約１〜約３４重量パーセントのＨＦＣ−１２２５ｙｅおよび約９９〜約６６重量パーセントのＨＦＣ−１２３４ｙｆ；
約１重量パーセント〜約９９重量パーセントのＨＦＣ−１２２５ｙｅおよび約９９重量パーセント〜約１重量パーセントのトランス−ＨＦＣ−１２３４ｚｅ；
約１重量パーセント〜約９９重量パーセントのＨＦＣ−１２２５ｙｅおよび約９９重量パーセント〜約１重量パーセントのＨＦＣ−１２４３ｚｆ；
約１重量パーセント〜約９９重量パーセントのＨＦＣ−１２２５ｙｅおよび約９９重量パーセント〜約１重量パーセントのＨＦＣ−１３４；
約１重量パーセント〜約９９重量パーセントのＨＦＣ−１２２５ｙｅおよび約９９重量パーセント〜約１重量パーセントのＨＦＣ−１３４ａ；
約１重量パーセント〜約８４重量パーセントのＨＦＣ−１２２５ｙｅおよび約９９重量パーセント〜約１６重量パーセントのＨＦＣ−１６１ならびに約９０重量パーセント〜約９９重量パーセントのＨＦＣ−１２２５ｙｅおよび約１０重量パーセント〜約１重量パーセントのＨＦＣ−１６１；
約１重量パーセント〜約９９重量パーセントのＨＦＣ−１２２５ｙｅおよび約９９重量パーセント〜約１重量パーセントのＨＦＣ−２２７ｅａ；
約５７重量パーセント〜約９９重量パーセントのＨＦＣ−１２２５ｙｅおよび約４３重量パーセント〜約１重量パーセントのＨＦＣ−２３６ｅａ；
約４８重量パーセント〜約９９重量パーセントのＨＦＣ−１２２５ｙｅおよび約５２重量パーセント〜約１重量パーセントのＨＦＣ−２３６ｆａ；
約７０重量パーセント〜約９９重量パーセントのＨＦＣ−１２２５ｙｅおよび約３０重量パーセント〜約１重量パーセントのＨＦＣ−２４５ｆａ；
約１重量パーセント〜約７２重量パーセントのＨＦＣ−１２２５ｙｅおよび約９９重量パーセント〜約２８重量パーセントのプロパン；
約６５重量パーセント〜約９９重量パーセントのＨＦＣ−１２２５ｙｅおよび約３５重量パーセント〜約１重量パーセントのｎ−ブタン；
約５０重量パーセント〜約９９重量パーセントのＨＦＣ−１２２５ｙｅおよび約５０重量パーセント〜約１重量パーセントのイソブタン；
約１重量パーセント〜約９９重量パーセントのＨＦＣ−１２２５ｙｅおよび約９９重量パーセント〜約１重量パーセントのジメチルエーテル；
約１重量パーセント〜約９９重量パーセントのＨＦＣ−１２２５ｙｅおよび約９９重量パーセント〜約１重量パーセントのビス（トリフルオロメチル）スルフィド；
約１重量パーセント〜約９９重量パーセントのＨＦＣ−１２２５ｙｅおよび約９９重量パーセント〜約１重量パーセントのＣＦ3Ｉ；
約１重量パーセント〜約９８重量パーセントのＨＦＣ−１２２５ｙｅ、約１重量パーセント〜約９８重量パーセントのＨＦＣ−１３４ａ、および約１重量パーセント〜約９８重量パーセントのＨＦＣ−１５２ａ；
約１重量パーセント〜約９８重量パーセントのＨＦＣ−１２２５ｙｅ、約１重量パーセント〜約９８重量パーセントのＨＦＣ−１３４ａ、および約１重量パーセント〜約９８重量パーセントのＨＦＣ−１６１；
約１重量パーセント〜約９８重量パーセントのＨＦＣ−１２２５ｙｅ、約１重量パーセント〜約９８重量パーセントのＨＦＣ−１３４ａ、および約１重量パーセント〜約４０重量パーセントのイソブタン；
約１重量パーセント〜約９８重量パーセントのＨＦＣ−１２２５ｙｅ、約１重量パーセント〜約９８重量パーセントのＨＦＣ−１３４ａ、および約１重量パーセント〜約２０重量パーセントのジメチルエーテル；
約１重量パーセント〜約９８重量パーセントのＨＦＣ−１２２５ｙｅ、約１重量パーセント〜約９８重量パーセントのＨＦＣ−１５２ａ、および約１重量パーセント〜約５０重量パーセントのイソブタン；
約１重量パーセント〜約９８重量パーセントのＨＦＣ−１２２５ｙｅ、約１重量パーセント〜約９８重量パーセントのＨＦＣ−１５２ａ、および約１重量パーセント〜約９８重量パーセントのジメチルエーテル；
約１重量パーセント〜約９８重量パーセントのＨＦＣ−１２２５ｙｅ、約１重量パーセント〜約９８重量パーセントのＨＦＣ−１２３４ｙｆ、および約１重量パーセント〜約９８重量パーセントのＨＦＣ−１３４ａ；
約１重量パーセント〜約９８重量パーセントのＨＦＣ−１２２５ｙｅ、約１重量パーセント〜約９８重量パーセントのＨＦＣ−１２３４ｙｆ、および約１重量パーセント〜約９８重量パーセントのＨＦＣ−１５２ａ；
約１重量パーセント〜約９８重量パーセントのＨＦＣ−１２２５ｙｅ、約１重量パーセント〜約９８重量パーセントのＨＦＣ−１２３４ｙｆ、および約１重量パーセント〜約２０重量パーセントのＨＦＣ−１２５；
約１重量パーセント〜約９８重量パーセントのＨＦＣ−１２２５ｙｅ、約１重量パーセント〜約９８重量パーセントのＨＦＣ−１２３４ｙｆ、および約１重量パーセント〜約９８重量パーセントのＣＦ3Ｉ；
約１重量パーセント〜約９７重量パーセントのＨＦＣ−１２２５ｙｅ、約１重量パーセント〜約９７重量パーセントのＨＦＣ−１３４ａ、約１重量パーセント〜約９７重量パーセントのＨＦＣ−１５２ａ、および約１重量パーセント〜約１０重量パーセントのＨＦＣ−３２；
約８０重量パーセント〜約９８重量パーセントのＨＦＣ−１２５、約１重量パーセント〜約１９重量パーセントのＨＦＣ−１２２５ｙｅ、および約１重量パーセント〜約１０重量パーセントのイソブタン；
約１重量パーセント〜約９８重量パーセントのＨＦＣ−３２、約１重量パーセント〜約９８重量パーセントのＨＦＣ−１２５、および約１重量パーセント〜約４重量パーセントのＨＦＣ−１２２５ｙｅ；
約１重量パーセント〜約９８重量パーセントのＨＦＣ−１２２５ｙｅ、約１重量パーセント〜約９８重量パーセントのトランス−ＨＦＣ−１２３４ｚｅおよび約１重量パーセント〜約９８重量パーセントのＨＦＣ−１３４；
約１重量パーセント〜約９８重量パーセントのＨＦＣ−１２２５ｙｅ、約１重量パーセント〜約９８重量パーセントのトランス−ＨＦＣ−１２３４ｚｅおよび約１重量パーセント〜約９８重量パーセントのＨＦＣ−２２７ｅａ；
約１重量パーセント〜約６０重量パーセントのＨＦＣ−１２２５ｙｅ、約１重量パーセント〜約６０重量パーセントのトランス−ＨＦＣ−１２３４ｚｅおよび約３重量パーセント〜約９８重量パーセントのプロパン；
約１重量パーセント〜約９８重量パーセントのＨＦＣ−１２２５ｙｅ、約１重量パーセント〜約９８重量パーセントのトランス−ＨＦＣ−１２３４ｚｅおよび約１重量パーセント〜約３０重量パーセントのｎ−ブタン；
約１重量パーセント〜約９８重量パーセントのＨＦＣ−１２２５ｙｅ、約１重量パーセント〜約９８重量パーセントのトランス−ＨＦＣ−１２３４ｚｅおよび約１重量パーセント〜約９８重量パーセントのジメチルエーテル；
約１重量パーセント〜約９８重量パーセントのＨＦＣ−１２２５ｙｅ、約１重量パーセント〜約９８重量パーセントのトランス−ＨＦＣ−１２３４ｚｅおよび約１重量パーセント〜約９８重量パーセントのＣＦ3ＳＣＦ3；
約１重量パーセント〜約９８重量パーセントのＨＦＣ−１２２５ｙｅ、約１重量パーセント〜約９８重量パーセントのＨＦＣ−１２４３ｚｆおよび約１重量パーセント〜約９８重量パーセントのＨＦＣ−１３４；
約１重量パーセント〜約９８重量パーセントのＨＦＣ−１２２５ｙｅ、約１重量パーセント〜約９８重量パーセントのＨＦＣ−１２４３ｚｆおよび約１重量パーセント〜約３０重量パーセントのｎ−ブタン；
約１重量パーセント〜約９８重量パーセントのＨＦＣ−１２２５ｙｅ、約１重量パーセント〜約９８重量パーセントのＨＦＣ−１２４３ｚｆおよび約１重量パーセント〜約４０重量パーセントのイソブタン；
約１重量パーセント〜約９８重量パーセントのＨＦＣ−１２２５ｙｅ、約１重量パーセント〜約９８重量パーセントのＨＦＣ−１２４３ｚｆおよび約１重量パーセント〜約９８重量パーセントのジメチルエーテル；
約１重量パーセント〜約９８重量パーセントのＨＦＣ−１２２５ｙｅ、約１重量パーセント〜約９８重量パーセントのＨＦＣ−１２４３ｚｆおよび約１重量パーセント〜約９８重量パーセントのＣＦ3Ｉ；
約１重量パーセント〜約９８重量パーセントのＨＦＣ−１２２５ｙｅ、約１重量パーセント〜約９８重量パーセントのＨＦＣ−１３４および約１重量パーセント〜約９８重量パーセントのＨＦＣ−１５２ａ；
約１重量パーセント〜約９８重量パーセントのＨＦＣ−１２２５ｙｅ、約１重量パーセント〜約９８重量パーセントのＨＦＣ−１３４および約１重量パーセント〜約９８重量パーセントのＨＦＣ−２２７ｅａ；
約１重量パーセント〜約９８重量パーセントのＨＦＣ−１２２５ｙｅ、約１重量パーセント〜約９８重量パーセントのＨＦＣ−１３４および約１重量パーセント〜約４０重量パーセントのｎ−ブタン；
約１重量パーセント〜約９８重量パーセントのＨＦＣ−１２２５ｙｅ、約１重量パーセント〜約９８重量パーセントのＨＦＣ−１３４および約１重量パーセント〜約４０重量パーセントのイソブタン；
約１重量パーセント〜約９８重量パーセントのＨＦＣ−１２２５ｙｅ、約１重量パーセント〜約９８重量パーセントのＨＦＣ−１３４および約１重量パーセント〜約４０重量パーセントのジメチルエーテル；
約４０重量パーセント〜約９８重量パーセントのＨＦＣ−１２２５ｙｅ、約１重量パーセント〜約５９重量パーセントのＨＦＣ−２２７ｅａおよび約１重量パーセント〜約３０重量パーセントのジメチルエーテル；
約１重量パーセント〜約９８重量パーセントのＨＦＣ−１２２５ｙｅ、約１重量パーセント〜約３０重量パーセントのｎ−ブタンおよび約１重量パーセント〜約９８重量パーセントのジメチルエーテル；
約１重量パーセント〜約９８重量パーセントのＨＦＣ−１２２５ｙｅ、約１重量パーセント〜約２０重量パーセントのｎ−ブタンおよび約１重量パーセント〜約９８重量パーセントのＣＦ3ＳＣＦ3；
約１重量パーセント〜約９８重量パーセントのＨＦＣ−１２２５ｙｅ、約１重量パーセント〜約６０重量パーセントのイソブタンおよび約１重量パーセント〜約９８重量パーセントのジメチルエーテル；ならびに
約１重量パーセント〜約９８重量パーセントのＨＦＣ−１２２５ｙｅ、約１重量パーセント〜約４０重量パーセントのイソブタンおよび約１重量パーセント〜約９８重量パーセントのＣＦ3Ｉ
からなる群から選択された共沸または擬共沸組成物を含むことを特徴とする前記１．に記載の組成物。
２２．前記２．に記載の組成物であって、
約１重量パーセント〜約９９重量パーセントのトランス−ＨＦＣ−１２３４ｚｅおよび約９９重量パーセント〜約１重量パーセントのＨＦＣ−１２３４ｙｆ；
約１重量パーセント〜約９９重量パーセントのトランス−ＨＦＣ−１２３４ｚｅおよび約９９重量パーセント〜約１重量パーセントのＨＦＣ−１２４３ｚｆ；
約１重量パーセント〜約９９重量パーセントのトランス−ＨＦＣ−１２３４ｚｅおよび約９９重量パーセント〜約１重量パーセントのＨＦＣ−１３４；
約１重量パーセント〜約９９重量パーセントのトランス−ＨＦＣ−１２３４ｚｅおよび約９９重量パーセント〜約１重量パーセントのＨＦＣ−１３４ａ；
約１重量パーセント〜約９９重量パーセントのトランス−ＨＦＣ−１２３４ｚｅおよび約９９重量パーセント〜約１重量パーセントのＨＦＣ−１５２ａ；
約１重量パーセント〜約５２重量パーセントのトランス−ＨＦＣ−１２３４ｚｅおよび約９９重量パーセント〜約４８重量パーセントのＨＦＣ−１６１ならびに約８７重量パーセント〜約９９重量パーセントのトランス−ＨＦＣ−１２３４ｚｅおよび約１３重量パーセント〜約１重量パーセントのＨＦＣ−１６１；
約１重量パーセント〜約９９重量パーセントのトランス−ＨＦＣ−１２３４ｚｅおよび約９９重量パーセント〜約１重量パーセントのＨＦＣ−２２７ｅａ；
約５４重量パーセント〜約９９重量パーセントのトランス−ＨＦＣ−１２３４ｚｅおよび約４６重量パーセント〜約１重量パーセントのＨＦＣ−２３６ｅａ；
約４４重量パーセント〜約９９重量パーセントのトランス−ＨＦＣ−１２３４ｚｅおよび約５６重量パーセント〜約１重量パーセントのＨＦＣ−２３６ｆａ；
約６７重量パーセント〜約９９重量パーセントのトランス−ＨＦＣ−１２３４ｚｅおよび約３３重量パーセント〜約１重量パーセントのＨＦＣ−２４５ｆａ；
約１重量パーセント〜約７１重量パーセントのトランス−ＨＦＣ−１２３４ｚｅおよび約９９重量パーセント〜約２９重量パーセントのプロパン；
約６２重量パーセント〜約９９重量パーセントのトランス−ＨＦＣ−１２３４ｚｅおよび約３８重量パーセント〜約１重量パーセントのｎ−ブタン、；
約３９重量パーセント〜約９９重量パーセントのトランス−ＨＦＣ−１２３４ｚｅおよび約６１重量パーセント〜約１重量パーセントのイソブタン；
約１重量パーセント〜約９９重量パーセントのトランス−ＨＦＣ−１２３４ｚｅおよび約９９重量パーセント〜約１重量パーセントのジメチルエーテル；
約１重量パーセント〜約９９重量パーセントのトランス−ＨＦＣ−１２３４ｚｅおよび約９９重量パーセント〜約１重量パーセントのビス（トリフルオロメチル）スルフィド；
約１重量パーセント〜約９９重量パーセントのトランス−ＨＦＣ−１２３４ｚｅおよび約９９重量パーセント〜約１重量パーセントのＣＦ3Ｉ；
約８０重量パーセント〜約９８重量パーセントのＨＦＣ−１２５、約１重量パーセント〜約１９重量パーセントのトランス−ＨＦＣ−１２３４ｚｅおよび約１重量パーセント〜約１０重量パーセントのイソブタン；
約１重量パーセント〜約９８重量パーセントのＨＦＣ−３２、約１重量パーセント〜約９８重量パーセントのＨＦＣ−１２５、および約１重量パーセント〜約５重量パーセントのトランス−ＨＦＣ−１２３４ｚｅ；
約８０重量パーセント〜約９８重量パーセントのＨＦＣ−１２５、約１重量パーセント〜約１９重量パーセントのトランス−ＨＦＣ−１２３４ｚｅおよび約１重量パーセント〜約１０重量パーセントのｎ−ブタン；
約１重量パーセント〜約９９重量パーセントのシス−ＨＦＣ−１２３４ｚｅおよび約９９重量パーセント〜約１重量パーセントのＨＦＣ−１２３４ｙｅ；
約１重量パーセント〜約９９重量パーセントのシス−ＨＦＣ−１２３４ｚｅおよび約９９重量パーセント〜約１重量パーセントのＨＦＣ−２３６ｅａ；
約１重量パーセント〜約９９重量パーセントのシス−ＨＦＣ−１２３４ｚｅおよび約９９重量パーセント〜約１重量パーセントのＨＦＣ−２３６ｆａ；
約１重量パーセント〜約９９重量パーセントのシス−ＨＦＣ−１２３４ｚｅおよび約９９重量パーセント〜約１重量パーセントのＨＦＣ−２４５ｆａ；
約１重量パーセント〜約８０重量パーセントのシス−ＨＦＣ−１２３４ｚｅおよび約９９重量パーセント〜約２０重量パーセントのｎ−ブタン；
約１重量パーセント〜約６９重量パーセントのシス−ＨＦＣ−１２３４ｚｅおよび約９９重量パーセント〜約３１重量パーセントのイソブタン；
約６０重量パーセント〜約９９重量パーセントのシス−ＨＦＣ−１２３４ｚｅおよび約４０重量パーセント〜約１重量パーセント２−メチルブタン；
約６３重量パーセント〜約９９重量パーセントのシス−ＨＦＣ−１２３４ｚｅおよび約３７重量パーセント〜約１重量パーセントのｎ−ペンタン；
約１重量パーセント〜約９８重量パーセントのトランス−ＨＦＣ−１２３４ｚｅ、約１重量パーセント〜約９８重量パーセントのＨＦＣ−１２４３ｚｆおよび約１重量パーセント〜約９８重量パーセントのＨＦＣ−２２７ｅａ；
約１重量パーセント〜約９８重量パーセントのトランス−ＨＦＣ−１２３４ｚｅ、約１重量パーセント〜約９８重量パーセントのＨＦＣ−１２４３ｚｆおよび約１重量パーセント〜約３０重量パーセントのｎ−ブタン；
約１重量パーセント〜約９８重量パーセントのトランス−ＨＦＣ−１２３４ｚｅ、約１重量パーセント〜約９８重量パーセントのＨＦＣ−１２４３ｚｆおよび約１重量パーセント〜約４０重量パーセントのイソブタン；、
約１重量パーセント〜約９８重量パーセントのトランス−ＨＦＣ−１２３４ｚｅ、約１重量パーセント〜約９８重量パーセントのＨＦＣ−１２４３ｚｆおよび約１重量パーセント〜約９８重量パーセントのジメチルエーテル；
約１重量パーセント〜約９８重量パーセントのトランス−ＨＦＣ−１２３４ｚｅ、約１重量パーセント〜約９８重量パーセントのＨＦＣ−１３４および約１重量パーセント〜約９８重量パーセントのＨＦＣ−１５２ａ；
約１重量パーセント〜約９８重量パーセントのトランス−ＨＦＣ−１２３４ｚｅ、約１重量パーセント〜約９８重量パーセントのＨＦＣ−１３４および約１重量パーセント〜約９８重量パーセントのＨＦＣ−２２７ｅａ；
約１重量パーセント〜約９８重量パーセントのトランス−ＨＦＣ−１２３４ｚｅ、約１重量パーセント〜約９８重量パーセントのＨＦＣ−１３４および約１重量パーセント〜約４０重量パーセントのジメチルエーテル；
約１重量パーセント〜約９８重量パーセントのトランス−ＨＦＣ−１２３４ｚｅ、約１重量パーセント〜約９８重量パーセントのＨＦＣ−１３４ａおよび約１重量パーセント〜約９８重量パーセントのＨＦＣ−１５２ａ；
約１重量パーセント〜約９８重量パーセントのトランス−ＨＦＣ−１２３４ｚｅ、約１重量パーセント〜約９８重量パーセントのＨＦＣ−１５２ａおよび約１重量パーセント〜約５０重量パーセントのｎ−ブタン；
約１重量パーセント〜約９８重量パーセントのトランス−ＨＦＣ−１２３４ｚｅ、約１重量パーセント〜約９８重量パーセントのＨＦＣ−１５２ａおよび約１重量パーセント〜約９８重量パーセントのジメチルエーテル；
約１重量パーセント〜約９８重量パーセントのトランス−ＨＦＣ−１２３４ｚｅ、約１重量パーセント〜約９８重量パーセントのＨＦＣ−２２７ｅａおよび約１重量パーセント〜約４０重量パーセントのｎ−ブタン；
約１重量パーセント〜約９８重量パーセントのトランス−ＨＦＣ−１２３４ｚｅ、約１重量パーセント〜約４０重量パーセントのｎ−ブタンおよび約１重量パーセント〜約９８重量パーセントのジメチルエーテル；
約１重量パーセント〜約９８重量パーセントのトランス−ＨＦＣ−１２３４ｚｅ、約１重量パーセント〜約３０重量パーセントのｎ−ブタンおよび約１重量パーセント〜約９８重量パーセントのＣＦ3Ｉ；
約１重量パーセント〜約９８重量パーセントのトランス−ＨＦＣ−１２３４ｚｅ、約１重量パーセント〜約６０重量パーセントのイソブタンおよび約１重量パーセント〜約９８重量パーセントのジメチルエーテル；
約１重量パーセント〜約９８重量パーセントのトランス−ＨＦＣ−１２３４ｚｅ、約１重量パーセント〜約４０重量パーセントのイソブタンおよび約１重量パーセント〜約９８重量パーセントのＣＦ3Ｉ；ならびに
約１重量パーセント〜約９８重量パーセントのトランス−ＨＦＣ−１２３４ｚｅ、約１重量パーセント〜約４０重量パーセントのイソブタンおよび約１重量パーセント〜約９８重量パーセントのＣＦ3ＳＣＦ3
からなる群から選択された共沸または擬共沸組成物を含むことを特徴とする前記２．に記載の組成物。
２３．前記３．に記載の組成物であって、
約１重量パーセント〜約５７重量パーセントのＨＦＣ−１２３４ｙｆおよび約９９重量パーセント〜約４３重量パーセントのＨＦＣ−３２；
約１重量パーセント〜約５１重量パーセントのＨＦＣ−１２３４ｙｆおよび約９９重量パーセント〜約４９重量パーセントのＨＦＣ−１２５；
約１重量パーセント〜約９９重量パーセントのＨＦＣ−１２３４ｙｆおよび約９９重量パーセント〜約１重量パーセントのＨＦＣ−１３４；
約１重量パーセント〜約９９重量パーセントのＨＦＣ−１２３４ｙｆおよび約９９重量パーセント〜約１重量パーセントのＨＦＣ−１３４ａ；
約１重量パーセント〜約９９重量パーセントのＨＦＣ−１２３４ｙｆおよび約９９重量パーセント〜約１重量パーセントのＨＦＣ−１５２ａ；
約１重量パーセント〜約９９重量パーセントのＨＦＣ−１２３４ｙｆおよび約９９重量パーセント〜約１重量パーセントのＨＦＣ−１６１；
約１重量パーセント〜約６０重量パーセントのＨＦＣ−１２３４ｙｆおよび約４０重量パーセント〜約１重量パーセントのＨＦＣ−１４３ａ；
約２９重量パーセント〜約９９重量パーセントのＨＦＣ−１２３４ｙｆおよび約７１重量パーセント〜約１重量パーセントのＨＦＣ−２２７ｅａ；
約６６重量パーセント〜約９９重量パーセントのＨＦＣ−１２３４ｙｆおよび約３４重量パーセント〜約１重量パーセントのＨＦＣ−２３６ｆａ；
約１重量パーセント〜約９９重量パーセントのＨＦＣ−１２３４ｙｆおよび約９９重量パーセント〜約１重量パーセントのＨＦＣ−１２４３ｚｆ；
約１重量パーセント〜約８０重量パーセントのＨＦＣ−１２３４ｙｆおよび約９９重量パーセント〜約２０重量パーセントのプロパン；
約７１重量パーセント〜約９９重量パーセントのＨＦＣ−１２３４ｙｆおよび約２９重量パーセント〜約１重量パーセントのｎ−ブタン；
約６０重量パーセント〜約９９重量パーセントのＨＦＣ−１２３４ｙｆおよび約４０重量パーセント〜約１重量パーセントのイソブタン；
約１重量パーセント〜約９９重量パーセントのＨＦＣ−１２３４ｙｆおよび約９９重量パーセント〜約１重量パーセントのジメチルエーテル；
約８０重量パーセント〜約９８重量パーセントのＨＦＣ−１２５、約１重量パーセント〜約１９重量パーセントのＨＦＣ−１２３４ｙｆ、および約１重量パーセント〜約１０重量パーセントのイソブタン；
約８０重量パーセント〜約９８重量パーセントのＨＦＣ−１２５、約１重量パーセント〜約１９重量パーセントのＨＦＣ−１２３４ｙｆ、および約１重量パーセント〜約１０重量パーセントのｎ−ブタン；
約１重量パーセント〜約９８重量パーセントのＨＦＣ−３２、約１重量パーセント〜約９８重量パーセントのＨＦＣ−１２５、および約１重量パーセント〜約５５重量パーセントのＨＦＣ−１２３４ｙｆ；
約１重量パーセント〜約５０重量パーセントのＨＦＣ−１２３４ｙｆ、約１重量パーセント〜約９８重量パーセントのＨＦＣ−３２および約１重量パーセント〜約９８重量パーセントのＨＦＣ−１４３ａ；
約１重量パーセント〜約４０重量パーセントのＨＦＣ−１２３４ｙｆ、約５９重量パーセント〜約９８重量パーセントのＨＦＣ−３２および約１重量パーセント〜約３０重量パーセントのイソブタン；
約１重量パーセント〜約６０重量パーセントのＨＦＣ−１２３４ｙｆ、約１重量パーセント〜約９８重量パーセントのＨＦＣ−１２５および約１重量パーセント〜約９８重量パーセントのＨＦＣ−１４３ａ；
約１重量パーセント〜約４０重量パーセントのＨＦＣ−１２３４ｙｆ、約５９重量パーセント〜約９８重量パーセントのＨＦＣ−１２５および約１重量パーセント〜約２０重量パーセントのイソブタン；
約１重量パーセント〜約８０重量パーセントのＨＦＣ−１２３４ｙｆ、約１重量パーセント〜約７０重量パーセントのＨＦＣ−１３４および約１９重量パーセント〜約９０重量パーセントのプロパン；
約１重量パーセント〜約７０重量パーセントのＨＦＣ−１２３４ｙｆ、約１重量パーセント〜約９８重量パーセントのＨＦＣ−１３４および約２９重量パーセント〜約９８重量パーセントのジメチルエーテル；
約１重量パーセント〜約８０重量パーセントのＨＦＣ−１２３４ｙｆ、約１重量パーセント〜約８０重量パーセントのＨＦＣ−１３４ａおよび約１９重量パーセント〜約９８重量パーセントのプロパン；
約１重量パーセント〜約９８重量パーセントのＨＦＣ−１２３４ｙｆ、約１重量パーセント〜約９８重量パーセントのＨＦＣ−１３４ａおよび約１重量パーセント〜約３０重量パーセントのｎ−ブタン；
約１重量パーセント〜約９８重量パーセントのＨＦＣ−１２３４ｙｆ、約１重量パーセント〜約９８重量パーセントのＨＦＣ−１３４ａおよび約１重量パーセント〜約３０重量パーセントのイソブタン；
約１重量パーセント〜約９８重量パーセントのＨＦＣ−１２３４ｙｆ、約１重量パーセント〜約９８重量パーセントのＨＦＣ−１３４ａおよび約１重量パーセント〜約４０重量パーセントのジメチルエーテル；
約１重量パーセント〜約８０重量パーセントのＨＦＣ−１２３４ｙｆ、約１重量パーセント〜約９８重量パーセントのＨＦＣ−１４３ａおよび約１重量パーセント〜約９８重量パーセントのプロパン；
約１重量パーセント〜約４０重量パーセントのＨＦＣ−１２３４ｙｆ、約５９重量パーセント〜約９８重量パーセントのＨＦＣ−１４３ａおよび約１重量パーセント〜約２０重量パーセントのジメチルエーテル；
約１重量パーセント〜約９８重量パーセントのＨＦＣ−１２３４ｙｆ、約１重量パーセント〜約９８重量パーセントのＨＦＣ−１５２ａおよび約１重量パーセント〜約３０重量パーセントのｎ−ブタン；
約１重量パーセント〜約９８重量パーセントのＨＦＣ−１２３４ｙｆ、約１重量パーセント〜約９０重量パーセントのＨＦＣ−１５２ａおよび約１重量パーセント〜約４０重量パーセントのイソブタン；
約１重量パーセント〜約７０重量パーセントのＨＦＣ−１２３４ｙｆ、約１重量パーセント〜約９８重量パーセントのＨＦＣ−１５２ａおよび約１重量パーセント〜約９８重量パーセントのジメチルエーテル；
約１重量パーセント〜約８０重量パーセントのＨＦＣ−１２３４ｙｆ、約１重量パーセント〜約７０重量パーセントのＨＦＣ−２２７ｅａおよび約２９重量パーセント〜約９８重量パーセントのプロパン；
約４０重量パーセント〜約９８重量パーセントのＨＦＣ−１２３４ｙｆ、約１重量パーセント〜約５９重量パーセントのＨＦＣ−２２７ｅａおよび約１重量パーセント〜約２０重量パーセントのｎ−ブタン；
約３０重量パーセント〜約９８重量パーセントのＨＦＣ−１２３４ｙｆ、約１重量パーセント〜約６９重量パーセントのＨＦＣ−２２７ｅａおよび約１重量パーセント〜約３０重量パーセントのイソブタン；
約１重量パーセント〜約９８重量パーセントのＨＦＣ−１２３４ｙｆ、約１重量パーセント〜約８０重量パーセントのＨＦＣ−２２７ｅａおよび約１重量パーセント〜約９８重量パーセントのジメチルエーテル；
約１重量パーセント〜約９８重量パーセントのＨＦＣ−１２３４ｙｆ、約１重量パーセント〜約４０重量パーセントのｎ−ブタンおよび約１重量パーセント〜約９８重量パーセントのジメチルエーテル；
約１重量パーセント〜約９８重量パーセントのＨＦＣ−１２３４ｙｆ、約１重量パーセント〜約５０重量パーセントのイソブタンおよび約１重量パーセント〜約９８重量パーセントのジメチルエーテル；
約１重量パーセント〜約９８重量パーセントのＨＦＣ−１２３４ｙｆ、約１重量パーセント〜約９８重量パーセントのジメチルエーテルおよび約１重量パーセント〜約９８重量パーセントのＣＦ3Ｉ；ならびに
約１重量パーセント〜約９８重量パーセントのＨＦＣ−１２３４ｙｆ、約１重量パーセント〜約４０重量パーセントのジメチルエーテルおよび約１重量パーセント〜約９８重量パーセントのＣＦ3ＳＣＦ3
からなる群から選択された共沸または擬共沸組成物を含むことを特徴とする前記３．に記載の組成物。
２４．前記４．に記載の組成物であって、
約３８重量パーセント〜約９９重量パーセントのＨＦＣ−１２３４ｙｅおよび約６２重量パーセント〜約１重量パーセントのＨＦＣ−１３４；
約１重量パーセント〜約９９重量パーセントのＨＦＣ−１２３４ｙｅおよび約９９重量パーセント〜約１重量パーセントのＨＦＣ−２３６ｅａ；
約１重量パーセント〜約９９重量パーセントのＨＦＣ−１２３４ｙｅおよび約９９重量パーセント〜約１重量パーセントのＨＦＣ−２３６ｆａ；
約１重量パーセント〜約９９重量パーセントのＨＦＣ−１２３４ｙｅおよび約９９重量パーセント〜約１重量パーセントのＨＦＣ−２４５ｆａ；
約１重量パーセント〜約７８重量パーセントのＨＦＣ−１２３４ｙｅおよび約９９重量パーセント〜約２２重量パーセントのｎ−ブタン；
約７０重量パーセント〜約９９重量パーセントのＨＦＣ−１２３４ｙｅおよび約３０重量パーセント〜約１重量パーセントのシクロペンタン；
約１重量パーセント〜約６８重量パーセントのＨＦＣ−１２３４ｙｅおよび約９９重量パーセント〜約３２重量パーセントのイソブタン；
約４７重量パーセント〜約９９重量パーセントのＨＦＣ−１２３４ｙｅおよび約５３重量パーセント〜約１重量パーセントの２−メチルブタン；ならびに
約５７重量パーセント〜約９９重量パーセントのＨＦＣ−１２３４ｙｅおよび約４３重量パーセント〜約１重量パーセントのｎ−ペンタン
からなる群から選択された共沸または擬共沸組成物を含むことを特徴とする前記４．に記載の組成物。
２５．前記５．に記載の組成物であって、
約１重量パーセント〜約９９重量パーセントのＨＦＣ−１２４３ｚｆおよび約９９重量パーセント〜約１重量パーセントのＨＦＣ−１３４；
約１重量パーセント〜約９９重量パーセントのＨＦＣ−１２４３ｚｆおよび約９９重量パーセント〜約１重量パーセントのＨＦＣ−１３４ａ；
約１重量パーセント〜約９９重量パーセントのＨＦＣ−１２４３ｚｆおよび約９９重量パーセント〜約１重量パーセントのＨＦＣ−１５２ａ；
約１重量パーセント〜約９９重量パーセントのＨＦＣ−１２４３ｚｆおよび約９９重量パーセント〜約１重量パーセントのＨＦＣ−１６１；
約１重量パーセント〜約９９重量パーセントのＨＦＣ−１２４３ｚｆおよび約９９重量パーセント〜約１重量パーセントのＨＦＣ−２２７ｅａ；
約５３重量パーセント〜約９９重量パーセントのＨＦＣ−１２４３ｚｆおよび約４７〜約１重量パーセントのＨＦＣ−２３６ｅａ；
約４９重量パーセント〜約９９重量パーセントのＨＦＣ−１２４３ｚｆおよび約５１重量パーセント〜約１重量パーセントのＨＦＣ−２３６ｆａ；
約６６重量パーセント〜約９９重量パーセントのＨＦＣ−１２４３ｚｆおよび約３４重量パーセント〜約１重量パーセントのＨＦＣ−２４５ｆａ；
約１重量パーセント〜約７１重量パーセントのＨＦＣ−１２４３ｚｆおよび約９９重量パーセント〜約２９重量パーセントのプロパン；
約６２重量パーセント〜約９９重量パーセントのＨＦＣ−１２４３ｚｆおよび約３８重量パーセント〜約１重量パーセントのｎ−ブタン；
約４５重量パーセント〜約９９重量パーセントのＨＦＣ−１２４３ｚｆおよび約５５重量パーセント〜約１重量パーセントのイソブタン；
約１重量パーセント〜約９９重量パーセントのＨＦＣ−１２４３ｚｆおよび約９９重量パーセント〜約１重量パーセントのジメチルエーテル；
約１重量パーセント〜約９８重量パーセントのＨＦＣ−１２４３ｚｆ、約１重量パーセント〜約９８重量パーセントのＨＦＣ−１３４および約１重量パーセント〜約９８重量パーセントのＨＦＣ−２２７ｅａ；
約１重量パーセント〜約９８重量パーセントのＨＦＣ−１２４３ｚｆ、約１重量パーセント〜約９８重量パーセントのＨＦＣ−１３４および約１重量パーセント〜約４０重量パーセントのｎ−ブタン；
約１重量パーセント〜約９８重量パーセントのＨＦＣ−１２４３ｚｆ、約１重量パーセント〜約９８重量パーセントのＨＦＣ−１３４および約１重量パーセント〜約９８重量パーセントのジメチルエーテル；
約１重量パーセント〜約９８重量パーセントのＨＦＣ−１２４３ｚｆ、約１重量パーセント〜約９８重量パーセントのＨＦＣ−１３４および約１重量パーセント〜約９８重量パーセントのＣＦ3Ｉ；
約１重量パーセント〜約９８重量パーセントのＨＦＣ−１２４３ｚｆ、約１重量パーセント〜約９８重量パーセントのＨＦＣ−１３４ａおよび約１重量パーセント〜約９８重量パーセントのＨＦＣ−１５２ａ；
約１重量パーセント〜約９８重量パーセントのＨＦＣ−１２４３ｚｆ、約１重量パーセント〜約９８重量パーセントのＨＦＣ−１３４ａおよび約１重量パーセント〜約４０重量パーセントのｎ−ブタン；
約１重量パーセント〜約７０重量パーセントのＨＦＣ−１２４３ｚｆ、約１重量パーセント〜約７０重量パーセントのＨＦＣ−１５２ａおよび約２９重量パーセント〜約９８重量パーセントのプロパン；
約１重量パーセント〜約９８重量パーセントのＨＦＣ−１２４３ｚｆ、約１重量パーセント〜約９８重量パーセントのＨＦＣ−１５２ａおよび約１重量パーセント〜約３０重量パーセントのｎ−ブタン；
約１重量パーセント〜約９８重量パーセントのＨＦＣ−１２４３ｚｆ、約１重量パーセント〜約９８重量パーセントのＨＦＣ−１５２ａおよび約１重量パーセント〜約４０重量パーセントのイソブタン；
約１重量パーセント〜約９８重量パーセントのＨＦＣ−１２４３ｚｆ、約１重量パーセント〜約９８重量パーセントのＨＦＣ−１５２ａおよび約１重量パーセント〜約９８重量パーセントのジメチルエーテル；
約１重量パーセント〜約９８重量パーセントのＨＦＣ−１２４３ｚｆ、約１重量パーセント〜約９８重量パーセントのＨＦＣ−２２７ｅａおよび約１重量パーセント〜約４０重量パーセントのｎ−ブタン；
約１重量パーセント〜約９８重量パーセントのＨＦＣ−１２４３ｚｆ、約１重量パーセント〜約９０重量パーセントのＨＦＣ−２２７ｅａおよび約１重量パーセント〜約５０重量パーセントのイソブタン；
約１重量パーセント〜約９８重量パーセントのＨＦＣ−１２４３ｚｆ、約１重量パーセント〜約８０重量パーセントのＨＦＣ−２２７ｅａおよび約１重量パーセント〜約９０重量パーセントのジメチルエーテル；
約１重量パーセント〜約９８重量パーセントのＨＦＣ−１２４３ｚｆ、約１重量パーセント〜約４０重量パーセントのｎ−ブタンおよび約１重量パーセント〜約９８重量パーセントのジメチルエーテル；
約１重量パーセント〜約９８重量パーセントのＨＦＣ−１２４３ｚｆ、約１重量パーセント〜約６０重量パーセントのイソブタンおよび約１重量パーセント〜約９８重量パーセントのジメチルエーテル；
約１重量パーセント〜約９８重量パーセントのＨＦＣ−１２４３ｚｆ、約１重量パーセント〜約４０重量パーセントのイソブタンおよび約１重量パーセント〜約９８重量パーセントのＣＦ3Ｉ；ならびに
約１重量パーセント〜約９８重量パーセントのＨＦＣ−１２４３ｚｆ、約１重量パーセント〜約４０重量パーセントのジメチルエーテルおよび約１重量パーセント〜約９０重量パーセントのＣＦ3ＳＣＦ3
からなる群から選択された共沸または擬共沸組成物を含むことを特徴とする前記５．に記載の組成物。
２６．前記１．に記載の組成物であって、
約−２５℃の温度で約１１．７ｐｓｉａ（８１ｋＰａ）の蒸気圧を有する６３．０重量パーセントのＨＦＣ−１２２５ｙｅおよび３７．０重量パーセントのトランス−ＨＦＣ−１２３４ｚｅ；
約−２５℃の温度で約１３．６ｐｓｉａ（９４ｋＰａ）の蒸気圧を有する４０．０重量パーセントのＨＦＣ−１２２５ｙｅおよび６０．０重量パーセントのＨＦＣ−１２４３ｚｆ；
約−２５℃の温度で約１２．８ｐｓｉａ（８８ｋＰａ）の蒸気圧を有する５２．２重量パーセントのＨＦＣ−１２２５ｙｅおよび４７．８重量パーセントのＨＦＣ−１３４；
約−２５℃の温度で約１４．５ｐｓｉａ（１００ｋＰａ）の蒸気圧を有する７．３重量パーセントのＨＦＣ−１２２５ｙｅおよび９２．７重量パーセントのＨＦＣ−１５２ａ；
約−２５℃の温度で約３０．３ｐｓｉａ（２０９ｋＰａ）の蒸気圧を有する２９．７重量パーセントのＨＦＣ−１２２５ｙｅおよび７０．３重量パーセントのプロパン；
約−２５℃の温度で約１２．３ｐｓｉａ（８５ｋＰａ）の蒸気圧を有する８９．５重量パーセントのＨＦＣ−１２２５ｙｅおよび１０．５重量パーセントのｎ−ブタン；
約−２５℃の温度で約１３．９ｐｓｉａ（９６ｋＰａ）の蒸気圧を有する７９．３重量パーセントのＨＦＣ−１２２５ｙｅおよび２０．７重量パーセントのイソブタン；
約−２５℃の温度で約１０．８ｐｓｉａ（７４ｋＰａ）の蒸気圧を有する８２．１重量パーセントのＨＦＣ−１２２５ｙｅおよび１７．９重量パーセントのジメチルエーテル；
約−２５℃の温度で約１２．４ｐｓｉａ（８５ｋＰａ）の蒸気圧を有する３７．０重量パーセントのＨＦＣ−１２２５ｙｅおよび６３．０重量パーセントのＣＦ3ＳＣＦ3；
約−２５℃の温度で約１２．８ｐｓｉａ（８８ｋＰａ）の蒸気圧を有する４７．４重量パーセントのＨＦＣ−１２２５ｙｅ、５．６重量パーセントのトランス−ＨＦＣ−１２３４ｚｅ、および４７．０重量パーセントのＨＦＣ−１３４；
約−２５℃の温度で約１１．６ｐｓｉａ（８０．２ｋＰａ）の蒸気圧を有する２８．４重量パーセントのＨＦＣ−１２２５ｙｅ、５２．６重量パーセントのトランス−ＨＦＣ−１２３４ｚｅ、および１９．０重量パーセントのＨＦＣ−２２７ｅａ；
約−２５℃の温度で約３０．４ｐｓｉａ（２０９ｋＰａ）の蒸気圧を有する２０．９重量パーセントのＨＦＣ−１２２５ｙｅ、９．１重量パーセントのトランス−ＨＦＣ−１２３４ｚｅ、および７０．０重量パーセントのプロパン；
約−２５℃の温度で約１２．４ｐｓｉａ（８５．４ｋＰａ）の蒸気圧を有する６５．８重量パーセントのＨＦＣ−１２２５ｙｅ、２４．１重量パーセントのトランス−ＨＦＣ−１２３４ｚｅ、および１０．１重量パーセントのＨＦＣ−１３４；
約−２５℃の温度で約１１．０ｐｓｉａ（７５．７ｋＰａ）の蒸気圧を有する４１．０重量パーセントのＨＦＣ−１２２５ｙｅ、４０．１重量パーセントのトランス−ＨＦＣ−１２３４ｚｅ、および１８．９重量パーセントのジメチルエーテル；
約−２５℃の温度で約１２．７ｐｓｉａ（８７．３ｋＰａ）の蒸気圧を有する１．０重量パーセントのＨＦＣ−１２２５ｙｅ、３３．７重量パーセントのトランス−ＨＦＣ−１２３４ｚｅ、および６５．２重量パーセントのＣＦ3ＳＣＦ3；
約−２５℃の温度で約１３．８ｐｓｉａ（９５．１ｋＰａ）の蒸気圧を有する２８．７重量パーセントのＨＦＣ−１２２５ｙｅ、４７．３重量パーセントのＨＦＣ−１２４３ｚｆ、および２４．１重量パーセントのＨＦＣ−１３４；
約−２５℃の温度で約１４．０ｐｓｉａ（９６．２ｋＰａ）の蒸気圧を有する３７．５重量パーセントのＨＦＣ−１２２５ｙｅ、５５．０重量パーセントのＨＦＣ−１２４３ｚｆ、および７．５重量パーセントのｎ−ブタン；
約−２５℃の温度で約１４．８ｐｓｉａ（１０２ｋＰａ）の蒸気圧を有する４０．５重量パーセントのＨＦＣ−１２２５ｙｅ、４３．２重量パーセントのＨＦＣ−１２４３ｚｆ、および１６．３重量パーセントのイソブタン；
約−２５℃の温度で約１２．２ｐｓｉａ（８３．８ｋＰａ）の蒸気圧を有する１９．１重量パーセントのＨＦＣ−１２２５ｙｅ、５１．０重量パーセントのＨＦＣ−１２４３ｚｆ、および２９．９重量パーセントのジメチルエーテル；
約−２５℃の温度で約１４．１ｐｓｉａ（９６．９ｋＰａ）の蒸気圧を有する１０．３重量パーセントのＨＦＣ−１２２５ｙｅ、２７．３重量パーセントのＨＦＣ−１２４３ｚｆ、および６２．３重量パーセントのＣＦ3Ｉ；
約−２５℃の温度で約１２．４ｐｓｉａ（８５．４ｋＰａ）の蒸気圧を有する６３．６重量パーセントのＨＦＣ−１２２５ｙｅ、２６．８重量パーセントのＨＦＣ−１３４、および９．６重量パーセントのＨＦＣ−１５２ａ；
約−２５℃の温度で約１２．３ｐｓｉａ（８４．９ｋＰａ）の蒸気圧を有する１．３重量パーセントのＨＦＣ−１２２５ｙｅ、５２．３重量パーセントのＨＦＣ−１３４、および４６．４重量パーセントのＨＦＣ−２２７ｅａ；
約−２５℃の温度で約１４．５ｐｓｉａ（１００ｋＰａ）の蒸気圧を有する１８．１重量パーセントのＨＦＣ−１２２５ｙｅ、６７．１重量パーセントのＨＦＣ−１３４、および１４．９重量パーセントのｎ−ブタン；
約−２５℃の温度で約１６．７ｐｓｉａ（１１５ｋＰａ）の蒸気圧を有する０．７重量パーセントのＨＦＣ−１２２５ｙｅ、７４．０重量パーセントのＨＦＣ−１３４、および２５．３重量パーセントのイソブタン；
約−２５℃の温度で約９．８ｐｓｉａ（６７．４ｋＰａ）の蒸気圧を有する２９．８重量パーセントのＨＦＣ−１２２５ｙｅ、５２．５重量パーセントのＨＦＣ−１３４、および１７．８重量パーセントのジメチルエーテル；
約−２５℃の温度で約１０．９ｐｓｉａ（７５．４ｋＰａ）の蒸気圧を有する６３．１重量パーセントのＨＦＣ−１２２５ｙｅ、３１．０重量パーセントのＨＦＣ−２２７ｅａ、および５．８重量パーセントのジメチルエーテル；
約−２５℃の温度で約１１．３ｐｓｉａ（７８．２ｋＰａ）の蒸気圧を有する６６．０重量パーセントのＨＦＣ−１２２５ｙｅ、１３．０重量パーセントのｎ−ブタン、および２１．１重量パーセントのジメチルエーテル；
約−２５℃の温度で約１２．３ｐｓｉａ（８４．５ｋＰａ）の蒸気圧を有する７１．３重量パーセントのＨＦＣ−１２２５ｙｅ、５．６重量パーセントのｎ−ブタン、および２３．０重量パーセントのＣＦ3ＳＣＦ3；
約−２５℃の温度で約１２．８ｐｓｉａ（８８．５ｋＰａ）の蒸気圧を有する４９．９重量パーセントのＨＦＣ−１２２５ｙｅ、２９．７重量パーセントのイソブタン、および２０．４重量パーセントのジメチルエーテル；ならびに
約−２５℃の温度で約１３．２ｐｓｉａ（９０．９ｋＰａ）の蒸気圧を有する２７．７重量パーセントのＨＦＣ−１２２５ｙｅ、２．２重量パーセントのイソブタン、および７０．１重量パーセントのＣＦ3Ｉ
からなる群から選択された共沸組成物を含むことを特徴とする前記１．に記載の組成物。
２７．前記２．に記載の組成物であって、
約−２５℃の温度で約１３．０ｐｓｉａ（９０ｋＰａ）の蒸気圧を有する１７．０重量パーセントのトランス−ＨＦＣ−１２３４ｚｅおよび８３．０重量パーセントのＨＦＣ−１２４３ｚｆ；
約−２５℃の温度で約１２．５ｐｓｉａ（８６ｋＰａ）の蒸気圧を有する４５．７重量パーセントのトランス−ＨＦＣ−１２３４ｚｅおよび５４．３重量パーセントのＨＦＣ−１３４；
約−２５℃の温度で約１５．５ｐｓｉａ（１０７ｋＰａ）の蒸気圧を有する９．５重量パーセントのトランス−ＨＦＣ−１２３４ｚｅおよび９０．５重量パーセントのＨＦＣ−１３４ａ；
約−２５℃の温度で約１４．６ｐｓｉａ（１０１ｋＰａ）の蒸気圧を有する２１．６重量パーセントのトランス−ＨＦＣ−１２３４ｚｅおよび７８．４重量パーセントのＨＦＣ−１５２ａ；
約−２５℃の温度で約１１．７ｐｓｉａ（８１ｋＰａ）の蒸気圧を有する５９．２重量パーセントのトランス−ＨＦＣ−１２３４ｚｅおよび４０．８重量パーセントのＨＦＣ−２２７ｅａ；
約−２５℃の温度で約３０．３ｐｓｉａ（２０９ｋＰａ）の蒸気圧を有する２８．５重量パーセントのトランス−ＨＦＣ−１２３４ｚｅおよび７１．５重量パーセントのプロパン；
約−２５℃の温度で約１１．９ｐｓｉａ（８２ｋＰａ）の蒸気圧を有する８８．６重量パーセントのトランス−ＨＦＣ−１２３４ｚｅおよび１１．４重量パーセントのｎ−ブタン；
約−２５℃の温度で約１２．９ｐｓｉａ（８９ｋＰａ）の蒸気圧を有する７７．９重量パーセントのトランス−ＨＦＣ−１２３４ｚｅおよび２２．１重量パーセントのイソブタン；
約−２５℃の温度で約１０．８ｐｓｉａ（７４ｋＰａ）の蒸気圧を有する８４．１重量パーセントのトランス−ＨＦＣ−１２３４ｚｅおよび１５．９重量パーセントのジメチルエーテル；
約−２５℃の温度で約１２．７ｐｓｉａ（８８ｋＰａ）の蒸気圧を有する３４．３重量パーセントのトランス−ＨＦＣ−１２３４ｚｅおよび６５．７重量パーセントのＣＦ3ＳＣＦ3；
約−２５℃の温度で約１３．１ｐｓｉａ（９０．４ｋＰａ）の蒸気圧を有する７．１重量パーセントのトランス−ＨＦＣ−１２３４ｚｅ、７３．７重量パーセントのＨＦＣ−１２４３ｚｆ、および１９．２重量パーセントのＨＦＣ−２２７ｅａ；
約−２５℃の温度で約１３．５ｐｓｉａ（９２．９ｋＰａ）の蒸気圧を有する９．５重量パーセントのトランス−ＨＦＣ−１２３４ｚｅ、８１．２重量パーセントのＨＦＣ−１２４３ｚｆ、および９．３重量パーセントのｎ−ブタン；
約−２５℃の温度で約１４．３ｐｓｉａ（９８．３ｋＰａ）の蒸気圧を有する３．３重量パーセントのトランス−ＨＦＣ−１２３４ｚｅ、７７．６重量パーセントのＨＦＣ−１２４３ｚｆ、および１９．１重量パーセントのイソブタン；
約−２５℃の温度で約１２．０ｐｓｉａ（８２．９ｋＰａ）の蒸気圧を有する２．６重量パーセントのトランス−ＨＦＣ−１２３４ｚｅ、７０．０重量パーセントのＨＦＣ−１２４３ｚｆ、および２７．４重量パーセントのジメチルエーテル；
約−２５℃の温度で約１２．４ｐｓｉａ（８５．３ｋＰａ）の蒸気圧を有する５２．０重量パーセントのトランス−ＨＦＣ−１２３４ｚｅ、４２．９重量パーセントのＨＦＣ−１３４、および５．１重量パーセントのＨＦＣ−１５２ａ；
約−２５℃の温度で約１２．６ｐｓｉａ（８６．９ｋＰａ）の蒸気圧を有する３０．０重量パーセントのトランス−ＨＦＣ−１２３４ｚｅ、４３．２重量パーセントのＨＦＣ−１３４、および２６．８重量パーセントのＨＦＣ−２２７ｅａ；
約−２５℃の温度で約９．８ｐｓｉａ（６７．３ｋＰａ）の蒸気圧を有する２７．７重量パーセントのトランス−ＨＦＣ−１２３４ｚｅ、５４．７重量パーセントのＨＦＣ−１３４、および１７．７重量パーセントのジメチルエーテル；
約−２５℃の温度で約１４．４ｐｓｉａ（９９．４ｋＰａ）の蒸気圧を有する１４．４重量パーセントのトランス−ＨＦＣ−１２３４ｚｅ、３４．７重量パーセントのＨＦＣ−１３４ａ、および５１．０重量パーセントのＨＦＣ−１５２ａ；
約−２５℃の温度で約１５．４ｐｓｉａ（１０６ｋＰａ）の蒸気圧を有する５．４重量パーセントのトランス−ＨＦＣ−１２３４ｚｅ、８０．５重量パーセントのＨＦＣ−１５２ａ、および１４．１重量パーセントのｎ−ブタン；
約−２５℃の温度で約１０．８ｐｓｉａ（７４．５ｋＰａ）の蒸気圧を有する５９．１重量パーセントのトランス−ＨＦＣ−１２３４ｚｅ、１６．４重量パーセントのＨＦＣ−１５２ａ、および２４．５重量パーセントのジメチルエーテル；
約−２５℃の温度で約１２．６ｐｓｉａ（８６．９ｋＰａ）の蒸気圧を有する４０．１重量パーセントのトランス−ＨＦＣ−１２３４ｚｅ、４８．５重量パーセントのＨＦＣ−２２７ｅａ、および１１．３重量パーセントのｎ−ブタン；
約−２５℃の温度で約１１．３ｐｓｉａ（７７．８ｋＰａ）の蒸気圧を有する６８．１重量パーセントのトランス−ＨＦＣ−１２３４ｚｅ、１３．０重量パーセントのｎ−ブタン、および１８．９重量パーセントのジメチルエーテル；
約−２５℃の温度で約１１．９ｐｓｉａ（８１．８ｋＰａ）の蒸気圧を有する８１．２重量パーセントのトランス−ＨＦＣ−１２３４ｚｅ、９．７重量パーセントのｎ−ブタン、および９．１重量パーセントのＣＦ3Ｉ；
約−２５℃の温度で約１２．４ｐｓｉａ（８５．４ｋＰａ）の蒸気圧を有する５５．５重量パーセントのトランス−ＨＦＣ−１２３４ｚｅ、２８．７重量パーセントのイソブタン、および１５．８重量パーセントのジメチルエーテル；
約−２５℃の温度で約１２．６ｐｓｉａ（８６．７ｋＰａ）の蒸気圧を有する３４．９重量パーセントのトランス−ＨＦＣ−１２３４ｚｅ、６．１重量パーセントのイソブタン、および５９．０重量パーセントのＣＦ3Ｉ、
約−２５℃の温度で約１２．７ｐｓｉａ（８７．３ｋＰａ）の蒸気圧を有する３７．７重量パーセントのトランス−ＨＦＣ−１２３４ｚｅ、１．１重量パーセントのイソブタン、および６１．７重量パーセントのＣＦ3ＳＣＦ3；
約２５℃の温度で約３０．３ｐｓｉａ（２０９ｋＰａ）の蒸気圧を有する２０．９重量パーセントのシス−ＨＦＣ−１２３４ｚｅおよび７９．１重量パーセントのＨＦＣ−２３６ｅａ；
約２５℃の温度で約２６．１ｐｓｉａ（１８０ｋＰａ）の蒸気圧を有する７６．２重量パーセントのシス−ＨＦＣ−１２３４ｚｅおよび２３．８重量パーセントのＨＦＣ−２４５ｆａ；
約−２５℃の温度で約６．１ｐｓｉａ（４１．９ｋＰａ）の蒸気圧を有する５１．４重量パーセントのシス−ＨＦＣ−１２３４ｚｅおよび４８．６重量パーセントのｎ−ブタン；
約−２５℃の温度で約８．７ｐｓｉａ（６０．３ｋＰａ）の蒸気圧を有する２６．２重量パーセントのシス−ＨＦＣ−１２３４ｚｅおよび７３．８重量パーセントのイソブタン；
約２５℃の温度で約２７．２ｐｓｉａ（１８８ｋＰａ）の蒸気圧を有する８６．６重量パーセントのシス−ＨＦＣ−１２３４ｚｅおよび１３．４重量パーセント２−メチルブタン；ならびに
約２５℃の温度で約２６．２ｐｓｉａ（１８１ｋＰａ）の蒸気圧を有する９２．９重量パーセントのシス−ＨＦＣ−１２３４ｚｅおよび７．１重量パーセントのｎ−ペンタン
からなる群から選択された共沸組成物を含むことを特徴とする前記２．に記載の組成物。
２８．前記３．に記載の組成物であって、
約−２５℃の温度で約４９．２ｐｓｉａ（３３９ｋＰａ）の蒸気圧を有する７．４重量パーセントのＨＦＣ−１２３４ｙｆおよび９２．６重量パーセントのＨＦＣ−３２；
約−２５℃の温度で約４０．７ｐｓｉａ（２８１ｋＰａ）の蒸気圧を有する１０．９重量パーセントのＨＦＣ−１２３４ｙｆおよび８９．１重量パーセントのＨＦＣ−１２５；
約−２５℃の温度で約１８．４ｐｓｉａ（１２７ｋＰａ）の蒸気圧を有する７０．４重量パーセントのＨＦＣ−１２３４ｙｆおよび２９．６重量パーセントのＨＦＣ−１３４ａ；
約−２５℃の温度で約１７．９ｐｓｉａ（１２３ｋＰａ）の蒸気圧を有する９１．０重量パーセントのＨＦＣ−１２３４ｙｆおよび９．０重量パーセントのＨＦＣ−１５２ａ；
約−２５℃の温度で約２９．５ｐｓｉａ（２７２ｋＰａ）の蒸気圧を有する１７．３重量パーセントのＨＦＣ−１２３４ｙｆおよび８２．７重量パーセントのＨＦＣ−１４３ａ；
約−２５℃の温度で約１８．０ｐｓｉａ（１２４ｋＰａ）の蒸気圧を有する８４．６重量パーセントのＨＦＣ−１２３４ｙｆおよび１５．４重量パーセントのＨＦＣ−２２７ｅａ、
約−２５℃の温度で約３３．５ｐｓｉａ（２３１ｋＰａ）の蒸気圧を有する５１．５重量パーセントのＨＦＣ−１２３４ｙｆおよび４８．５重量パーセントのプロパン；
約−２５℃の温度で約１７．９ｐｓｉａ（１２３ｋＰａ）の蒸気圧を有する９８．１重量パーセントのＨＦＣ−１２３４ｙｆおよび１．９重量パーセントのｎ−ブタン；
約−２５℃の温度で約１９．０ｐｓｉａ（１３１ｋＰａ）の蒸気圧を有する８８．１重量パーセントのＨＦＣ−１２３４ｙｆおよび１１．９重量パーセントのイソブタン；
約−２５℃の温度で約１３．１ｐｓｉａ（９０ｋＰａ）の蒸気圧を有する５３．５重量パーセントのＨＦＣ−１２３４ｙｆおよび４６．５重量パーセントのジメチルエーテル；
約−２５℃の温度で約４０．８ｐｓｉａ（２８１ｋＰａ）の蒸気圧を有する８９．１重量パーセントのＨＦＣ−１２５、９．７重量パーセントのＨＦＣ−１２３４ｙｆおよび１．２重量パーセントのイソブタン；
約−２５℃の温度で約５０．０ｐｓｉａ（３４５ｋＰａ）の蒸気圧を有する３．９重量パーセントのＨＦＣ−１２３４ｙｆ、７４．３重量パーセントのＨＦＣ−３２、および２１．８重量パーセントのＨＦＣ−１４３ａ；
約−２５℃の温度で約５０．０ｐｓｉａ（３４５ｋＰａ）の蒸気圧を有する１．１重量パーセントのＨＦＣ−１２３４ｙｆ、９２．１重量パーセントのＨＦＣ−３２および６．８重量パーセントのイソブタン；
約−２５℃の温度で約３８．６ｐｓｉａ（２６６ｋＰａ）の蒸気圧を有する１４．４重量パーセントのＨＦＣ−１２３４ｙｆ、４３．５重量パーセントのＨＦＣ−１２５および４２．１重量パーセントのＨＦＣ−１４３ａ；
約−２５℃の温度で約３４．３ｐｓｉａ（２３６ｋＰａ）の蒸気圧を有する４．３重量パーセントのＨＦＣ−１２３４ｙｆ、３９．１重量パーセントのＨＦＣ−１３４および５６．７重量パーセントのプロパン；
約−２５℃の温度で約１０．４ｐｓｉａ（７１．６ｋＰａ）の蒸気圧を有する１５．２重量パーセントのＨＦＣ−１２３４ｙｆ、６７．０重量パーセントのＨＦＣ−１３４および１７．８重量パーセントのジメチルエーテル；
約−２５℃の温度で約３４．０ｐｓｉａ（２３４ｋＰａ）の蒸気圧を有する２４．５重量パーセントのＨＦＣ−１２３４ｙｆ、３１．１重量パーセントのＨＦＣ−１３４ａおよび４４．５重量パーセントのプロパン；
約−２５℃の温度で約１８．６ｐｓｉａ（１２８ｋＰａ）の蒸気圧を有する６０．３重量パーセントのＨＦＣ−１２３４ｙｆ、３５．２重量パーセントのＨＦＣ−１３４ａおよび４．５重量パーセントのｎ−ブタン；
約−２５℃の温度で約１９．９ｐｓｉａ（１３７ｋＰａ）の蒸気圧を有する４８．６重量パーセントのＨＦＣ−１２３４ｙｆ、３７．２重量パーセントのＨＦＣ−１３４ａおよび１４．３重量パーセントのイソブタン；
約−２５℃の温度で約１７．２ｐｓｉａ（１１９ｋＰａ）の蒸気圧を有する２４．０重量パーセントのＨＦＣ−１２３４ｙｆ、６７．９重量パーセントのＨＦＣ−１３４ａおよび８．１重量パーセントのジメチルエーテル；
約−２５℃の温度で約４０．４ｐｓｉａ（２７９ｋＰａ）の蒸気圧を有する１７．７重量パーセントのＨＦＣ−１２３４ｙｆ、７１．０重量パーセントのＨＦＣ−１４３ａおよび１１．３重量パーセントのプロパン；
約−２５℃の温度で約３９．１ｐｓｉａ（２６９ｋＰａ）の蒸気圧を有する５．７重量パーセントのＨＦＣ−１２３４ｙｆ、９３．０重量パーセントのＨＦＣ−１４３ａおよび１．３重量パーセントのジメチルエーテル；
約−２５℃の温度で約１８．０ｐｓｉａ（１２４ｋＰａ）の蒸気圧を有する８６．６重量パーセントのＨＦＣ−１２３４ｙｆ、１０．８重量パーセントのＨＦＣ−１５２ａおよび２．７重量パーセントのｎ−ブタン；
約−２５℃の温度で約１９．１ｐｓｉａ（１３２ｋＰａ）の蒸気圧を有する７５．３重量パーセントのＨＦＣ−１２３４ｙｆ、１１．８重量パーセントのＨＦＣ−１５２ａおよび１２．９重量パーセントのイソブタン；
約−２５℃の温度で約１１．８ｐｓｉａ（８１．２ｋＰａ）の蒸気圧を有する２４．６重量パーセントのＨＦＣ−１２３４ｙｆ、４３．３重量パーセントのＨＦＣ−１５２ａおよび３２．１重量パーセントのジメチルエーテル；
約−２５℃の温度で約３３．８ｐｓｉａ（２３３ｋＰａ）の蒸気圧を有する３５．６重量パーセントのＨＦＣ−１２３４ｙｆ、１７．８重量パーセントのＨＦＣ−２２７ｅａおよび４６．７重量パーセントのプロパン；
約−２５℃の温度で約１８．１ｐｓｉａ（１２５ｋＰａ）の蒸気圧を有する８１．９重量パーセントのＨＦＣ−１２３４ｙｆ、１６．０重量パーセントのＨＦＣ−２２７ｅａおよび２．１重量パーセントのｎ−ブタン；
約−２５℃の温度で約１８．０ｐｓｉａ（１２４ｋＰａ）の蒸気圧を有する８６．６重量パーセントのＨＦＣ−１２３４ｙｆ、１０．８重量パーセントのＨＦＣ−１５２ａおよび２．７重量パーセントのｎ−ブタン；
約−２５℃の温度で約１９．３ｐｓｉａ（１３３ｋＰａ）の蒸気圧を有する７０．２重量パーセントのＨＦＣ−１２３４ｙｆ、１８．２重量パーセントのＨＦＣ−２２７ｅａおよび１１．６重量パーセントのイソブタン；
約−２５℃の温度で約１５．０ｐｓｉａ（１０４ｋＰａ）の蒸気圧を有する２８．３重量パーセントのＨＦＣ−１２３４ｙｆ、５５．６重量パーセントのＨＦＣ−２２７ｅａおよび１６．１重量パーセントのジメチルエーテル；
約−２５℃の温度で約１３．２ｐｓｉａ（９０．７ｋＰａ）の蒸気圧を有する４８．９重量パーセントのＨＦＣ−１２３４ｙｆ、４．６重量パーセントのｎ−ブタンおよび４６．４重量パーセントのジメチルエーテル；
約−２５℃の温度で約１４．２ｐｓｉａ（９７．８ｋＰａ）の蒸気圧を有する３１．２重量パーセントのＨＦＣ−１２３４ｙｆ、２６．２重量パーセントのイソブタンおよび４２．６重量パーセントのジメチルエーテル；
約−２５℃の温度で約１５．７ｐｓｉａ（１０８ｋＰａ）の蒸気圧を有する１６．３重量パーセントのＨＦＣ−１２３４ｙｆ、１０．０重量パーセントのジメチルエーテルおよび７３．７重量パーセントのＣＦ3Ｉ；ならびに
約−２５℃の温度で約１４．６ｐｓｉａ（１００ｋＰａ）の蒸気圧を有する３４．３重量パーセントのＨＦＣ−１２３４ｙｆ、１０．５重量パーセントのジメチルエーテルおよび５５．２重量パーセントのＣＦ3ＳＣＦ3
からなる群から選択された共沸組成物を含むことを特徴とする前記３．に記載の組成物。
２９．前記４．に記載の組成物であって、
約−２５℃の温度で約３．３５ｐｓｉａ（２３．１ｋＰａ）の蒸気圧を有する２４．０重量パーセントのＨＦＣ−１２３４ｙｅおよび７６．０重量パーセントのＨＦＣ−２３６ｅａ；
約２５℃の温度で約２２．８ｐｓｉａ（１５７ｋＰａ）の蒸気圧を有する４２．５重量パーセントのＨＦＣ−１２３４ｙｅおよび５７．５重量パーセントのＨＦＣ−２４５ｆａ；
約２５℃の温度で約３８．０ｐｓｉａ（２６２ｋＰａ）の蒸気圧を有する４１．２重量パーセントのＨＦＣ−１２３４ｙｅおよび５８．８重量パーセントのｎ−ブタン；
約２５℃の温度で約５０．９ｐｓｉａ（３５１ｋＰａ）の蒸気圧を有する１６．４重量パーセントのＨＦＣ−１２３４ｙｅおよび８３．６重量パーセントのイソブタン；
約２５℃の温度で約２３．１ｐｓｉａ（１５９ｋＰａ）の蒸気圧を有する８０．３重量パーセントのＨＦＣ−１２３４ｙｅおよび１９．７重量パーセント２−メチルブタン；ならびに
約２５℃の温度で約２１．８ｐｓｉａ（１５０ｋＰａ）の蒸気圧を有する８７．７重量パーセントのＨＦＣ−１２３４ｙｅおよび１２．３重量パーセントのｎ−ペンタン
からなる群から選択された共沸組成物を含むことを特徴とする前記４．に記載の組成物。
３０．前記５．に記載の組成物であって、
約−２５℃の温度で約１３．５ｐｓｉａ（９３ｋＰａ）の蒸気圧を有する６３．０重量パーセントのＨＦＣ−１２４３ｚｆおよび３７．０重量パーセントのＨＦＣ−１３４；
約−２５℃の温度で約１５．９ｐｓｉａ（１１０ｋＰａ）の蒸気圧を有する２５．１重量パーセントのＨＦＣ−１２４３ｚｆおよび７４．９重量パーセントのＨＦＣ−１３４ａ；
約−２５℃の温度で約１５．２ｐｓｉａ（１０４ｋＰａ）の蒸気圧を有する４０．７重量パーセントのＨＦＣ−１２４３ｚｆおよび５９．３重量パーセントのＨＦＣ−１５２ａ；
約−２５℃の温度で約１３．１ｐｓｉａ（９０ｋＰａ）の蒸気圧を有する７８．５重量パーセントのＨＦＣ−１２４３ｚｆおよび２１．５重量パーセントのＨＦＣ−２２７ｅａ；
約−２５℃の温度で約３１．０ｐｓｉａ（２１３ｋＰａ）の蒸気圧を有する３２．８重量パーセントのＨＦＣ−１２４３ｚｆおよび６７．２重量パーセントのプロパン；
約−２５℃の温度で約１３．５ｐｓｉａ（９３ｋＰａ）の蒸気圧を有する９０．３重量パーセントのＨＦＣ−１２４３ｚｆおよび９．７重量パーセントのｎ−ブタン；
約−２５℃の温度で約１４．３ｐｓｉａ（９８ｋＰａ）の蒸気圧を有する８０．７重量パーセントのＨＦＣ−１２４３ｚｆおよび１９．３重量パーセントのイソブタン；
約−２５℃の温度で約１２．０ｐｓｉａ（８３ｋＰａ）の蒸気圧を有する７２．７重量パーセントのＨＦＣ−１２４３ｚｆおよび２７．３重量パーセントのジメチルエーテル；
約−２５℃の温度で約１３．５ｐｓｉａ（９３．４ｋＰａ）の蒸気圧を有する５８．６重量パーセントのＨＦＣ−１２４３ｚｆ、３４．１重量パーセントのＨＦＣ−１３４、および７．３重量パーセントのＨＦＣ−２２７ｅａ；
約−２５℃の温度で約１４．７ｐｓｉａ（１０１ｋＰａ）の蒸気圧を有する２７．５重量パーセントのＨＦＣ−１２４３ｚｆ、５８．７重量パーセントのＨＦＣ−１３４、および１３．９重量パーセントのｎ−ブタン；
約−２５℃の温度で約１０．１ｐｓｉａ（６９．７ｋＰａ）の蒸気圧を有する１８．７重量パーセントのＨＦＣ−１２４３ｚｆ、６３．５重量パーセントのＨＦＣ−１３４、および１７．８重量パーセントのジメチルエーテル；
約−２５℃の温度で約１４．５ｐｓｉａ（９９．６ｋＰａ）の蒸気圧を有する１１．４重量パーセントのＨＦＣ−１２４３ｚｆ、２３．９重量パーセントのＨＦＣ−１３４、および６４．７重量パーセントのＣＦ3Ｉ；
約−２５℃の温度で約１５．０ｐｓｉａ（１０３ｋＰａ）の蒸気圧を有する４１．５重量パーセントのＨＦＣ−１２４３ｚｆ、２１．５重量パーセントのＨＦＣ−１３４ａ、および３７．１重量パーセントのＨＦＣ−１５２ａ；
約−２５℃の温度で約１７．０ｐｓｉａ（１１７ｋＰａ）の蒸気圧を有する７．０重量パーセントのＨＦＣ−１２４３ｚｆ、８１．４重量パーセントのＨＦＣ−１３４ａ、および１１．６重量パーセントのｎ−ブタン；
約−２５℃の温度で約３１．７ｐｓｉａ（２１９ｋＰａ）の蒸気圧を有する２．９重量パーセントのＨＦＣ−１２４３ｚｆ、３４．０重量パーセントのＨＦＣ−１５２ａ、および６３．０重量パーセントのプロパン；
約−２５℃の温度で約１５．７ｐｓｉａ（１０８ｋＰａ）の蒸気圧を有する２８．８重量パーセントのＨＦＣ−１２４３ｚｆ、６０．３重量パーセントのＨＦＣ−１５２ａ、および１１．０重量パーセントのｎ−ブタン；
約−２５℃の温度で約１７．１ｐｓｉａ（１１８ｋＰａ）の蒸気圧を有する６．２重量パーセントのＨＦＣ−１２４３ｚｆ、６８．５重量パーセントのＨＦＣ−１５２ａ、および２５．３重量パーセントのイソブタン；
約−２５℃の温度で約１１．４ｐｓｉａ（７８．７ｋＰａ）の蒸気圧を有する３３．１重量パーセントのＨＦＣ−１２４３ｚｆ、３６．８重量パーセントのＨＦＣ−１５２ａ、および３０．１重量パーセントのジメチルエーテル；
約−２５℃の温度で約１３．７ｐｓｉａ（９４．３ｋＰａ）の蒸気圧を有する６２．０重量パーセントのＨＦＣ−１２４３ｚｆ、２８．４重量パーセントのＨＦＣ−２２７ｅａ、および９．６重量パーセントのｎ−ブタン；
約−２５℃の温度で約１５．０ｐｓｉａ（１０３ｋＰａ）の蒸気圧を有する２７．９重量パーセントのＨＦＣ−１２４３ｚｆ、５１．０重量パーセントのＨＦＣ−２２７ｅａ、および２１．１重量パーセントのイソブタン；
約−２５℃の温度で約１２．８ｐｓｉａ（８８．１ｋＰａ）の蒸気圧を有する４８．１重量パーセントのＨＦＣ−１２４３ｚｆ、４４．８重量パーセントのＨＦＣ−２２７ｅａ、および７．２重量パーセントのジメチルエーテル；
約−２５℃の温度で約１２．３ｐｓｉａ（８４．７ｋＰａ）の蒸気圧を有する６０．３重量パーセントのＨＦＣ−１２４３ｚｆ、１０．１重量パーセントのｎ−ブタン、および２９．６重量パーセントのジメチルエーテル；
約−２５℃の温度で約１３．２ｐｓｉａ（９０．７ｋＰａ）の蒸気圧を有する４７．１重量パーセントのＨＦＣ−１２４３ｚｆ、２６．９重量パーセントのイソブタン、および２５．９重量パーセントのジメチルエーテル；
約−２５℃の温度で約１４．０ｐｓｉａ（９６．３ｋＰａ）の蒸気圧を有する３２．８重量パーセントのＨＦＣ−１２４３ｚｆ、１．１重量パーセントのイソブタン、および６６．１重量パーセントのＣＦ3Ｉ；ならびに
約−２５℃の温度で約１３．６ｐｓｉａ（９３．８ｋＰａ）の蒸気圧を有する４１．１重量パーセントのＨＦＣ−１２４３ｚｆ、２．３重量パーセントのジメチルエーテル、および５６．６重量パーセントのＣＦ3ＳＣＦ3
からなる群から選択された共沸組成物を含むことを特徴とする前記５．に記載の組成物。
３１．ポリオールエステル、ポリアルキレングリコール、ポリビニルエーテル、鉱油、アルキルベンゼン、合成パラフィン、合成ナフテン、およびポリ（アルファ）オレフィンからなる群から選択された潤滑油をさらに含むことを特徴とする前記１．〜３０.のいずれか一に記載の組成物。
３２．ハイドロフルオロカーボン、重水素化炭化水素、重水素化ハイドロフルオロカーボン、パーフルオロカーボン、フルオロエーテル、臭素化化合物、ヨウ素化化合物、アルコール、アルデヒド、ケトン、亜酸化窒素（Ｎ2Ｏ）およびそれらの組み合わせからなる群から選択されたトレーサーをさらに含むことを特徴とする前記１．〜３０.のいずれか一に記載の組成物。
３３．前記３２．に記載の組成物であって、
ＣＤ3ＣＤ3、ＣＤ3ＣＤ2ＣＤ3、ＣＤ2Ｆ2、ＣＦ3ＣＤ2ＣＦ3、ＣＤ2ＦＣＦ3、ＣＤ3ＣＦ3、ＣＤＦ2ＣＦ3、ＣＦ3ＣＤＦＣＦ3、ＣＦ3ＣＦ2ＣＤＦ2、ＣＤＦ2ＣＤＦ2、ＣＦ3ＣＦ2ＣＤ3、ＣＦ3ＣＤ2ＣＨ3、ＣＦ2ＣＨ2ＣＤ3、ＣＦ3ＣＦ3、シクロ−ＣＦ2ＣＦ2ＣＦ2−、ＣＦ3ＣＦ2ＣＦ3、シクロ−ＣＦ2ＣＦ2ＣＦ2ＣＦ2−、ＣＦ3ＣＦ2ＣＦ2ＣＦ3、ＣＦ3ＣＦ（ＣＦ3）2、シクロ−ＣＦ（ＣＦ3）ＣＦ2ＣＦ（ＣＦ3）ＣＦ2−、トランス−シクロ−ＣＦ2ＣＦ（ＣＦ3）ＣＦ（ＣＦ3）ＣＦ2−、シス−シクロ−ＣＦ2ＣＦ（ＣＦ3）ＣＦ（ＣＦ3）ＣＦ2−、ＣＦ3ＯＣＨＦ2、ＣＦ3ＯＣＨ2Ｆ、ＣＦ3ＯＣＨ3、ＣＦ3ＯＣＨＦＣＦ3、ＣＦ3ＯＣＨ2ＣＦ3、ＣＦ3ＯＣＨ2ＣＨＦ2、ＣＦ3ＣＨ2ＯＣＨＦ2、ＣＨ3ＯＣＦ2ＣＦ3、ＣＨ3ＣＦ2ＯＣＦ3、ＣＦ3ＣＦ2ＣＦ2ＯＣＨＦＣＦ3、ＣＦ3ＣＦ2ＣＦ2ＯＣＦ（ＣＦ3）ＣＦ2ＯＣＨＦＣＦ3、ＣＨＦ3、ＣＨ2ＦＣＨ3、ＣＨＦ2ＣＨ3、ＣＨＦ2ＣＨＦ2、ＣＦ3ＣＨＦＣＦ3、ＣＦ3ＣＦ2ＣＨＦ2、ＣＦ3ＣＦ2ＣＨ2Ｆ、ＣＨＦ2ＣＨＦＣＦ3、ＣＦ3ＣＨ2ＣＦ3、ＣＦ3ＣＦ2ＣＨ3、ＣＦ3ＣＨ2ＣＨＦ2、ＣＨＦ2ＣＦ2ＣＨ3、ＣＦ3ＣＨＦＣＨ3、ＣＦ3ＣＨ2ＣＨ3、ＣＨ3ＣＦ2ＣＨ3、ＣＨ3ＣＨＦＣＨ3、ＣＨ2ＦＣＨ2ＣＨ3、ＣＨＦ2ＣＦ2ＣＦ2ＣＦ3、（ＣＦ3）2ＣＨＣＦ3、ＣＦ3ＣＨ2ＣＦ2ＣＦ3、ＣＨＦ2ＣＦ2ＣＦ2ＣＨＦ2、ＣＨ3ＣＦ2ＣＦ2ＣＦ3、ＣＦ3ＣＨＦＣＨＦＣＦ2ＣＦ3、パーフルオロメチルシクロペンタン、パーフルオロメチルシクロヘキサン、パーフルオロジメチルシクロヘキサン（オルト、メタ、またはパラ）、パーフルオロエチルシクロヘキサン、パーフルオロインダン、パーフルオロトリメチルシクロヘキサンおよびその異性体、パーフルオロイソプロピルシクロヘキサン、シス−パーフルオロデカリン、トランス−パーフルオロデカリン、シス−またはトランス−パーフルオロメチルデカリンおよびその異性体、ＣＨ3Ｂｒ、ＣＨ2ＦＢｒ、ＣＨＦ2Ｂｒ、ＣＨＦＢｒ2、ＣＨＢｒ3、ＣＨ2ＢｒＣＨ3、ＣＨＢｒ＝ＣＨ2、ＣＨ2ＢｒＣＨ2Ｂｒ、ＣＦＢｒ＝ＣＨＦ、ＣＦ3Ｉ、ＣＨＦ2Ｉ、ＣＨ2ＦＩ、ＣＦ2ＩＣＨ2Ｆ、ＣＦ2ＩＣＨＦ2、ＣＦ2ＩＣＦ2Ｉ、Ｃ6Ｆ5Ｉ、エタノール、ｎ−プロパノール、イソプロパノール、アセトン、ｎ−プロパナール、ｎ−ブタナール、メチルエチルケトン、亜酸化窒素、ならびにそれらの組み合わせからなる群から選択されたトレーサーをさらに含むことを特徴とする前記３２．に記載の組成物。
３４．前記１．〜３０．のいずれか一に記載の組成物であって、
ａ）式Ｒ1［（ＯＲ2）xＯＲ3］yで表されるポリオキシアルキレングリコールエーテルであって、ｘが１〜３の整数であり、ｙが１〜４の整数であり、Ｒ1が水素ならびに１〜６個の炭素原子およびｙ個の結合部位を有する脂肪族炭化水素基から選択され、Ｒ2が２〜４個の炭素原子を有する脂肪族ヒドロカルビレン基から選択され、Ｒ3が水素ならびに１〜６個の炭素原子を有する脂肪族および脂環式炭化水素基から選択され、Ｒ1およびＲ3の少なくとも１つが前記炭化水素基から選択され、かつ、約１００〜約３００原子質量単位の分子量を有するポリオキシアルキレングリコールエーテル；
ｂ）式Ｒ1Ｃ（Ｏ）ＮＲ2Ｒ3およびシクロ−［Ｒ4ＣＯＮ（Ｒ5）−］で表されるアミドであって、Ｒ1、Ｒ2、Ｒ3およびＲ5が独立して１〜１２個の炭素原子を有する脂肪族および脂環式炭化水素基、ならびに６〜１２個の炭素原子を有する多くても１つの芳香族基から選択され、Ｒ4が３〜１２個の炭素原子を有する脂肪族ヒドロカルビレン基から選択され、かつ、約１００〜約３００原子質量単位の分子量を有するアミド；
ｃ）式Ｒ1Ｃ（Ｏ）Ｒ2で表されるケトンであって、Ｒ1およびＲ2が独立して１〜１２個の炭素原子を有する脂肪族、脂環式およびアリール炭化水素基から選択され、かつ、約７０〜約３００原子質量単位の分子量を有するケトン；
ｄ）式Ｒ1ＣＮで表されるニトリルであって、Ｒ1が５〜１２個の炭素原子を有する脂肪族、脂環式またはアリール炭化水素基から選択される、約９０〜約２００原子質量単位の分子量を有するニトリル；
ｅ）式ＲＣｌxで表されるクロロカーボンであって、ｘが１または２であり、Ｒが１〜１２個の炭素原子を有する脂肪族および脂環式炭化水素基から選択され、かつ、約１００〜約２００原子質量単位の分子量を有するクロロカーボン；
ｆ）式Ｒ1ＯＲ2で表されるアリールエーテルであって、Ｒ1が６〜１２個の炭素原子を有するアリール炭化水素基から選択され、Ｒ2が１〜４個の炭素原子を有する脂肪族炭化水素基から選択され、かつ、約１００〜約１５０原子質量単位の分子量を有するアリールエーテル、
ｇ）式ＣＦ3Ｒ1で表される１，１，１−トリフルオロアルカンであって、Ｒ1が約５〜約１５個の炭素原子を有する脂肪族および脂環式炭化水素基から選択される１，１，１−トリフルオロアルカン；
ｈ）式Ｒ1ＯＣＦ2ＣＦ2Ｈで表されるフルオロエーテルであって、
Ｒ1が約５〜約１５個の炭素原子を有する脂肪族、脂環式、および芳香族炭化水素基から選択されるか、または、
フルオロオレフィンとポリオールとから誘導され、ここで、前記フルオロオレフィンがタイプＣＦ2＝ＣＸＹ（式中、Ｘは水素、塩素またはフッ素であり、そしてＹは塩素、フッ素、ＣＦ3またはＲfがＣＦ3，Ｃ2Ｆ5もしくはＣ3Ｆ7であるＯＲfである）のものであり、そして前記ポリオールが線状または分岐であり、ここで、前記線状ポリオールがタイプＨＯＣＨ2ＣＲＲ'（ＣＨ2）z（ＣＨＯＨ）xＣＨ2（ＣＨ2ＯＨ）y（式中、ＲおよびＲ’は水素、ＣＨ3またはＣ2Ｈ5であり、ｘは０〜４の整数であり、ｙは０〜３の整数であり、そしてｚは０か１かのどちらかである）のものであり、そして前記分岐ポリオールがタイプＣ（ＯＨ）t（Ｒ）u（ＣＨ2ＯＨ）v［（ＣＨ2）mＣＨ2ＯＨ］w（式中、Ｒは水素、ＣＨ3またはＣ2Ｈ5であってもよく、ｍは０〜３の整数であり、ｔおよびｕは０または１であり、ｖおよびｗは０〜４の整数であり、そしてまたここで、ｔ＋ｕ＋ｖ＋ｗ＝４である）のものである、
フルオロエーテル；
ｉ）構造［Ｂ］、［Ｃ］、および［Ｄ］で表されるラクトンであって、Ｒ1〜Ｒ8が独立して水素か、線状、分岐、環式、二環式、飽和および不飽和のヒドロカルビル基から選択され、かつ、分子量が約１００〜約３００原子質量単位であるラクトン；
【化４】
2008531836.tif 000004
ならびに
ｊ）一般式Ｒ1ＣＯ2Ｒ2で表されるエステルであって、Ｒ1およびＲ2が独立して線状および環式の、飽和および不飽和の、アルキルおよびアリール基から選択され、かつ、約８０〜約５５０原子質量単位の分子量を有するエステル
からなる群から選択された相溶化剤をさらに含むことを特徴とする前記１．〜３０．のいずれか一に記載の組成物。
３５．ナフタルイミド、ペリレン、クマリン、アントラセン、フェナントレン、キサンテン、チオキサンテン、ナフトキサンテン、フルオレセイン、前記染料の誘導体およびそれらの組み合わせからなる群から選択された少なくとも１つの紫外線蛍光染料をさらに含むことを特徴とする前記１．〜３０．のいずれか一に記載の組成物。
３６．炭化水素、ジメチルエーテル、ポリオキシアルキレングリコールエーテル、アミド、ケトン、ニトリル、クロロカーボン、エステル、ラクトン、アリールエーテル、ハイドロフルオロエーテル、および１，１，１−トリフルオロアルカンからなる群から選択された少なくとも１つの可溶化剤をさらに含むことを特徴とする前記３５．に記載の組成物。
３７．前記３６．に記載の組成物であって、前記可溶化剤が、
ａ）式Ｒ1［（ＯＲ2）xＯＲ3］yで表されるポリオキシアルキレングリコールエーテルであって、ｘが１〜３の整数であり、ｙが１〜４の整数であり、Ｒ1が水素ならびに１〜６個の炭素原子およびｙ個の結合部位を有する脂肪族炭化水素基から選択され、Ｒ2が２〜４個の炭素原子を有する脂肪族ヒドロカルビレン基から選択され、Ｒ3が水素ならびに１〜６個の炭素原子を有する脂肪族および脂環式炭化水素基から選択され、Ｒ1およびＲ3の少なくとも１つが前記炭化水素基から選択され、かつ、約１００〜約３００原子質量単位の分子量を有するポリオキシアルキレングリコールエーテル；
ｂ）式Ｒ1Ｃ（Ｏ）ＮＲ2Ｒ3およびシクロ−［Ｒ4ＣＯＮ（Ｒ5）−］で表されるアミドであって、Ｒ1、Ｒ2、Ｒ3およびＲ5が独立して１〜１２個の炭素原子を有する脂肪族および脂環式炭化水素基、ならびに６〜１２個の炭素原子を有する多くても１つの芳香族基から選択され、Ｒ4が３〜１２個の炭素原子を有する脂肪族ヒドロカルビレン基から選択され、かつ、約１００〜約３００原子質量単位の分子量を有するアミド；
ｃ）式Ｒ1Ｃ（Ｏ）Ｒ2で表されるケトンであって、Ｒ1およびＲ2が独立して１〜１２個の炭素原子を有する脂肪族、脂環式およびアリール炭化水素基から選択され、かつ、約７０〜約３００原子質量単位の分子量を有するケトン；
ｄ）式Ｒ1ＣＮで表されるニトリルであって、Ｒ1が５〜１２個の炭素原子を有する脂肪族、脂環式またはアリール炭化水素基から選択され、かつ、約９０〜約２００原子質量単位の分子量を有するニトリル；
ｅ）式ＲＣｌxで表されるクロロカーボンであって、ｘが１または２であり、Ｒが１〜１２個の炭素原子を有する脂肪族および脂環式炭化水素基から選択され、かつ、約１００〜約２００原子質量単位の分子量を有するクロロカーボン；
ｆ）式Ｒ1ＯＲ2で表されるアリールエーテルであって、Ｒ1が６〜１２個の炭素原子を有するアリール炭化水素基から選択され、Ｒ2が１〜４個の炭素原子を有する脂肪族炭化水素基から選択され、かつ、約１００〜約１５０原子質量単位の分子量を有するアリールエーテル；
ｇ）式ＣＦ3Ｒ1で表される１，１，１−トリフルオロアルカンであって、Ｒ1が約５〜約１５個の炭素原子を有する脂肪族および脂環式炭化水素基から選択される１，１，１−トリフルオロアルカン；
ｈ）式Ｒ1ＯＣＦ2ＣＦ2Ｈで表されるフルオロエーテルであって、
Ｒ1が約５〜約１５個の炭素原子を有する脂肪族、脂環式、および芳香族炭化水素基から選択されるか、または、
フルオロオレフィンとポリオールとから誘導され、ここで、前記フルオロオレフィンがタイプＣＦ2＝ＣＸＹ（式中、Ｘは水素、塩素またはフッ素であり、そしてＹは塩素、フッ素、ＣＦ3またはＲfがＣＦ3、Ｃ2Ｆ5もしくはＣ3Ｆ7であるＯＲfである）のものであり、そして前記ポリオールが線状または分岐であり、ここで、前記線状ポリオールがタイプＨＯＣＨ2ＣＲＲ'（ＣＨ2）z（ＣＨＯＨ）xＣＨ2（ＣＨ2ＯＨ）y（式中、ＲおよびＲ’は水素、ＣＨ3またはＣ2Ｈ5であり、ｘは０〜４の整数であり、ｙは０〜３の整数であり、そしてｚは０か１かのどちらかである）のものであり、そして前記分岐ポリオールがタイプＣ（ＯＨ）t（Ｒ）u（ＣＨ2ＯＨ）v［（ＣＨ2）mＣＨ2ＯＨ］w（式中、Ｒは水素、ＣＨ3またはＣ2Ｈ5であってもよく、ｍは０〜３の整数であり、ｔおよびｕは０または１であり、ｖおよびｗは０〜４の整数であり、そしてまたここで、ｔ＋ｕ＋ｖ＋ｗ＝４である）のものである、
フルオロエーテル；
ｉ）構造［Ｂ］、［Ｃ］、および［Ｄ］で表されるラクトンであって、Ｒ1〜Ｒ8が独立して水素か、線状、分岐、環式、二環式、飽和および不飽和のヒドロカルビル基から選択され、かつ、分子量が約１００〜約３００原子質量単位であるラクトン；
【化５】
2008531836.tif 000005
ならびに
ｊ）一般式Ｒ1ＣＯ2Ｒ2で表されるエステルであって、Ｒ1およびＲ2が独立して線状および環式の、飽和および不飽和の、アルキルおよびアリール基から選択され、かつ、約８０〜約５５０原子質量単位の分子量を有するエステル
からなる群から選択されることを特徴とする前記３６．に記載の組成物。
３８．安定剤、水捕捉剤、または臭いマスキング剤をさらに含むことを特徴とする前記１．〜３０．のいずれか一に記載の組成物。
３９．前記安定剤が、ニトロメタン、ヒンダードフェノール、ヒドロキシルアミン、チオール、ホスファイトおよびラクトンからなる群から選択されることを特徴とする前記３８．に記載の組成物。
４０．（ａ）ポリオールエステル、ポリアルキレングリコール、ポリビニルエーテル、鉱油、アルキルベンゼン、合成パラフィン、合成ナフテン、およびポリ（アルファ）オレフィンからなる群から選択された少なくとも１つの潤滑油と、
（ｂ）組成物であって、
約１重量パーセント〜約９９重量パーセントのＨＦＣ−１２２５ｙｅおよび約９９重量パーセント〜約１重量パーセントのＨＦＣ−１５２ａ；
約１重量パーセント〜約９９重量パーセントのＨＦＣ−１２２５ｙｅおよび約９９重量パーセント〜約１重量パーセントのＨＦＣ−１２３４ｙｆ；
約１重量パーセント〜約９９重量パーセントのＨＦＣ−１２２５ｙｅおよび約９９重量パーセント〜約１重量パーセントのトランス−ＨＦＣ−１２３４ｚｅ；
約１重量パーセント〜約９９重量パーセントのＨＦＣ−１２２５ｙｅおよび約９９重量パーセント〜約１重量パーセントのＨＦＣ−１２４３ｚｆ；
約１重量パーセント〜約９９重量パーセントのトランス−ＨＦＣ−１２３４ｚｅおよび約９９重量パーセント〜約１重量パーセントのＨＦＣ−１３４ａ；
約１重量パーセント〜約９９重量パーセントのトランス−ＨＦＣ−１２３４ｚｅおよび約９９重量パーセント〜約１重量パーセントのＨＦＣ−１５２ａ；
約１重量パーセント〜約９９重量パーセントのトランス−ＨＦＣ−１２３４ｚｅおよび約９９重量パーセント〜約１重量パーセントのＨＦＣ−２２７ｅａ；ならびに
約１重量パーセント〜約９９重量パーセントのトランス−ＨＦＣ−１２３４ｚｅおよび約９９重量パーセント〜約１重量パーセントのＣＦ3Ｉ
からなる群から選択された組成物と
を含むことを特徴とする組成物。
４１．組成物であって、
ａ）冷媒または伝熱流体組成物であって、
約１重量パーセント〜約９９重量パーセントのＨＦＣ−１２２５ｙｅおよび約９９重量パーセント〜約１重量パーセントのＨＦＣ−１５２ａ；
約１重量パーセント〜約９９重量パーセントのＨＦＣ−１２２５ｙｅおよび約９９重量パーセント〜約１重量パーセントのＨＦＣ−１２３４ｙｆ；
約１重量パーセント〜約９９重量パーセントのＨＦＣ−１２２５ｙｅおよび約９９重量パーセント〜約１重量パーセントのトランス−ＨＦＣ−１２３４ｚｅ、
約１重量パーセント〜約９９重量パーセントのＨＦＣ−１２２５ｙｅおよび約９９重量パーセント〜約１重量パーセントのＨＦＣ−１２４３ｚｆ；
約１重量パーセント〜約９９重量パーセントのトランス−ＨＦＣ−１２３４ｚｅおよび約９９重量パーセント〜約１重量パーセントのＨＦＣ−１３４ａ；
約１重量パーセント〜約９９重量パーセントのトランス−ＨＦＣ−１２３４ｚｅおよび約９９重量パーセント〜約１重量パーセントのＨＦＣ−１５２ａ；
約１重量パーセント〜約９９重量パーセントのトランス−ＨＦＣ−１２３４ｚｅおよび約９９重量パーセント〜約１重量パーセントのＨＦＣ−２２７ｅａ；ならびに
約１重量パーセント〜約９９重量パーセントのトランス−ＨＦＣ−１２３４ｚｅおよび約９９重量パーセント〜約１重量パーセントのＣＦ3Ｉ
からなる群から選択された冷媒または伝熱流体組成物と、
ｂ）相溶化剤であって、
ｉ）式Ｒ1［（ＯＲ2）xＯＲ3］yで表されるポリオキシアルキレングリコールエーテルであって、ｘが１〜３の整数であり、ｙが１〜４の整数であり、Ｒ1が水素ならびに１〜６個の炭素原子およびｙ個の結合部位を有する脂肪族炭化水素基から選択され、Ｒ2が２〜４個の炭素原子を有する脂肪族ヒドロカルビレン基から選択され、Ｒ3が水素ならびに１〜６個の炭素原子を有する脂肪族および脂環式炭化水素基から選択され、Ｒ1およびＲ3の少なくとも１つが前記炭化水素基から選択され、かつ、約１００〜約３００原子質量単位の分子量を有するポリオキシアルキレングリコールエーテル；
ｉｉ）式Ｒ1Ｃ（Ｏ）ＮＲ2Ｒ3およびシクロ−［Ｒ4ＣＯＮ（Ｒ5）−］で表されるアミドであって、Ｒ1、Ｒ2、Ｒ3およびＲ5が独立して１〜１２個の炭素原子を有する脂肪族および脂環式炭化水素基、ならびに６〜１２個の炭素原子を有する多くても１つの芳香族基から選択され、Ｒ4が３〜１２個の炭素原子を有する脂肪族ヒドロカルビレン基から選択され、かつ、約１００〜約３００原子質量単位の分子量を有するアミド；
ｉｉｉ）式Ｒ1Ｃ（Ｏ）Ｒ2で表されるケトンであって、Ｒ1およびＲ2が独立して１〜１２個の炭素原子を有する脂肪族、脂環式およびアリール炭化水素基から選択され、かつ、約７０〜約３００原子質量単位の分子量を有するケトン；
ｉｖ）式Ｒ1ＣＮで表されるニトリルであって、Ｒ1が５〜１２個の炭素原子を有する脂肪族、脂環式またはアリール炭化水素基から選択され、かつ、約９０〜約２００原子質量単位の分子量を有するニトリル；
ｖ）式ＲＣｌxで表されるクロロカーボンであって、ｘが１または２であり、Ｒが１〜１２個の炭素原子を有する脂肪族および脂環式炭化水素基から選択され、かつ、約１００〜約２００原子質量単位の分子量を有するクロロカーボン；
ｖｉ）式Ｒ1ＯＲ2で表されるアリールエーテルであって、Ｒ1が６〜１２個の炭素原子を有するアリール炭化水素基から選択され、Ｒ2が１〜４個の炭素原子を有する脂肪族炭化水素基から選択され、かつ、約１００〜約１５０原子質量単位の分子量を有するアリールエーテル；
ｖｉｉ）式ＣＦ3Ｒ1で表される１，１，１−トリフルオロアルカンであって、Ｒ1が約５〜約１５個の炭素原子を有する脂肪族および脂環式炭化水素基から選択される１，１，１−トリフルオロアルカン；
ｖｉｉｉ）式Ｒ1ＯＣＦ2ＣＦ2Ｈで表されるフルオロエーテルであって、
Ｒ1が約５〜約１５個の炭素原子を有する脂肪族、脂環式、および芳香族炭化水素基から選択されるか、または、
フルオロオレフィンとポリオールとから誘導され、ここで、前記フルオロオレフィンがタイプＣＦ2＝ＣＸＹ（式中、Ｘは水素、塩素またはフッ素であり、そしてＹは塩素、フッ素、ＣＦ3またはＲfがＣＦ3、Ｃ2Ｆ5もしくはＣ3Ｆ7であるＯＲfである）のものであり、そして前記ポリオールが線状または分岐であり、ここで、前記線状ポリオールがタイプＨＯＣＨ2ＣＲＲ'（ＣＨ2）z（ＣＨＯＨ）xＣＨ2（ＣＨ2ＯＨ）y（式中、ＲおよびＲ’は水素、ＣＨ3またはＣ2Ｈ5であり、ｘは０〜４の整数であり、ｙは０〜３の整数であり、そしてｚは０か１かのどちらかである）のものであり、そして前記分岐ポリオールがタイプＣ（ＯＨ）t（Ｒ）u（ＣＨ2ＯＨ）v［（ＣＨ2）mＣＨ2ＯＨ］w（式中、Ｒは水素、ＣＨ3またはＣ2Ｈ5であってもよく、ｍは０〜３の整数であり、ｔおよびｕは０または１であり、ｖおよびｗは０〜４の整数であり、そしてまたここで、ｔ＋ｕ＋ｖ＋ｗ＝４である）のものであるフルオロエーテル、
ｉｘ）構造［Ｂ］、［Ｃ］、および［Ｄ］で表されるラクトンであって、Ｒ1〜Ｒ8が独立して水素か、線状、分岐、環式、二環式、飽和および不飽和のヒドロカルビル基から選択され、かつ、分子量が約１００〜約３００原子質量単位であるラクトン；
【化６】
2008531836.tif 000006
ならびに
ｘ）一般式Ｒ1ＣＯ2Ｒ2で表されるエステルであって、Ｒ1およびＲ2が独立して線状および環式の、飽和および不飽和の、アルキルおよびアリール基から選択され、かつ、約８０〜約５５０原子質量単位の分子量を有するエステル
からなる群から選択された相溶化剤と
を含むことを特徴とする組成物。
４２．組成物であって、
（ａ）ナフタルイミド、ペリレン、クマリン、アントラセン、フェナントレン、キサンテン、チオキサンテン、ナフトキサンテン、フルオレセイン、前記染料の誘導体およびそれらの組み合わせからなる群から選択された少なくとも１つの紫外線蛍光染料と、
（ｂ）約１重量パーセント〜約９９重量パーセントのＨＦＣ−１２２５ｙｅおよび約９９重量パーセント〜約１重量パーセントのＨＦＣ−１５２ａ；
約１重量パーセント〜約９９重量パーセントのＨＦＣ−１２２５ｙｅおよび約９９重量パーセント〜約１重量パーセントのＨＦＣ−１２３４ｙｆ；
約１重量パーセント〜約９９重量パーセントのＨＦＣ−１２２５ｙｅおよび約９９重量パーセント〜約１重量パーセントのトランス−ＨＦＣ−１２３４ｚｅ；
約１重量パーセント〜約９９重量パーセントのＨＦＣ−１２２５ｙｅおよび約９９重量パーセント〜約１重量パーセントのＨＦＣ−１２４３ｚｆ；
約１重量パーセント〜約９９重量パーセントのトランス−ＨＦＣ−１２３４ｚｅおよび約９９重量パーセント〜約１重量パーセントのＨＦＣ−１３４ａ；
約１重量パーセント〜約９９重量パーセントのトランス−ＨＦＣ−１２３４ｚｅおよび約９９重量パーセント〜約１重量パーセントのＨＦＣ−１５２ａ；
約１重量パーセント〜約９９重量パーセントのトランス−ＨＦＣ−１２３４ｚｅおよび約９９重量パーセント〜約１重量パーセントのＨＦＣ−２２７ｅａ；ならびに
約１重量パーセント〜約９９重量パーセントのトランス−ＨＦＣ−１２３４ｚｅおよび約９９重量パーセント〜約１重量パーセントのＣＦ3Ｉ
からなる群から選択された組成物と
を含むことを特徴とする組成物。
４３．炭化水素、ジメチルエーテル、ポリオキシアルキレングリコールエーテル、アミド、ケトン、ニトリル、クロロカーボン、エステル、ラクトン、アリールエーテル、ハイドロフルオロエーテル、および１，１，１−トリフルオロアルカンからなる群から選択された少なくとも１つの可溶化剤をさらに含むことを特徴とする前記４２．に記載の組成物。
４４．前記４３．に記載の組成物であって、前記可溶化剤が
ａ）式Ｒ1［（ＯＲ2）xＯＲ3］yで表されるポリオキシアルキレングリコールエーテルであって、ｘが１〜３の整数であり、ｙが１〜４の整数であり、Ｒ1が水素ならびに１〜６個の炭素原子およびｙ個の結合部位を有する脂肪族炭化水素基から選択され、Ｒ2が２〜４個の炭素原子を有する脂肪族ヒドロカルビレン基から選択され、Ｒ3が水素ならびに１〜６個の炭素原子を有する脂肪族および脂環式炭化水素基から選択され、Ｒ1およびＲ3の少なくとも１つが前記炭化水素基から選択され、かつ、約１００〜約３００原子質量単位の分子量を有するポリオキシアルキレングリコールエーテル；
ｂ）式Ｒ1Ｃ（Ｏ）ＮＲ2Ｒ3およびシクロ−［Ｒ4ＣＯＮ（Ｒ5）−］で表されるアミドであって、Ｒ1、Ｒ2、Ｒ3およびＲ5が独立して１〜１２個の炭素原子を有する脂肪族および脂環式炭化水素基、ならびに６〜１２個の炭素原子を有する多くても１つの芳香族基から選択され、Ｒ4が３〜１２個の炭素原子を有する脂肪族ヒドロカルビレン基から選択され、かつ、約１００〜約３００原子質量単位の分子量を有するアミド；
ｃ）式Ｒ1Ｃ（Ｏ）Ｒ2で表されるケトンであって、Ｒ1およびＲ2が独立して１〜１２個の炭素原子を有する脂肪族、脂環式およびアリール炭化水素基から選択され、かつ、約７０〜約３００原子質量単位の分子量を有するケトン；
ｄ）式Ｒ1ＣＮで表されるニトリルであって、Ｒ1が５〜１２個の炭素原子を有する脂肪族、脂環式またはアリール炭化水素基から選択され、かつ、約９０〜約２００原子質量単位の分子量を有するニトリル；
ｅ）式ＲＣｌxで表されるクロロカーボンであって、ｘが１または２であり、Ｒが１〜１２個の炭素原子を有する脂肪族および脂環式炭化水素基から選択され、かつ、約１００〜約２００原子質量単位の分子量を有するクロロカーボン；
ｆ）式Ｒ1ＯＲ2で表されるアリールエーテルであって、Ｒ1が６〜１２個の炭素原子を有するアリール炭化水素基から選択され、Ｒ2が１〜４個の炭素原子を有する脂肪族炭化水素基から選択され、かつ、約１００〜約１５０原子質量単位の分子量を有するアリールエーテル；
ｇ）式ＣＦ3Ｒ1で表される１，１，１−トリフルオロアルカンであって、Ｒ1が約５〜約１５個の炭素原子を有する脂肪族および脂環式炭化水素基から選択される１，１，１−トリフルオロアルカン；
ｈ）式Ｒ1ＯＣＦ2ＣＦ2Ｈで表されるフルオロエーテルであって、
Ｒ1が約５〜約１５個の炭素原子を有する脂肪族および脂環式炭化水素基から選択されるか、または、
フルオロオレフィンとポリオールとから誘導され、ここで、前記フルオロオレフィンがタイプＣＦ2＝ＣＸＹ（式中、Ｘは水素、塩素またはフッ素であり、そしてＹは塩素、フッ素、ＣＦ3またはＲfがＣＦ3、Ｃ2Ｆ5もしくはＣ3Ｆ7であるＯＲfである）のものであり、そして前記ポリオールがタイプＨＯＣＨ2ＣＲＲ’（ＣＨ2）z（ＣＨＯＨ）xＣＨ2（ＣＨ2ＯＨ）y（式中、ＲおよびＲ’は水素、ＣＨ3またはＣ2Ｈ5であり、ｘは０〜４の整数であり、ｙは０〜３の整数であり、そしてｚは０か１かのどちらかである）のものである、
フルオロエーテル、
ｉ）構造［Ｂ］、［Ｃ］、および［Ｄ］で表されるラクトンであって、Ｒ1〜Ｒ8が独立して水素か、線状、分岐、環式、二環式、飽和および不飽和のヒドロカルビル基から選択され、かつ、分子量が約１００〜約３００原子質量単位であるラクトン、
【化７】
2008531836.tif 000007
ならびに
ｊ）一般式Ｒ1ＣＯ2Ｒ2で表されるエステルであって、Ｒ1およびＲ2が独立して線状および環式の、飽和および不飽和の、アルキルおよびアリール基から選択され、かつ、約８０〜約５５０原子質量単位の分子量を有するエステル
からなる群から選択されることを特徴とする前記４３．に記載の組成物。
４５．冷却を行うための方法であって、冷却されるべき本体の近くで前記１．〜３０．のいずれか一に記載の前記組成物を蒸発させる工程と、その後前記組成物を凝縮させる工程とを含むことを特徴とする方法。
４６．熱を産生させるための方法であって、加熱されるべき本体の近くで前記１．〜３０．のいずれか一に記載の前記組成物を凝縮させる工程と、その後前記組成物を蒸発させる工程とを含むことを特徴とする方法。
４７．冷却を行うための方法であって、冷却されるべき本体の近くで前記４１．〜４３．のいずれか一に記載の組成物を蒸発させる工程と、その後前記組成物を凝縮させる工程とを含むことを特徴とする方法。
４８．熱を産生させるための方法であって、加熱されるべき本体の近くで前記４１．〜４３．のいずれか一に記載の前記組成物を凝縮させる工程と、その後前記組成物を蒸発させる工程とを含むことを特徴とする方法。
４９．圧縮冷凍、エアコン、またはヒートポンプ装置で前記３５．に記載の組成物を検出するための方法であって、前記組成物を前記装置に提供する工程と、前記装置の漏洩ポイントでまたは該装置の近くで前記組成物を検出するための好適な手段を提供する工程とを含むことを特徴とする方法。
５０．圧縮冷凍、エアコン、またはヒートポンプ装置で前記４２．または４３．に記載の組成物を検出するための方法であって、前記組成物を前記装置に提供する工程と、前記装置の漏洩ポイントでまたは該装置の近くで前記組成物を検出するための好適な手段を提供する工程とを含むことを特徴とする方法。
５１．鉱油、アルキルベンゼン、合成パラフィン、合成ナフテン、およびポリ（アルファ）オレフィンからなる群から選択された冷凍潤滑油への前記１．〜３０．のいずれか一に記載の組成物を含む冷媒または伝熱流体組成物の可溶化方法であって、前記方法が有効量の相溶化剤の存在下で前記潤滑油を前記組成物と接触させる工程を含み、前記相溶化剤が、
ａ）式Ｒ1［（ＯＲ2）xＯＲ3］yで表されるポリオキシアルキレングリコールエーテルであって、ｘが１〜３の整数であり、ｙが１〜４の整数であり、Ｒ1が水素ならびに１〜６個の炭素原子およびｙ個の結合部位を有する脂肪族炭化水素基から選択され、Ｒ2が２〜４個の炭素原子を有する脂肪族ヒドロカルビレン基から選択され、Ｒ3が水素ならびに１〜６個の炭素原子を有する脂肪族および脂環式炭化水素基から選択され、Ｒ1およびＲ3の少なくとも１つが前記炭化水素基から選択され、かつ、約１００〜約３００原子質量単位の分子量を有するポリオキシアルキレングリコールエーテル；
ｂ）式Ｒ1Ｃ（Ｏ）ＮＲ2Ｒ3およびシクロ−［Ｒ4ＣＯＮ（Ｒ5）−］で表されるアミドであって、Ｒ1、Ｒ2、Ｒ3およびＲ5が独立して１〜１２個の炭素原子を有する脂肪族および脂環式炭化水素基、ならびに６〜１２個の炭素原子を有する多くても１つの芳香族基から選択され、Ｒ4が３〜１２個の炭素原子を有する脂肪族ヒドロカルビレン基から選択され、かつ、約１００〜約３００原子質量単位の分子量を有するアミド；
ｃ）式Ｒ1Ｃ（Ｏ）Ｒ2で表されるケトンであって、Ｒ1およびＲ2が独立して１〜１２個の炭素原子を有する脂肪族、脂環式およびアリール炭化水素基から選択され、かつ、約７０〜約３００原子質量単位の分子量を有するケトン；
ｄ）式Ｒ1ＣＮで表されるニトリルであって、Ｒ1が５〜１２個の炭素原子を有する脂肪族、脂環式またはアリール炭化水素基から選択され、かつ、約９０〜約２００原子質量単位の分子量を有するニトリル；
ｅ）式ＲＣｌxで表されるクロロカーボンであって、ｘが１または２であり、Ｒが１〜１２個の炭素原子を有する脂肪族および脂環式炭化水素基から選択され、かつ、約１００〜約２００原子質量単位の分子量を有するクロロカーボン；
ｆ）式Ｒ1ＯＲ2で表されるアリールエーテルであって、Ｒ1が６〜１２個の炭素原子を有するアリール炭化水素基から選択され、Ｒ2が１〜４個の炭素原子を有する脂肪族炭化水素基から選択され、かつ、約１００〜約１５０原子質量単位の分子量を有するアリールエーテル；
ｇ）式ＣＦ3Ｒ1で表される１，１，１−トリフルオロアルカンであって、Ｒ1が約５〜約１５個の炭素原子を有する脂肪族および脂環式炭化水素基から選択される１，１，１−トリフルオロアルカン；
ｈ）式Ｒ1ＯＣＦ2ＣＦ2Ｈで表されるフルオロエーテルであって、
Ｒ1が約５〜約１５個の炭素原子を有する脂肪族および脂環式炭化水素基から選択されるか、または、
フルオロオレフィンとポリオールとから誘導され、ここで、前記フルオロオレフィンがタイプＣＦ2＝ＣＸＹ（式中、Ｘは水素、塩素またはフッ素であり、そしてＹは塩素、フッ素、ＣＦ3またはＲfがＣＦ3、Ｃ2Ｆ5もしくはＣ3Ｆ7であるＯＲfである）のものであり、そして前記ポリオールがタイプＨＯＣＨ2ＣＲＲ’（ＣＨ2）z（ＣＨＯＨ）xＣＨ2（ＣＨ2ＯＨ）y（式中、ＲおよびＲ’は水素、ＣＨ3またはＣ2Ｈ5であり、ｘは０〜４の整数であり、ｙは０〜３の整数であり、そしてｚは０か１かのどちらかである）のものである、
フルオロエーテル、
ｉ）構造［Ｂ］、［Ｃ］、および［Ｄ］で表されるラクトンであって、Ｒ1〜Ｒ8が独立して水素か、線状、分岐、環式、二環式、飽和および不飽和のヒドロカルビル基から選択され、かつ、分子量が約１００〜約３００原子質量単位であるラクトン、
【化８】
2008531836.tif 000008
ならびに
ｊ）一般式Ｒ1ＣＯ2Ｒ2で表されるエステルであって、Ｒ1およびＲ2が独立して線状および環式の、飽和および不飽和の、アルキルおよびアリール基から選択され、かつ、約８０〜約５５０原子質量単位の分子量を有するエステル
からなる群から選択されることを特徴とする方法。
５２．圧縮冷凍、エアコンまたはヒートポンプ装置の圧縮機への油戻しの改良方法であって、前記装置に前記３１．に記載の組成物を使用する工程を含むことを特徴とする方法。
５３．鉱油、アルキルベンゼン、合成パラフィン、合成ナフテン、およびポリ（アルファ）オレフィンからなる群から選択された冷凍潤滑油への冷媒または伝熱流体組成物の可溶化方法であって、前記方法が有効量の相溶化剤の存在下で前記潤滑油を前記冷媒または伝熱流体組成物と接触させる工程を含み、前記冷媒または伝熱流体が、
約１重量パーセント〜約９９重量パーセントのＨＦＣ−１２２５ｙｅおよび約９９重量パーセント〜約１重量パーセントのＨＦＣ−１５２ａ；
約１重量パーセント〜約９９重量パーセントのＨＦＣ−１２２５ｙｅおよび約９９重量パーセント〜約１重量パーセントのトランス−ＨＦＣ−１２３４ｚｅ；
約１重量パーセント〜約９９重量パーセントのＨＦＣ−１２２５ｙｅおよび約９９重量パーセント〜約１重量パーセントのＨＦＣ−１２４３ｚｆ；
約１重量パーセント〜約９９重量パーセントのトランス−ＨＦＣ−１２３４ｚｅおよび約９９重量パーセント〜約１重量パーセントのＨＦＣ−１３４ａ；
約１重量パーセント〜約９９重量パーセントのトランス−ＨＦＣ−１２３４ｚｅおよび約９９重量パーセント〜約１重量パーセントのＨＦＣ−１５２ａ；
約１重量パーセント〜約９９重量パーセントのトランス−ＨＦＣ−１２３４ｚｅおよび約９９重量パーセント〜約１重量パーセントのＨＦＣ−２２７ｅａ、ならびに
約１重量パーセント〜約９９重量パーセントのトランス−ＨＦＣ−１２３４ｚｅおよび約９９重量パーセント〜約１重量パーセントのＣＦ3Ｉ
からなる群から選択された組成物を含み、
そして
前記相溶化剤が、
ａ）式Ｒ1［（ＯＲ2）xＯＲ3］yで表されるポリオキシアルキレングリコールエーテルであって、ｘが１〜３の整数であり、ｙが１〜４の整数であり、Ｒ1が水素ならびに１〜６個の炭素原子およびｙ個の結合部位を有する脂肪族炭化水素基から選択され、Ｒ2が２〜４個の炭素原子を有する脂肪族ヒドロカルビレン基から選択され、Ｒ3が水素ならびに１〜６個の炭素原子を有する脂肪族および脂環式炭化水素基から選択され、Ｒ1およびＲ3の少なくとも１つが前記炭化水素基から選択され、かつ、約１００〜約３００原子質量単位の分子量を有するポリオキシアルキレングリコールエーテル；
ｂ）式Ｒ1Ｃ（Ｏ）ＮＲ2Ｒ3およびシクロ−［Ｒ4ＣＯＮ（Ｒ5）−］で表されるアミドであって、Ｒ1、Ｒ2、Ｒ3およびＲ5が独立して１〜１２個の炭素原子を有する脂肪族および脂環式炭化水素基、ならびに６〜１２個の炭素原子を有する多くても１つの芳香族基から選択され、Ｒ4が３〜１２個の炭素原子を有する脂肪族ヒドロカルビレン基から選択され、かつ、約１００〜約３００原子質量単位の分子量を有するアミド；
ｃ）式Ｒ1Ｃ（Ｏ）Ｒ2で表されるケトンであって、Ｒ1およびＲ2が独立して１〜１２個の炭素原子を有する脂肪族、脂環式およびアリール炭化水素基から選択され、かつ、約７０〜約３００原子質量単位の分子量を有するケトン；
ｄ）式Ｒ1ＣＮで表されるニトリルであって、Ｒ1が５〜１２個の炭素原子を有する脂肪族、脂環式またはアリール炭化水素基から選択され、約９０〜約２００原子質量単位の分子量を有するニトリル；
ｅ）式ＲＣｌxで表されるクロロカーボンであって、ｘが１または２であり、Ｒが１〜１２個の炭素原子を有する脂肪族および脂環式炭化水素基から選択され、かつ、約１００〜約２００原子質量単位の分子量を有するクロロカーボン；
ｆ）式Ｒ1ＯＲ2で表されるアリールエーテルであって、Ｒ1が６〜１２個の炭素原子を有するアリール炭化水素基から選択され、Ｒ2が１〜４個の炭素原子を有する脂肪族炭化水素基から選択され、かつ、約１００〜約１５０原子質量単位の分子量を有するアリールエーテル；
ｇ）式ＣＦ3Ｒ1で表される１，１，１−トリフルオロアルカンであって、Ｒ1が約５〜約１５個の炭素原子を有する脂肪族および脂環式炭化水素基から選択される１，１，１−トリフルオロアルカン；
ｈ）式Ｒ1ＯＣＦ2ＣＦ2Ｈで表されるフルオロエーテルであって、
Ｒ1が約５〜約１５個の炭素原子を有する脂肪族および脂環式炭化水素基から選択されるか、または、
フルオロオレフィンとポリオールとから誘導され、ここで、前記フルオロオレフィンがタイプＣＦ2＝ＣＸＹ（式中、Ｘは水素、塩素またはフッ素であり、そしてＹは塩素、フッ素、ＣＦ3またはＲfがＣＦ3、Ｃ2Ｆ5もしくはＣ3Ｆ7であるＯＲfである）のものであり、そして前記ポリオールがタイプＨＯＣＨ2ＣＲＲ’（ＣＨ2）z（ＣＨＯＨ）xＣＨ2（ＣＨ2ＯＨ）y（式中、ＲおよびＲ’は水素、ＣＨ3またはＣ2Ｈ5であり、ｘは０〜４の整数であり、ｙは０〜３の整数であり、そしてｚは０か１かのどちらかである）のものである、フルオロエーテル；
ｉ）構造［Ｂ］、［Ｃ］、および［Ｄ］で表されるラクトンであって、Ｒ1〜Ｒ8が独立して水素か、線状、分岐、環式、二環式、飽和および不飽和のヒドロカルビル基から選択され、かつ、分子量が約１００〜約３００原子質量単位であるラクトン；
【化９】
2008531836.tif 000009
ならびに
ｊ）一般式Ｒ1ＣＯ2Ｒ2で表されるエステルであって、Ｒ1およびＲ2が独立して線状および環式の、飽和および不飽和の、アルキルおよびアリール基から選択され、かつ、約８０〜約５５０原子質量単位の分子量を有するエステル
からなる群から選択されることを特徴とする方法。
５４．圧縮冷凍、エアコンまたはヒートポンプ装置の圧縮機への油戻しの改良方法であって、前記４１．に記載の組成物を前記装置で使用する工程を含むことを特徴とする方法。
５５．冷凍、エアコン、またはヒートポンプ装置での高ＧＷＰ冷媒を置換える方法であって、前記高ＧＷＰ冷媒がＲ１３４ａ、Ｒ２２、Ｒ１２３、Ｒ１１、Ｒ２４５ｆａ、Ｒ１１４、Ｒ２３６ｆａ、Ｒ１２４、Ｒ１２、Ｒ４１０Ａ、Ｒ４０７Ｃ、Ｒ４１７Ａ、Ｒ４２２Ａ、Ｒ５０７Ａ、Ｒ５０２、およびＲ４０４Ａからなる群から選択され、前記１．〜３０．のいずれか一に記載の組成物を、前記高ＧＷＰ冷媒を使用する、使用したまたは使用するようデザインされている前記冷凍、エアコン、またはヒートポンプ装置に提供する工程を含むことを特徴とする方法。
５６．冷凍、エアコン、またはヒートポンプ装置での高ＧＷＰ冷媒を置換える方法であって、前記高ＧＷＰ冷媒がＲ１３４ａ、Ｒ２２、Ｒ１２３、Ｒ１１、Ｒ２４５ｆａ、Ｒ１１４、Ｒ２３６ｆａ、Ｒ１２４、Ｒ１２、Ｒ４１０Ａ、Ｒ４０７Ｃ、Ｒ４１７Ａ、Ｒ４２２Ａ、Ｒ５０７Ａ、Ｒ５０２、およびＲ４０４Ａからなる群から選択され、
組成物であって、
約１重量パーセント〜約９９重量パーセントのＨＦＣ−１２２５ｙｅおよび約９９重量パーセント〜約１重量パーセントのＨＦＣ−１５２ａ；
約１重量パーセント〜約９９重量パーセントのＨＦＣ−１２２５ｙｅおよび約９９重量パーセント〜約１重量パーセントのＨＦＣ−１２３４ｙｆ；
約１重量パーセント〜約９９重量パーセントのＨＦＣ−１２２５ｙｅおよび約９９重量パーセント〜約１重量パーセントのトランス−ＨＦＣ−１２３４ｚｅ；
約１重量パーセント〜約９９重量パーセントのＨＦＣ−１２２５ｙｅおよび約９９重量パーセント〜約１重量パーセントのＨＦＣ−１２４３ｚｆ；
約１重量パーセント〜約９９重量パーセントのトランス−ＨＦＣ−１２３４ｚｅおよび約９９重量パーセント〜約１重量パーセントのＨＦＣ−１３４ａ；
約１重量パーセント〜約９９重量パーセントのトランス−ＨＦＣ−１２３４ｚｅおよび約９９重量パーセント〜約１重量パーセントのＨＦＣ−１５２ａ；
約１重量パーセント〜約９９重量パーセントのトランス−ＨＦＣ−１２３４ｚｅおよび約９９重量パーセント〜約１重量パーセントのＨＦＣ−２２７ｅａ；ならびに
約１重量パーセント〜約９９重量パーセントのトランス−ＨＦＣ−１２３４ｚｅおよび約９９重量パーセント〜約１重量パーセントのＣＦ3Ｉ
からなる群から選択された組成物を、前記高ＧＷＰ冷媒を使用する、使用したまたは使用するようデザインされている前記冷凍、エアコン、またはヒートポンプ装置に提供する工程を含むことを特徴とする方法。
５７．前記１．〜３０．のいずれか一に記載の組成物を伝熱流体として使用する方法であって、前記組成物を熱源からヒートシンクへ運ぶ工程を含むことを特徴とする方法。
５８．前記１．〜３０．のいずれか一に記載の組成物の製造方法であって、
（ｉ）冷媒組成物の１つまたは複数の成分のある容量を少なくとも１つの冷媒容器から回収する工程と、
（ｉｉ）前記回収成分の１つまたは複数の再使用を可能にするのに十分なほど不純物を除去する工程と、
（ｉｉｉ）場合により、前記回収容量の成分のすべてまたは一部を少なくとも１つの追加の冷媒組成物または成分と組み合わせる工程と
を含むことを特徴とする方法。
５９．前記１．〜３０．、４０．、４１．、または４２．のいずれか一項に記載の組成物を含有することを特徴とする冷凍、エアコン、またはヒートポンプ装置。
６０．移動式エアコン装置を含むことを特徴とする前記５９．に記載の冷凍、エアコン、またはヒートポンプ装置。
６１．冷凍、エアコンまたはヒートポンプ装置での冷媒漏洩の早期検出方法であって、前記装置に非共沸組成物を使用する工程と、冷却性能の低下を監視する工程とを含むことを特徴とする方法。
６２．前記１．〜３０．のいずれか一に記載の組成物を含むことを特徴とする発泡剤。
６３．（ａ）前記１．〜３０．のいずれか一に記載の組成物を発泡性組成物に加える工程と、
（ｂ）発泡体を形成するのに有効な条件下に発泡性組成物を反応させる工程と
を含むことを特徴とする発泡体の形成方法。
６４．前記１．〜３０．のいずれか一に記載の組成物を含むことを特徴とするスプレー可能な組成物。
６５．前記１．〜３０．のいずれか一に記載の組成物をエアゾール容器中の活性成分に加える工程を含むエアゾール製品の製造方法であって、前記組成物が噴射剤として機能することを特徴とする方法。
６６．火炎を、前記１．〜３０．のいずれか一に記載の組成物を含む流体と接触させる工程を含むことを特徴とする火炎の抑制方法。
６７．（ａ）前記１．〜３０．のいずれか一に記載の組成物を含む試剤を提供する工程と、
（ｂ）該試剤を加圧吐出システムに配置する工程と、
（ｃ）該試剤をある区域へ吐出して当該区域で火を消すまたは抑制する工程と
を含むトータル−フラッド用途での火の消火または抑制方法。
６８．（ａ）前記１．〜３０．のいずれか一に記載の組成物を含む試剤を提供する工程と、
（ｂ）該試剤を加圧吐出システムに配置する工程と、
（ｃ）該試剤をある区域へ吐出して火災または爆発が起こるのを防ぐ工程と
を含むことを特徴とする火災または爆発を防止するための区域の不活性化方法。